(57)【要約】  本技術は、フィルター媒体が、表面であって、その表面がトルエンに浸漬される場合、５０μＬの水滴についての表面のロールオフ角を増加させる処理を有する表面を有する、フィルター媒体構造に関する。いくつかの例のフィルター媒体は、縦溝が形成された構造を有し、且ついくつかの例のフィルター媒体は、複数の層を有する。複数の層を有するフィルター媒体は、例えば、１つの層が平面であり、且つ別の層が、縦溝が形成されたものである、シングルフェーサー媒体であり得る。
2021513911.tif 000002
【特許請求の範囲】
【請求項１】
第１の表面であって、前記第１の表面がトルエンに浸漬される場合、５０μＬの水滴についての前記第１の表面のロールオフ角を増加させる処理を有する第１の表面を有する基材層を含むフィルター媒体であって、前記基材層は、第１の縁部及び第２の縁部を有し、且つ前記基材層は、前記第１の縁部と前記第２の縁部との間に延在する複数の縦溝を画定する、フィルター媒体。
【請求項２】
前記第１の表面がトルエンに浸漬される場合、５０μＬの水滴について、前記第１の表面の前記ロールオフ角は、５０度〜９０度の範囲であり、且つ前記第１の表面は、９０度〜１８０度の範囲の接触角を有する、請求項１又は３〜２６のいずれか一項に記載のフィルター媒体。
【請求項３】
前記基材層は、第２の表面であって、前記第２の表面がトルエンに浸漬される場合、５０μＬの水滴について５０度〜９０度の範囲のロールオフ角及び９０度〜１８０度の範囲の接触角を有する第２の表面をさらに画定する、請求項１若しくは２又は４〜２６のいずれか一項に記載のフィルター媒体。
【請求項４】
前記縦溝は、先細である、請求項１〜３又は５〜２６のいずれか一項に記載のフィルター媒体。
【請求項５】
前記縦溝は、隆起部を画定する、請求項１〜４又は６〜２６のいずれか一項に記載のフィルター媒体。
【請求項６】
前記第１の表面の前記ロールオフ角は、６０度〜９０度の範囲、７０度〜９０度の範囲又は８０度〜９０度の範囲である、請求項１〜５又は７〜２６のいずれか一項に記載のフィルター媒体。
【請求項７】
前記第１の表面は、ＵＶ処理された表面を含む、請求項１〜６又は８〜２６のいずれか一項に記載のフィルター媒体。
【請求項８】
前記第１の表面は、ＵＶ−酸素処理された表面を含む、請求項１〜７又は９〜２６のいずれか一項に記載のフィルター媒体。
【請求項９】
前記基材層は、芳香族成分及び不飽和成分の少なくとも１つを含む、請求項１〜８又は１０〜２６のいずれか一項に記載のフィルター媒体。
【請求項１０】
前記基材層は、ＵＶ反応性樹脂を含む、請求項１〜９又は１１〜２６のいずれか一項に記載のフィルター媒体。
【請求項１１】
前記第１の表面は、親水基含有ポリマーを含む、請求項１〜１０又は１２〜２６のいずれか一項に記載のフィルター媒体。
【請求項１２】
前記親水基含有ポリマーは、親水性ペンダント基を含む、請求項１〜１１又は１３〜２６のいずれか一項に記載のフィルター媒体。
【請求項１３】
前記親水基含有ポリマーは、フルオロポリマーを含まない、請求項１〜１２又は１４〜２６のいずれか一項に記載のフィルター媒体。
【請求項１４】
前記親水基含有ポリマーは、親水性ポリマーを含む、請求項１〜１３又は１５〜２６のいずれか一項に記載のフィルター媒体。
【請求項１５】
前記親水基含有ポリマーは、帯電ポリマーを含む、請求項１〜１４又は１６〜２６のいずれか一項に記載のフィルター媒体。
【請求項１６】
前記親水基含有ポリマーは、ヒドロキシル化メタクリレートポリマーを含む、請求項１〜１５又は１７〜２６のいずれか一項に記載のフィルター媒体。
【請求項１７】
前記基材層は、変性樹脂を含む、請求項１〜１６又は１８〜２６のいずれか一項に記載のフィルター媒体。
【請求項１８】
前記基材層は、最大で２ｍｍの平均直径を有する細孔を含む、請求項１〜１７又は１９〜２６のいずれか一項に記載のフィルター媒体。
【請求項１９】
前記基材層は、４０μｍ〜５０μｍの範囲の平均直径を有する細孔を含む、請求項１〜１８又は２０〜２６のいずれか一項に記載のフィルター媒体。
【請求項２０】
前記基材層は、少なくとも１５％多孔性であり、且つ最大で９９％多孔性である、請求項１〜１９又は２１〜２６のいずれか一項に記載のフィルター媒体。
【請求項２１】
前記基材層は、芳香族成分及び不飽和成分の少なくとも１つを含み、前記表面は、ＵＶ処理された表面を含み、前記基材は、最大で２ｍｍの平均直径を有する細孔を含み、前記基材は、少なくとも１５％多孔性であり、且つ最大で９９％多孔性である、請求項１〜２０又は２２〜２６のいずれか一項に記載のフィルター媒体。
【請求項２２】
前記表面は、親水基含有ポリマーを含み、前記基材は、最大で２ｍｍの平均直径を有する細孔を含み、前記基材は、少なくとも１５％多孔性であり、且つ最大で９９％多孔性である、請求項１〜２１又は２３〜２６のいずれか一項に記載のフィルター媒体。
【請求項２３】
前記基材層は、安定している、請求項１〜２２又は２４〜２６のいずれか一項に記載のフィルター媒体。
【請求項２４】
前記第１の表面は、ポリ（ヒドロキシプロピルメタクリレート）（ＰＨＰＭ）、ポリ（２−ヒドロキシエチルメタクリレート）（ＰＨＥＭ）、ポリ（２−エチル−２−オキサゾリン）（Ｐ２Ｅ２Ｏ）、ポリエチレンイミン（ＰＥＩ）、四級化ポリエチレンイミン、ポリ（ドーパミン）又はそれらの組合せを含む、請求項１〜２３又は２５若しくは２６のいずれか一項に記載のフィルター媒体。
【請求項２５】
前記基材層は、セルロース、ポリエステル、ポリアミド、ポリオレフィン、ガラス又はそれらの組合せを含む、請求項１〜２４又は２６のいずれか一項に記載のフィルター媒体。
【請求項２６】
前記基材層は、フェノール樹脂を含む、請求項１〜２５のいずれか一項に記載のフィルター媒体。
【請求項２７】
第１の表面であって、前記第１の表面がトルエンに浸漬される場合、５０μＬの水滴についての前記第１の表面のロールオフ角を増加させる処理を有する第１の表面を有する第１の基材層であって、第１の縁部及び第２の縁部を有し、且つ縦溝の頂部及び縦溝の谷部を画定するように縦溝が形成される、第１の基材層と；
前記第１の基材層に連結された第２の基材層であって、平面である第２の基材層と
を含むフィルター媒体であって、前記第１の基材層及び前記第２の基材層は、前記第１の縁部と前記第２の縁部との間に延在する複数の縦溝を協同して画定する、フィルター媒体。
【請求項２８】
前記第１の表面がトルエンに浸漬される場合、５０μＬの水滴について、前記第１の表面の前記ロールオフ角は、５０度〜９０度の範囲であり、且つ前記第１の表面は、９０度〜１８０度の範囲の接触角を有する、請求項２７又は２９〜５２のいずれか一項に記載のフィルター媒体。
【請求項２９】
前記第１の基材層は、第２の表面であって、前記第２の表面がトルエンに浸漬される場合、５０μＬの水滴について５０度〜９０度の範囲のロールオフ角及び９０度〜１８０度の範囲の接触角を有する第２の表面を画定する、請求項２７若しくは２８又は３０〜５２のいずれか一項に記載のフィルター媒体。
【請求項３０】
前記第２の基材層は、前記第１の表面がトルエンに浸漬される場合、５０μＬの水滴について５０度〜９０度の範囲のロールオフ角及び９０度〜１８０度の範囲の接触角を有する第３の表面を画定する、請求項２７〜２９又は３１〜５２のいずれか一項に記載のフィルター媒体。
【請求項３１】
前記第２の基材層は、前記第２の表面がトルエンに浸漬される場合、５０μＬの水滴について５０度〜９０度の範囲のロールオフ角及び９０度〜１８０度の範囲の接触角を有する第４の表面を画定する、請求項２７〜３０又は３２〜５２のいずれか一項に記載のフィルター媒体。
【請求項３２】
前記第１の表面の前記ロールオフ角は、６０度〜９０度の範囲、７０度〜９０度の範囲又は８０度〜９０度の範囲である、請求項２７〜３１又は３３〜５２のいずれか一項に記載のフィルター媒体。
【請求項３３】
前記第１の表面は、ＵＶ処理された表面を含む、請求項２７〜３２又は３４〜５２のいずれか一項に記載のフィルター媒体。
【請求項３４】
前記第１の表面は、ＵＶ−酸素処理された表面を含む、請求項２７〜３３又は３５〜５２のいずれか一項に記載のフィルター媒体。
【請求項３５】
前記基材層は、芳香族成分及び不飽和成分の少なくとも１つを含む、請求項２７〜３４又は３６〜５２のいずれか一項に記載のフィルター媒体。
【請求項３６】
前記基材層は、ＵＶ反応性樹脂を含む、請求項２７〜３５又は３７〜５２のいずれか一項に記載のフィルター媒体。
【請求項３７】
前記第１の表面は、親水基含有ポリマーを含む、請求項２７〜３６又は３８〜５２のいずれか一項に記載のフィルター媒体。
【請求項３８】
前記親水基含有ポリマーは、親水性ペンダント基を含む、請求項２７〜３７又は３９〜５２のいずれか一項に記載のフィルター媒体。
【請求項３９】
前記親水基含有ポリマーは、フルオロポリマーを含まない、請求項２７〜３８又は４０〜５２のいずれか一項に記載のフィルター媒体。
【請求項４０】
前記親水基含有ポリマーは、親水性ポリマーを含む、請求項２７〜３９又は４１〜５２のいずれか一項に記載のフィルター媒体。
【請求項４１】
前記親水基含有ポリマーは、帯電ポリマーを含む、請求項２７〜４０又は４２〜５２のいずれか一項に記載のフィルター媒体。
【請求項４２】
前記親水基含有ポリマーは、ヒドロキシル化メタクリレートポリマーを含む、請求項２７〜４１又は４３〜５２のいずれか一項に記載のフィルター媒体。
【請求項４３】
前記第１の基材層は、変性樹脂を含む、請求項２７〜４２又は４４〜５２のいずれか一項に記載のフィルター媒体。
【請求項４４】
前記第１の基材層は、最大で２ｍｍの平均直径を有する細孔を含む、請求項２７〜４３又は４５〜５２のいずれか一項に記載のフィルター媒体。
【請求項４５】
前記第１の基材層は、４０μｍ〜５０μｍの範囲の平均直径を有する細孔を含む、請求項２７〜４４又は４６〜５２のいずれか一項に記載のフィルター媒体。
【請求項４６】
前記第１の基材層は、少なくとも１５％多孔性であり、且つ最大で９９％多孔性である、請求項２７〜４５又は４７〜５２のいずれか一項に記載のフィルター媒体。
【請求項４７】
前記第１の基材層は、芳香族成分及び不飽和成分の少なくとも１つを含み、前記第１の表面は、ＵＶ処理された表面を含み、前記第１の基材層は、最大で２ｍｍの平均直径を有する細孔を含み、前記第１の基材層は、少なくとも１５％多孔性であり、且つ最大で９９％多孔性である、請求項２７〜４６又は４８〜５２のいずれか一項に記載のフィルター媒体。
【請求項４８】
前記第１の表面は、親水基含有ポリマーを含み、前記第１の基材層は、最大で２ｍｍの平均直径を有する細孔を含み、前記第１の基材層は、少なくとも１５％多孔性であり、且つ最大で９９％多孔性である、請求項２７〜４７又は４９〜５２のいずれか一項に記載のフィルター媒体。
【請求項４９】
前記第１の基材層及び前記第２の基材層の少なくとも１つは、安定している、請求項２７〜４８又は５０〜５２のいずれか一項に記載のフィルター媒体。
【請求項５０】
前記第１の表面は、ポリ（ヒドロキシプロピルメタクリレート）（ＰＨＰＭ）、ポリ（２−ヒドロキシエチルメタクリレート）（ＰＨＥＭ）、ポリ（２−エチル−２−オキサゾリン）（Ｐ２Ｅ２Ｏ）、ポリエチレンイミン（ＰＥＩ）、四級化ポリエチレンイミン、ポリ（ドーパミン）又はそれらの組合せを含む、請求項２７〜４９又は５１若しくは５２のいずれか一項に記載のフィルター媒体。
【請求項５１】
前記第１の基材層は、セルロース、ポリエステル、ポリアミド、ポリオレフィン、ガラス又はそれらの組合せを含む、請求項２７〜５０又は５２のいずれか一項に記載のフィルター媒体。
【請求項５２】
前記第１の基材層は、フェノール樹脂を含む、請求項２７〜５１のいずれか一項に記載のフィルター媒体。
【請求項５３】
第１の表面であって、前記第１の表面がトルエンに浸漬される場合、５０μＬの水滴について５０度〜９０度の範囲のロールオフ角及び９０度〜１８０度の範囲の接触角を有する第１の表面を画定する第１の基材層と；
前記第１の基材層に当接する第２の基材層であって、第２の表面であって、前記第２の表面がトルエンに浸漬される場合、５０μＬの水滴について５０度〜９０度の範囲のロールオフ角及び９０度〜１８０度の範囲の接触角を有する第２の表面を画定する第２の基材層と
を含むフィルター媒体。
【請求項５４】
前記第１の基材層及び前記第２の基材層は、異なる材料である、請求項５３又は５５〜８０のいずれか一項に記載のフィルター媒体。
【請求項５５】
前記第１の基材は、第１の平均細孔径を有し、且つ前記第２の基材は、第２の平均細孔径を有し、且つ前記第１の平均細孔径及び第２の平均細孔径は、異なる、請求項５３若しくは５４又は５６〜８０のいずれか一項に記載のフィルター媒体。
【請求項５６】
前記第１の表面は、ＵＶ処理された表面を含み、且つ前記第２の表面は、親水基含有ポリマーを含む、請求項５３〜５５又は５７〜８０のいずれか一項に記載のフィルター媒体。
【請求項５７】
前記第２の基材層に当接する第３の基材層をさらに含み、前記第３の基材層は、第３の表面であって、前記第３の表面がトルエンに浸漬される場合、５０μＬの水滴について５０度〜９０度の範囲のロールオフ角及び９０度〜１８０度の範囲の接触角を有する第３の表面を画定する、請求項５３〜５６又は５８〜８０のいずれか一項に記載のフィルター媒体。
【請求項５８】
前記第３の基材層及び前記第２の基材層は、異なる材料である、請求項５３〜５７又は５９〜８０のいずれか一項に記載のフィルター媒体。
【請求項５９】
前記第１の基材層は、第３の表面であって、前記第３の表面がトルエンに浸漬される場合、５０μＬの水滴について５０度〜９０度の範囲のロールオフ角及び９０度〜１８０度の範囲の接触角を有する第３の表面を画定する、請求項５３〜５８又は６０〜８０のいずれか一項に記載のフィルター媒体。
【請求項６０】
前記第２の基材層は、第４の表面であって、前記第４の表面がトルエンに浸漬される場合、５０μＬの水滴について５０度〜９０度の範囲のロールオフ角及び９０度〜１８０度の範囲の接触角を有する第４の表面を画定する、請求項５３〜５９又は６１〜８０のいずれか一項に記載のフィルター媒体。
【請求項６１】
前記第１の表面の前記ロールオフ角は、６０度〜９０度の範囲、７０度〜９０度の範囲又は８０度〜９０度の範囲である、請求項５３〜６０又は６２〜８０のいずれか一項に記載のフィルター媒体。
【請求項６２】
前記第１の表面は、ＵＶ処理された表面を含む、請求項５３〜６１又は６３〜８０のいずれか一項に記載のフィルター媒体。
【請求項６３】
前記第１の表面は、ＵＶ−酸素処理された表面を含む、請求項５３〜６２又は６４〜８０のいずれか一項に記載のフィルター媒体。
【請求項６４】
前記第１の基材層は、芳香族成分及び不飽和成分の少なくとも１つを含む、請求項５３〜６３又は６５〜８０のいずれか一項に記載のフィルター媒体。
【請求項６５】
前記第１の基材層は、ＵＶ反応性樹脂を含む、請求項５３〜６４又は６６〜８０のいずれか一項に記載のフィルター媒体。
【請求項６６】
前記第２の表面は、親水基含有ポリマーを含む、請求項５３〜６５又は６７〜８０のいずれか一項に記載のフィルター媒体。
【請求項６７】
前記親水基含有ポリマーは、親水性ペンダント基を含む、請求項５３〜６６又は６８〜８０のいずれか一項に記載のフィルター媒体。
【請求項６８】
前記親水基含有ポリマーは、フルオロポリマーを含まない、請求項５３〜６７又は６９〜８０のいずれか一項に記載のフィルター媒体。
【請求項６９】
前記親水基含有ポリマーは、親水性ポリマーを含む、請求項５３〜６８又は７０〜８０のいずれか一項に記載のフィルター媒体。
【請求項７０】
前記親水基含有ポリマーは、帯電ポリマーを含む、請求項５３〜６９又は７１〜８０のいずれか一項に記載のフィルター媒体。
【請求項７１】
前記親水基含有ポリマーは、ヒドロキシル化メタクリレートポリマーを含む、請求項５３〜７０又は７２〜８０のいずれか一項に記載のフィルター媒体。
【請求項７２】
前記第２の基材層は、変性樹脂を含む、請求項５３〜７１又は７３〜８０のいずれか一項に記載のフィルター媒体。
【請求項７３】
前記第１の基材層は、最大で２ｍｍの平均直径を有する細孔を含む、請求項５３〜７２又は７４〜８０のいずれか一項に記載のフィルター媒体。
【請求項７４】
前記第１の基材層は、４０μｍ〜５０μｍの範囲の平均直径を有する細孔を含む、請求項５３〜７３又は７５〜８０のいずれか一項に記載のフィルター媒体。
【請求項７５】
前記第１の基材層は、少なくとも１５％多孔性であり、且つ最大で９９％多孔性である、請求項５３〜７４又は７６〜８０のいずれか一項に記載のフィルター媒体。
【請求項７６】
前記第１の基材層は、芳香族成分及び不飽和成分の少なくとも１つを含み、前記第１の表面は、ＵＶ処理された表面を含み、前記第１の基材層は、最大で２ｍｍの平均直径を有する細孔を含み、前記第１の基材層は、少なくとも１５％多孔性であり、且つ最大で９９％多孔性である、請求項５３〜７５又は７７〜８０のいずれか一項に記載のフィルター媒体。
【請求項７７】
前記第２の表面は、親水基含有ポリマーを含み、前記第２の基材層は、最大で２ｍｍの平均直径を有する細孔を含み、前記第２の基材層は、少なくとも１５％多孔性であり、且つ最大で９９％多孔性である、請求項５３〜７６又は７８〜８０のいずれか一項に記載のフィルター媒体。
【請求項７８】
前記第１の基材層及び前記第２の基材層の少なくとも一方は、安定している、請求項５３〜７７又は７９若しくは８０のいずれか一項に記載のフィルター媒体。
【請求項７９】
前記第１の表面は、ポリ（ヒドロキシプロピルメタクリレート）（ＰＨＰＭ）、ポリ（２−ヒドロキシエチルメタクリレート）（ＰＨＥＭ）、ポリ（２−エチル−２−オキサゾリン）（Ｐ２Ｅ２Ｏ）、ポリエチレンイミン（ＰＥＩ）、四級化ポリエチレンイミン、ポリ（ドーパミン）又はそれらの組合せを含む、請求項５３〜７８又は８０のいずれか一項に記載のフィルター媒体。
【請求項８０】
前記第１の基材層及び前記第２の基材層は、セルロース、ポリエステル、ポリアミド、ポリオレフィン、ガラス又はそれらの組合せを含む、請求項５３〜７９のいずれか一項に記載のフィルター媒体。
【請求項８１】
ＵＶ処理された表面である第１の表面を有する第１の基材層と；
前記第１の基材層に当接する第２の基材層であって、親水基含有ポリマーを有する第２の表面を含む第２の基材層と
を含むフィルター媒体。
【請求項８２】
前記第１の表面は、ＵＶ反応性樹脂を含む、請求項８１又は８３〜１０１のいずれか一項に記載のフィルター媒体。
【請求項８３】
前記第１の表面及び前記第２の表面は、トルエンに浸漬される場合、５０μＬの水滴について５０度〜９０度の範囲のロールオフ角及び９０度〜１８０度の範囲の接触角をそれぞれ有する、請求項８１若しくは８２又は８４〜１０１のいずれか一項に記載のフィルター媒体。
【請求項８４】
前記第１の表面の前記ロールオフ角は、６０度〜９０度の範囲、７０度〜９０度の範囲又は８０度〜９０度の範囲である、請求項８１〜８３又は８５〜１０１のいずれか一項に記載のフィルター媒体。
【請求項８５】
前記第１の表面は、ＵＶ−酸素処理された表面を含む、請求項８１〜８４又は８６〜１０１のいずれか一項に記載のフィルター媒体。
【請求項８６】
前記第１の基材層は、芳香族成分及び不飽和成分の少なくとも１つを含む、請求項８１〜８５又は８７〜１０１のいずれか一項に記載のフィルター媒体。
【請求項８７】
前記第２の表面は、親水基含有ポリマーを含む、請求項８１〜８６又は８８〜１０１のいずれか一項に記載のフィルター媒体。
【請求項８８】
前記親水基含有ポリマーは、親水性ペンダント基を含む、請求項８１〜８７又は８９〜１０１のいずれか一項に記載のフィルター媒体。
【請求項８９】
前記親水基含有ポリマーは、フルオロポリマーを含まない、請求項８１〜８８又は９０〜１０１のいずれか一項に記載のフィルター媒体。
【請求項９０】
前記親水基含有ポリマーは、親水性ポリマーを含む、請求項８１〜８９又は９１〜１０１のいずれか一項に記載のフィルター媒体。
【請求項９１】
前記親水基含有ポリマーは、帯電ポリマーを含む、請求項８１〜９０又は９２〜１０１のいずれか一項に記載のフィルター媒体。
【請求項９２】
前記親水基含有ポリマーは、ヒドロキシル化メタクリレートポリマーを含む、請求項８１〜９１又は９３〜１０１のいずれか一項に記載のフィルター媒体。
【請求項９３】
前記第２の基材層は、変性樹脂を含む、請求項８１〜９２又は９４〜１０１のいずれか一項に記載のフィルター媒体。
【請求項９４】
前記第１の基材層は、最大で２ｍｍの平均直径を有する細孔を含む、請求項８１〜９３又は９５〜１０１のいずれか一項に記載のフィルター媒体。
【請求項９５】
前記第１の基材層は、４０μｍ〜５０μｍの範囲の平均直径を有する細孔を含む、請求項８１〜９４又は９６〜１０１のいずれか一項に記載のフィルター媒体。
【請求項９６】
前記第１の基材層は、少なくとも１５％多孔性であり、且つ最大で９９％多孔性である、請求項８１〜９５又は９７〜１０１のいずれか一項に記載のフィルター媒体。
【請求項９７】
前記第１の基材層は、芳香族成分及び不飽和成分の少なくとも１つを含み、前記第１の表面は、ＵＶ処理された表面を含み、前記第１の基材層は、最大で２ｍｍの平均直径を有する細孔を含み、前記第１の基材層は、少なくとも１５％多孔性であり、且つ最大で９９％多孔性である、請求項８１〜９６又は９８〜１０１のいずれか一項に記載のフィルター媒体。
【請求項９８】
前記第２の表面は、親水基含有ポリマーを含み、前記第２の基材層は、最大で２ｍｍの平均直径を有する細孔を含み、前記第２の基材層は、少なくとも１５％多孔性であり、且つ最大で９９％多孔性である、請求項８１〜９７又は９９〜１０１のいずれか一項に記載のフィルター媒体。
【請求項９９】
前記第１の基材層及び前記第２の基材層の少なくとも１つは、安定している、請求項８１〜９８又は１００若しくは１０１のいずれか一項に記載のフィルター媒体。
【請求項１００】
前記第１の表面は、ポリ（ヒドロキシプロピルメタクリレート）（ＰＨＰＭ）、ポリ（２−ヒドロキシエチルメタクリレート）（ＰＨＥＭ）、ポリ（２−エチル−２−オキサゾリン）（Ｐ２Ｅ２Ｏ）、ポリエチレンイミン（ＰＥＩ）、四級化ポリエチレンイミン、ポリ（ドーパミン）又はそれらの組合せを含む、請求項８１〜９９又は１０１のいずれか一項に記載のフィルター媒体。
【請求項１０１】
前記第１の基材層及び前記第２の基材層は、セルロース、ポリエステル、ポリアミド、ポリオレフィン、ガラス又はそれらの組合せをそれぞれ含む、請求項８１〜１００のいずれか一項に記載のフィルター媒体。
【請求項１０２】
第１の多孔度を有し、且つ第１の表面を画定する第１の基材と；
前記第１の基材に当接する第２の基材であって、第２の多孔度を有し、且つ第２の表面を画定する第２の基材と
を含むフィルター媒体であって、前記第１の多孔度は、前記第２の多孔度より大きく、前記第１の表面及び前記第２の表面は、前記表面がトルエンに浸漬される場合、５０μＬの水滴についての前記表面のロールオフ角を増加させる処理をそれぞれ有する、フィルター媒体。
【請求項１０３】
トルエンに浸漬される場合、５０μＬの水滴について、前記第１の表面及び前記第２の表面のそれぞれの前記ロールオフ角は、５０度〜９０度の範囲であり、且つ前記第１の表面及び第２の表面のそれぞれは、９０度〜１８０度の範囲の接触角を有する、請求項１０２又は１０４〜１２５のいずれか一項に記載のフィルター媒体。
【請求項１０４】
前記第１の基材は、スクリーンである、請求項１０２若しくは１０３又は１０５〜１２５のいずれか一項に記載のフィルター媒体。
【請求項１０５】
前記第２の基材は、スクリーンである、請求項１０２〜１０４又は１０６〜１２５のいずれか一項に記載のフィルター媒体。
【請求項１０６】
前記第１の表面は、ＵＶ反応性樹脂を含む、請求項１０２〜１０５又は１０７〜１２５のいずれか一項に記載のフィルター媒体。
【請求項１０７】
前記第１の表面の前記ロールオフ角は、６０度〜９０度の範囲、７０度〜９０度の範囲又は８０度〜９０度の範囲である、請求項１０２〜１０６又は１０８〜１２５のいずれか一項に記載のフィルター媒体。
【請求項１０８】
前記第２の表面の前記ロールオフ角は、６０度〜９０度の範囲、７０度〜９０度の範囲又は８０度〜９０度の範囲である、請求項１０２〜１０７又は１０９〜１２５のいずれか一項に記載のフィルター媒体。
【請求項１０９】
前記第１の表面は、ＵＶ−酸素処理された表面を含む、請求項１０２〜１０８又は１１０〜１２５のいずれか一項に記載のフィルター媒体。
【請求項１１０】
前記第１の基材層は、芳香族成分及び不飽和成分の少なくとも１つを含む、請求項１０２〜１０９又は１１１〜１２５のいずれか一項に記載のフィルター媒体。
【請求項１１１】
前記第２の表面は、親水基含有ポリマーを含む、請求項１０２〜１１０又は１１２〜１２５のいずれか一項に記載のフィルター媒体。
【請求項１１２】
前記親水基含有ポリマーは、親水性ペンダント基を含む、請求項１０２〜１１１又は１１３〜１２５のいずれか一項に記載のフィルター媒体。
【請求項１１３】
前記親水基含有ポリマーは、フルオロポリマーを含まない、請求項１０２〜１１２又は１１４〜１２５のいずれか一項に記載のフィルター媒体。
【請求項１１４】
前記親水基含有ポリマーは、親水性ポリマーを含む、請求項１０２〜１１３又は１１５〜１２５のいずれか一項に記載のフィルター媒体。
【請求項１１５】
前記親水基含有ポリマーは、帯電ポリマーを含む、請求項１０２〜１１４又は１１６〜１２５のいずれか一項に記載のフィルター媒体。
【請求項１１６】
前記親水基含有ポリマーは、ヒドロキシル化メタクリレートポリマーを含む、請求項１０２〜１１５又は１１７〜１２５のいずれか一項に記載のフィルター媒体。
【請求項１１７】
前記第２の基材層は、変性樹脂を含む、請求項１０２〜１１６又は１１８〜１２５のいずれか一項に記載のフィルター媒体。
【請求項１１８】
前記第１の基材層は、最大で２ｍｍの平均直径を有する細孔を含む、請求項１０２〜１１７又は１１９〜１２５のいずれか一項に記載のフィルター媒体。
【請求項１１９】
前記第１の基材層は、４０μｍ〜５０μｍの範囲の平均直径を有する細孔を含む、請求項１０２〜１１８又は１２０〜１２５のいずれか一項に記載のフィルター媒体。
【請求項１２０】
前記第１の基材層は、少なくとも１５％多孔性であり、且つ最大で９９％多孔性である、請求項１０２〜１１９又は１２１〜１２５のいずれか一項に記載のフィルター媒体。
【請求項１２１】
前記第１の基材層は、芳香族成分及び不飽和成分の少なくとも１つを含み、前記第１の表面は、ＵＶ処理された表面を含み、前記第１の基材層は、最大で２ｍｍの平均直径を有する細孔を含み、前記第１の基材層は、少なくとも１５％多孔性であり、且つ最大で９９％多孔性である、請求項１０２〜１２０又は１２２〜１２５のいずれか一項に記載のフィルター媒体。
【請求項１２２】
前記第２の表面は、親水基含有ポリマーを含み、前記第２の基材層は、最大で２ｍｍの平均直径を有する細孔を含み、前記第２の基材層は、少なくとも１５％多孔性であり、且つ最大で９９％多孔性である、請求項１０２〜１２１又は１２３〜１２５のいずれか一項に記載のフィルター媒体。
【請求項１２３】
前記第１の基材層及び前記第２の基材層の少なくとも１つは、安定している、請求項１０２〜１２２又は１２４若しくは１２５のいずれか一項に記載のフィルター媒体。
【請求項１２４】
前記第１の表面は、ポリ（ヒドロキシプロピルメタクリレート）（ＰＨＰＭ）、ポリ（２−ヒドロキシエチルメタクリレート）（ＰＨＥＭ）、ポリ（２−エチル−２−オキサゾリン）（Ｐ２Ｅ２Ｏ）、ポリエチレンイミン（ＰＥＩ）、四級化ポリエチレンイミン、ポリ（ドーパミン）又はそれらの組合せを含む、請求項１０２〜１２３又は１２５のいずれか一項に記載のフィルター媒体。
【請求項１２５】
前記第１の基材層及び前記第２の基材層は、セルロース、ポリエステル、ポリアミド、ポリオレフィン、ガラス又はそれらの組合せをそれぞれ含む、請求項１０２〜１２４のいずれか一項に記載のフィルター媒体。
【発明の詳細な説明】
【技術分野】
【０００１】
継続出願データ
本出願は、参照によって本明細書に組み込まれる２０１８年２月１５日出願の米国仮特許出願第６２／６３１，４０２号明細書の利益を主張する。
【０００２】
本明細書に開示される技術は、フィルター媒体に関する。特に、本明細書に開示される技術は、フィルター媒体構造に関する。
【背景技術】
【０００３】
内部燃焼エンジンでの使用のためのディーゼル燃料を含む炭化水素流体の濾過は、適切なエンジン性能のために多くの場合に必須である。好ましいエンジン性能を提供し、且つエンジン部品を損傷から保護するために、水分及び粒子除去が必要となる可能性がある。炭化水素流体中に別の相として存在する遊離水（すなわち非溶解状態の水）が除去されない場合、空洞化、腐食又は微生物成長の促進によるエンジン部品への損傷を含む問題を引き起こす可能性がある。
【発明の概要】
【課題を解決するための手段】
【０００４】
いくつかの実施形態において、本明細書に開示される技術は、第１の表面であって、第１の表面がトルエンに浸漬される場合、５０μＬの水滴についての第１の表面のロールオフ角を増加させる処理を有する第１の表面を有する基材層を有するフィルター媒体に関する。基材層は、第１の縁部及び第２の縁部を有し、且つ基材層は、第１の縁部と第２の縁部の間に延在する複数の縦溝を画定する。
【０００５】
いくつかのそのような実施形態において、第１の表面がトルエンに浸漬される場合、５０μＬの水滴について、第１の表面のロールオフ角は、５０度〜９０度の範囲であり、且つ第１の表面は、９０度〜１８０度の範囲の接触角を有する。さらに又は代わりに、基材層は、第２の表面であって、第２の表面がトルエンに浸漬される場合、５０μＬの水滴について５０度〜９０度の範囲のロールオフ角及び９０度〜１８０度の範囲の接触角を有する第２の表面をさらに画定する。さらに又は代わりに、縦溝は、先細である。さらに又は代わりに、縦溝は、隆起部を画定する。さらに又は代わりに、第１の表面のロールオフ角は、６０度〜９０度の範囲、７０度〜９０度の範囲又は８０度〜９０度の範囲である。
【０００６】
さらに又は代わりに、第１の表面は、ＵＶ処理された表面を有する。さらに又は代わりに、第１の表面は、ＵＶ−酸素処理された表面を有する。さらに又は代わりに、基材層は、芳香族成分及び不飽和成分の少なくとも１つを有する。さらに又は代わりに、基材層は、ＵＶ反応性樹脂を有する。
【０００７】
さらに又は代わりに、第１の表面は、親水基含有ポリマーを有する。さらに又は代わりに、親水基含有ポリマーは、親水性ペンダント基を有する。さらに又は代わりに、親水基含有ポリマーは、フルオロポリマーを有さない。さらに又は代わりに、親水基含有ポリマーは、親水性ポリマーを有する。さらに又は代わりに、親水基含有ポリマーは、帯電ポリマーを有する。さらに又は代わりに、親水基含有ポリマーは、ヒドロキシル化メタクリレートポリマーを有する。
【０００８】
さらに又は代わりに、基材層は、変性樹脂を有する。さらに又は代わりに、基材層は、最大で２ｍｍの平均直径を有する細孔を有する。さらに又は代わりに、基材層は、４０μｍ〜５０μｍの範囲の平均直径を有する細孔を有する。さらに又は代わりに、基材層は、少なくとも１５％多孔性であり、且つ最大で９９％多孔性である。さらに又は代わりに、基材層は、芳香族成分及び不飽和成分の少なくとも１つを有し、表面は、ＵＶ処理された表面を有し、基材は、最大で２ｍｍの平均直径を有する細孔を有し、基材は、少なくとも１５％多孔性であり、且つ最大で９９％多孔性である。さらに又は代わりに、表面は、親水基含有ポリマーを有し、基材は、最大で２ｍｍの平均直径を有する細孔を有し、基材は、少なくとも１５％多孔性であり、且つ最大で９９％多孔性である。さらに又は代わりに、基材層は、安定している。さらに又は代わりに、第１の表面は、ポリ（ヒドロキシプロピルメタクリレート）（ＰＨＰＭ）、ポリ（２−ヒドロキシエチルメタクリレート）（ＰＨＥＭ）、ポリ（２−エチル−２−オキサゾリン）（Ｐ２Ｅ２Ｏ）、ポリエチレンイミン（ＰＥＩ）、四級化ポリエチレンイミン、ポリ（ドーパミン）又はそれらの組合せを有する。さらに又は代わりに、基材層は、セルロース、ポリエステル、ポリアミド、ポリオレフィン、ガラス又はそれらの組合せを有する。さらに又は代わりに、基材層は、フェノール樹脂を有する。
【０００９】
いくつかの実施形態において、本技術は、第１の表面であって、第１の表面がトルエンに浸漬される場合、５０μＬの水滴についての第１の表面のロールオフ角を増加させる処理を有する第１の表面を有する第１の基材層を有するフィルター媒体に関する。第１の基材層は、第１の縁部及び第２の縁部を有し、且つ第１の基材層は、縦溝の頂部及び縦溝の谷部を画定するように縦溝が形成される。第２の基材層は、第１の基材層に連結され、第２の基材層は、平面である。第１の基材層及び第２の基材層は、第１の縁部と第２の縁部との間に延在する複数の縦溝を協同して画定する。
【００１０】
いくつかのそのような実施形態において、第１の表面がトルエンに浸漬される場合、５０μＬの水滴について、第１の表面のロールオフ角は、５０度〜９０度の範囲であり、且つ第１の表面は、９０度〜１８０度の範囲の接触角を有する。さらに又は代わりに、第１の基材層は、第２の表面であって、第２の表面がトルエンに浸漬される場合、５０μＬの水滴について５０度〜９０度の範囲のロールオフ角及び９０度〜１８０度の範囲の接触角を有する第２の表面を画定する。さらに又は代わりに、第２の基材層は、第１の表面がトルエンに浸漬される場合、５０μＬの水滴について５０度〜９０度の範囲のロールオフ角及び９０度〜１８０度の範囲の接触角を有する第３の表面を画定する。
【００１１】
さらに又は代わりに、第２の基材層は、第２の表面がトルエンに浸漬される場合、５０μＬの水滴について５０度〜９０度の範囲のロールオフ角及び９０度〜１８０度の範囲の接触角を有する第４の表面を画定する。さらに又は代わりに、第１の表面のロールオフ角は、６０度〜９０度の範囲、７０度〜９０度の範囲又は８０度〜９０度の範囲である。さらに又は代わりに、第１の表面は、ＵＶ処理された表面を有する。さらに又は代わりに、第１の表面は、ＵＶ−酸素処理された表面を有する。さらに又は代わりに、第１の基材層は、芳香族成分及び不飽和成分の少なくとも１つを有する。さらに又は代わりに、第１の基材層は、ＵＶ反応性樹脂を有する。
【００１２】
さらに又は代わりに、第１の表面は、親水基含有ポリマーを有する。さらに又は代わりに、親水基含有ポリマーは、親水性ペンダント基を有する。さらに又は代わりに、親水基含有ポリマーは、フルオロポリマーを有さない。さらに又は代わりに、親水基含有ポリマーは、親水性ポリマーを有する。さらに又は代わりに、親水基含有ポリマーは、帯電ポリマーを有する。さらに又は代わりに、親水基含有ポリマーは、ヒドロキシル化メタクリレートポリマーを有する。
【００１３】
さらに又は代わりに、基材層は、第１の変性樹脂を有する。さらに又は代わりに、第１の基材層は、最大で２ｍｍの平均直径を有する細孔を有する。さらに又は代わりに、第１の基材層は、４０μｍ〜５０μｍの範囲の平均直径を有する細孔を有する。さらに又は代わりに、第１の基材層は、少なくとも１５％多孔性であり、且つ最大で９９％多孔性である。さらに又は代わりに、第１の基材層は、芳香族成分及び不飽和成分の少なくとも１つを有し、第１の表面は、ＵＶ処理された表面を有し、第１の基材層は、最大で２ｍｍの平均直径を有する細孔を有し、第１の基材層は、少なくとも１５％多孔性であり、且つ最大で９９％多孔性である。さらに又は代わりに、第１の表面は、親水基含有ポリマーを有し、第１の基材層は、最大で２ｍｍの平均直径を有する細孔を有し、第１の基材層は、少なくとも１５％多孔性であり、且つ最大で９９％多孔性である。
【００１４】
さらに又は代わりに、第１の基材層及び第２の基材層の少なくとも１つは、安定している。さらに又は代わりに、第１の表面は、ポリ（ヒドロキシプロピルメタクリレート）（ＰＨＰＭ）、ポリ（２−ヒドロキシエチルメタクリレート）（ＰＨＥＭ）、ポリ（２−エチル−２−オキサゾリン）（Ｐ２Ｅ２Ｏ）、ポリエチレンイミン（ＰＥＩ）、四級化ポリエチレンイミン、ポリ（ドーパミン）又はそれらの組合せを有する。さらに又は代わりに、第１の基材層は、セルロース、ポリエステル、ポリアミド、ポリオレフィン、ガラス又はそれらの組合せを有する。さらに又は代わりに、第１の基材層は、フェノール樹脂を有する。
【００１５】
本技術のいくつかの実施形態は、第１の基材層及び第２の基材層を有するフィルター媒体に関する。第１の基材層は、第１の表面であって、第１の表面がトルエンに浸漬される場合、５０μＬの水滴について５０度〜９０度の範囲のロールオフ角及び９０度〜１８０度の範囲の接触角を有する第１の表面を画定する。第２の基材層は、第１の基材層に当接し、且つ第２の表面であって、第２の表面がトルエンに浸漬される場合、５０μＬの水滴について５０度〜９０度の範囲のロールオフ角及び９０度〜１８０度の範囲の接触角を有する第２の表面を画定する。
【００１６】
いくつかのそのような実施形態において、第１の基材層及び第２の基材層は、異なる材料である。さらに又は代わりに、第１の基材は、第１の平均細孔径を有し、且つ第２の基材は、第２の平均細孔径を有し、且つ第１の平均細孔径及び第２の平均細孔径は、異なる。さらに又は代わりに、第１の表面は、ＵＶ処理された表面を有し、且つ第２の表面は、親水基含有ポリマーを有する。さらに又は代わりに、フィルター媒体は、第２の基材層に当接する第３の基材層を有し、第３の基材層は、第３の表面であって、第３の表面がトルエンに浸漬される場合、５０μＬの水滴について５０度〜９０度の範囲のロールオフ角及び９０度〜１８０度の範囲の接触角を有する第３の表面を画定する。さらに又は代わりに、第３の基材層及び第２の基材層は、異なる材料である。
【００１７】
さらに又は代わりに、第１の基材層は、第３の表面であって、第３の表面がトルエンに浸漬される場合、５０μＬの水滴について５０度〜９０度の範囲のロールオフ角及び９０度〜１８０度の範囲の接触角を有する第３の表面を画定する。さらに又は代わりに、第２の基材層は、第４の表面であって、第４の表面がトルエンに浸漬される場合、５０μＬの水滴について５０度〜９０度の範囲のロールオフ角及び９０度〜１８０度の範囲の接触角を有する第４の表面を画定する。さらに又は代わりに、第１の表面のロールオフ角は、６０度〜９０度の範囲、７０度〜９０度の範囲又は８０度〜９０度の範囲である。
【００１８】
さらに又は代わりに、第１の表面は、ＵＶ処理された表面を有する。さらに又は代わりに、第１の表面は、ＵＶ−酸素処理された表面を有する。さらに又は代わりに、第１の基材層は、芳香族成分及び不飽和成分の少なくとも１つを有する。さらに又は代わりに、第１の基材層は、ＵＶ反応性樹脂を有する。
【００１９】
さらに又は代わりに、第２の表面は、親水基含有ポリマーを有する。さらに又は代わりに、親水基含有ポリマーは、親水性ペンダント基を有する。さらに又は代わりに、親水基含有ポリマーは、フルオロポリマーを有さない。さらに又は代わりに、親水基含有ポリマーは、親水性ポリマーを有する。さらに又は代わりに、親水基含有ポリマーは、帯電ポリマーを有する。さらに又は代わりに、親水基含有ポリマーは、ヒドロキシル化メタクリレートポリマーを有する。
【００２０】
さらに又は代わりに、第２の基材層は、変性樹脂を有する。さらに又は代わりに、第１の基材層は、最大で２ｍｍの平均直径を有する細孔を有する。さらに又は代わりに、第１の基材層は、４０μｍ〜５０μｍの範囲の平均直径を有する細孔を有する。さらに又は代わりに、第１の基材層は、少なくとも１５％多孔性であり、且つ最大で９９％多孔性である。さらに又は代わりに、第１の基材層は、芳香族成分及び不飽和成分の少なくとも１つを有し、第１の表面は、ＵＶ処理された表面を有し、第１の基材層は、最大で２ｍｍの平均直径を有する細孔を有し、第１の基材層は、少なくとも１５％多孔性であり、且つ最大で９９％多孔性である。
【００２１】
さらに又は代わりに、第２の表面は、親水基含有ポリマーを有し、第２の基材層は、最大で２ｍｍの平均直径を有する細孔を有し、第２の基材層は、少なくとも１５％多孔性であり、且つ最大で９９％多孔性である。さらに又は代わりに、第１の基材層及び第２の基材層の少なくとも１つは、安定している。さらに又は代わりに、第１の表面は、ポリ（ヒドロキシプロピルメタクリレート）（ＰＨＰＭ）、ポリ（２−ヒドロキシエチルメタクリレート）（ＰＨＥＭ）、ポリ（２−エチル−２−オキサゾリン）（Ｐ２Ｅ２Ｏ）、ポリエチレンイミン（ＰＥＩ）、四級化ポリエチレンイミン、ポリ（ドーパミン）又はそれらの組合せを有する。さらに又は代わりに、第１の基材層及び第２の基材層は、セルロース、ポリエステル、ポリアミド、ポリオレフィン、ガラス又はそれらの組合せをそれぞれ有する。
【００２２】
本技術のいくつかの実施形態は、第１の基材層及び第２の基材層を有するフィルター媒体に関する。第１の基材層は、ＵＶ処理された表面を有し、且つ第２の基材層は、第１の基材層に当接する。第２の基材層は、親水基含有ポリマーを有する第２の表面を有する。
【００２３】
いくつかのそのような実施形態において、第１の表面は、ＵＶ反応性樹脂を有する。さらに又は代わりに、トルエンに浸漬される場合、５０μＬの水滴について、第１の表面及び第２の表面は、５０度〜９０度の範囲のロールオフ角及び９０度〜１８０度の範囲の接触角をそれぞれ有する。さらに又は代わりに、第１の表面のロールオフ角は、６０度〜９０度の範囲、７０度〜９０度の範囲又は８０度〜９０度の範囲である。さらに又は代わりに、第１の表面は、ＵＶ−酸素処理された表面を有する。さらに又は代わりに、第１の基材層は、芳香族成分及び不飽和成分の少なくとも１つを有する。
【００２４】
さらに又は代わりに、第２の表面は、親水基含有ポリマーを有する。さらに又は代わりに、親水基含有ポリマーは、親水性ペンダント基を有する。さらに又は代わりに、親水基含有ポリマーは、フルオロポリマーを有さない。さらに又は代わりに、親水基含有ポリマーは、親水性ポリマーを有する。さらに又は代わりに、親水基含有ポリマーは、帯電ポリマーを有する。さらに又は代わりに、親水基含有ポリマーは、ヒドロキシル化メタクリレートポリマーを有する。
【００２５】
さらに又は代わりに、第２の基材層は、変性樹脂を有する。さらに又は代わりに、第１の基材層は、最大で２ｍｍの平均直径を有する細孔を有する。さらに又は代わりに、第１の基材層は、４０μｍ〜５０μｍの範囲の平均直径を有する細孔を有する。さらに又は代わりに、第１の基材層は、少なくとも１５％多孔性であり、且つ最大で９９％多孔性である。さらに又は代わりに、第１の基材層は、芳香族成分及び不飽和成分の少なくとも１つを有し、第１の表面は、ＵＶ処理された表面を有し、第１の基材層は、最大で２ｍｍの平均直径を有する細孔を有し、第１の基材層は、少なくとも１５％多孔性であり、且つ最大で９９％多孔性である。
【００２６】
さらに又は代わりに、第２の表面は、親水基含有ポリマーを有し、第２の基材層は、最大で２ｍｍの平均直径を有する細孔を有し、第２の基材層は、少なくとも１５％多孔性であり、且つ最大で９９％多孔性である。さらに又は代わりに、第１の基材層及び第２の基材層の少なくとも１つは、安定している。さらに又は代わりに、第１の表面は、ポリ（ヒドロキシプロピルメタクリレート）（ＰＨＰＭ）、ポリ（２−ヒドロキシエチルメタクリレート）（ＰＨＥＭ）、ポリ（２−エチル−２−オキサゾリン）（Ｐ２Ｅ２Ｏ）、ポリエチレンイミン（ＰＥＩ）、四級化ポリエチレンイミン、ポリ（ドーパミン）又はそれらの組合せを有する。さらに又は代わりに、第１の基材層及び第２の基材層は、セルロース、ポリエステル、ポリアミド、ポリオレフィン、ガラス又はそれらの組合せをそれぞれ有する。
【００２７】
本技術のいくつかの実施形態は、第１の多孔度を有し、且つ第１の表面を画定する第１の基材と、第１の基材に当接する第２の基材とを有するフィルター媒体に関する。第２の基材は、第２の表面を画定し、且つ第２の多孔度を画定し、第１の多孔度は、第２の多孔度より大きい。第１の表面及び第２の表面は、表面がトルエンに浸漬される場合、５０μＬの水滴についての表面のロールオフ角を増加させる処理をそれぞれ有する。
【００２８】
いくつかのそのような実施形態において、トルエンに浸漬される場合、５０μＬの水滴について、第１の表面及び第２の表面のそれぞれのロールオフ角は、５０度〜９０度の範囲であり、且つ第１の表面及び第２の表面のそれぞれは、９０度〜１８０度の範囲の接触角を有する。さらに又は代わりに、第１の基材は、スクリーンである。さらに又は代わりに、第２の基材は、スクリーンである。さらに又は代わりに、第１の表面は、ＵＶ反応性樹脂を有する。さらに又は代わりに、第１の表面のロールオフ角は、６０度〜９０度の範囲、７０度〜９０度の範囲又は８０度〜９０度の範囲である。さらに又は代わりに、第２の表面のロールオフ角度の範囲は、６０〜９０度、７０〜９０度又は８０〜９０度である。さらに又は代わりに、第１の表面は、ＵＶ−酸素処理された表面を有する。さらに又は代わりに、第１の基材層は、芳香族成分及び不飽和成分の少なくとも１つを有する。
【００２９】
さらに又は代わりに、第２の表面は、親水基含有ポリマーを有する。さらに又は代わりに、親水基含有ポリマーは、親水性ペンダント基を有する。さらに又は代わりに、親水基含有ポリマーは、フルオロポリマーを有さない。さらに又は代わりに、親水基含有ポリマーは、親水性ポリマーを有する。さらに又は代わりに、親水基含有ポリマーは、帯電ポリマーを有する。さらに又は代わりに、親水基含有ポリマーは、ヒドロキシル化メタクリレートポリマーを有する。
【００３０】
さらに又は代わりに、第２の基材層は、変性樹脂を有する。さらに又は代わりに、第１の基材層は、最大で２ｍｍの平均直径を有する細孔を有する。さらに又は代わりに、第１の基材層は、４０μｍ〜５０μｍの範囲の平均直径を有する細孔を有する。さらに又は代わりに、第１の基材層は、少なくとも１５％多孔性であり、且つ最大で９９％多孔性である。さらに又は代わりに、第１の基材層は、芳香族成分及び不飽和成分の少なくとも１つを有し、第１の表面は、ＵＶ処理された表面を有し、第１の基材層は、最大で２ｍｍの平均直径を有する細孔を有し、第１の基材層は、少なくとも１５％多孔性であり、且つ最大で９９％多孔性である。さらに又は代わりに、第２の表面は、親水基含有ポリマーを有し、第２の基材層は、最大で２ｍｍの平均直径を有する細孔を有し、第２の基材層は、少なくとも１５％多孔性であり、且つ最大で９９％多孔性である。
【００３１】
さらに又は代わりに、第１の基材層及び第２の基材層の少なくとも一方は、安定している。さらに又は代わりに、第１の表面は、ポリ（ヒドロキシプロピルメタクリレート）（ＰＨＰＭ）、ポリ（２−ヒドロキシエチルメタクリレート）（ＰＨＥＭ）、ポリ（２−エチル−２−オキサゾリン）（Ｐ２Ｅ２Ｏ）、ポリエチレンイミン（ＰＥＩ）、四級化ポリエチレンイミン、ポリ（ドーパミン）又はそれらの組合せを有する。さらに又は代わりに、第１の基材層及び第２の基材層は、セルロース、ポリエステル、ポリアミド、ポリオレフィン、ガラス又はそれらの組合せをそれぞれ有する。
【００３２】
「含む」という用語及びその変形は、これらの用語が本記載及び特許請求の範囲に出現する場合、限定的意味を有さない。
【００３３】
「からなる」という用語は、「からなる」の句の後に続くものを全て含み、且つそれに限定されることを意味する。すなわち、「からなる」は、リストされた要素が必要であるか又は義務的であり、且つ他の要素が存在し得ないことを示す。
【００３４】
「から本質的になる」という用語は、句の後にリストされたいずれの要素も含まれ、且つリストされたもの以外の他の要素が、それらの要素が、リストされた要素に関して本開示に明示された活性又は作用を妨害しないか又はそれに寄与しないという条件で含まれ得ることを示す。
【００３５】
他に指定されない限り、「１つの（ａ）」、「１つの（ａｎ）」、「その（ｔｈｅ）」及び「少なくとも１つ」は、互換的に使用され、且つ１つ又は２つ以上を意味する。
【００３６】
また、本明細書では、終点による数値範囲の記載は、その範囲内に包含される全ての数を含む（例えば、１〜５は、１、１．５、２、２．７５、３、３．８０、４、５などを含む）。
【００３７】
別々のステップを含む、本明細書に開示されるいずれの方法に関しても、ステップは、いずれかの実行可能な順番で実行され得る。また、適切な場合、２つ以上のステップのいずれの組合せも同時に実行可能であり得る。
【００３８】
本技術の上記の要約は、それぞれの開示される実施形態又は全ての実施を記載するように意図されない。以下の記載は、例示的な実施形態をより特に説明する。本出願を通していくつかの位置において実施例のリストによってガイダンスが提供され、これらの実施例は、種々の組合せで使用可能である。それぞれの例において、列挙されたリストは、単なる代表群として機能し、且つ排他的リストとして解釈されるべきではない。
【００３９】
本技術は、添付の図面と一緒に本技術の種々の実施形態の以下の詳細な説明を考慮することでより詳細に理解及び認識されるであろう。
【図面の簡単な説明】
【００４０】
【図１】いくつかの実施形態と一致するフィルター媒体のシートの実施例である。
【図２】いくつかの実施形態と一致するフィルター媒体のシートの別の実施例である。
【図３】いくつかの実施形態と一致するフィルター媒体のシートの別の実施例である。
【図４】いくつかの実施形態と一致するフィルター媒体のシートのさらに別の実施例である。
【図５】いくつかの実施形態と一致するフィルター媒体のシートのさらに別の実施例である。
【図６】いくつかの実施形態と一致するフィルター媒体のシートのさらに別の実施例である。
【図７】図６に示すフィルター媒体の断面図である。
【図８】いくつかの実施形態と一致するフィルター媒体のシートの別の実施例である。
【図９】図８に示すフィルター媒体のシートの部分断面図である。
【図１０】フィルター媒体の別のシートの部分断面図である。
【図１１Ａ】基材を含むフィルター媒体の層の代表的配置を示す。
【図１１Ｂ】基材を含むフィルター媒体の層の代表的配置を示す。
【図１１Ｃ】基材を含むフィルター媒体の層の代表的配置を示す。
【図１１Ｄ】基材を含むフィルター媒体の層の代表的配置を示す。
【図１２】０度（０°）回転（左）及び９０°回転（右）におけるトルエン中に浸漬されたＵＶ−酸素処理基材１上の５０μＬの水滴の代表的イメージである。
【図１３】液滴サイジング試験のために使用される２ループシステムの概略図を示す。
【図１４】水分除去効率によって測定された未処理基材１（対照）及びＵＶ−酸素処理基材１の性能を示す。
【図１５】浸漬なし又は３０日間ポンプ燃料に浸漬させた後の未処理基材１及びＵＶ−酸素処理基材１の接触角及びロールオフ角を示す。接触角及びロールオフ角は、トルエン中５０μＬの水滴を使用して測定され、且つ報告値は、媒体の異なる領域で測定された独立した３つの測定値の平均である。
【図１６】５０μＬの水滴を使用して測定された、トルエン中に浸漬されたＵＶ／Ｈ２Ｏ２処理基材１の処理側面及び未処理側面の接触角（ＣＡ）及びロールオフ角（ＲＯ）を示す。
【図１７】０°回転（左）及び６０°回転（右）におけるトルエン中に浸漬されたＰＨＰＭ処理基材１上の２０μＬの水滴の代表的イメージを示す。
【図１８】未処理（対照）及びＰＥＩ−１０Ｋコーティング基材１の水分除去効率によって測定された性能を示す。
【図１９】未コーティング基材１及び２％（ｗ／ｖ）ＰＨＥＭ、４％（ｗ／ｖ）ＰＨＥＭ、６％（ｗ／ｖ）ＰＨＥＭ又は８％（ｗ／ｖ）ＰＨＥＭによってコーティングされた基材１の通気性を示す。
【図２０】未コーティング基材１（対照）、ＰＨＰＭコーティング基材１、１％（ｗ／ｖ）Ｎ−（２−アミノエチル）−３−アミノプロピルトリメトキシシランを使用して架橋（ＣＬ）されたＰＨＰＭコーティング基材１及び１％（ｗ／ｖ）Ｎ−（２−アミノエチル）−３−アミノプロピルトリメトキシシランを使用して架橋（ＣＬ）され、且つ浸漬なし又は明示された期間にわたってポンプ燃料中に浸漬後、焼鈍しされたＰＨＰＭコーティング基材１上の５０μＬの水滴の接触角及びロールオフ角を示す。
【図２１】未コーティング基材１（対照）、ＰＥＩ−１０Ｋコーティング基材１、１％（ｗ／ｖ）（３−グリシジルオキシプロピル）トリメトキシシランを使用して架橋（ＣＬ）されたＰＥＩ−１０Ｋコーティング基材１及び１％（ｗ／ｖ）（３−グリシジルオキシプロピル）トリメトキシシランを使用して架橋（ＣＬ）され、且つ浸漬なし又は明示された期間にわたってポンプ燃料中に浸漬後、焼鈍しされたＰＥＩ−１０Ｋコーティング基材１上の５０μＬの水滴の接触角及びロールオフ角を示す。
【図２１（ｃｏｎｔ．）】未コーティング基材１（対照）、ＰＥＩ−１０Ｋコーティング基材１、１％（ｗ／ｖ）（３−グリシジルオキシプロピル）トリメトキシシランを使用して架橋（ＣＬ）されたＰＥＩ−１０Ｋコーティング基材１及び１％（ｗ／ｖ）（３−グリシジルオキシプロピル）トリメトキシシランを使用して架橋（ＣＬ）され、且つ浸漬なし又は明示された期間にわたってポンプ燃料中に浸漬後、焼鈍しされたＰＥＩ−１０Ｋコーティング基材１上の５０μＬの水滴の接触角及びロールオフ角を示す。
【図２２】架橋剤ＤＡＭＯ−Ｔを用いた又は用いない、代表的ＰＨＥＭナノ繊維コーティング基材６上の５０μＬの水滴の接触角及びロールオフ角を示す。
【図２３】架橋剤を用いないか、又は（３−グリシジルオキシプロピル）トリメトキシシラン（架橋剤１）若しくはポリ（エチレングリコール）ジアクリレート（架橋剤２）を用いて架橋された代表的ＰＥＩナノ繊維コーティング基材６上の５０μＬの水滴の接触角及びロールオフ角を示す。
【図２４】電界紡糸によるコーティングの形成の１日後、６日後及び３２日後の代表的ＰＨＥＭナノ繊維コーティングＤＡＭＯ−Ｔ架橋基材６上の５０μＬの水滴の接触角及びロールオフ角を示す。
【図２５】電界紡糸によるコーティングの形成の１日後、６日後及び３２日後の代表的ＰＥＩ−１０Ｋナノ繊維コーティング架橋基材６上の５０μＬの水滴の接触角及びロールオフ角を示す。ＰＥＩは、（３−グリシジルオキシプロピル）トリメトキシシラン（架橋剤１）又はポリ（エチレングリコール）ジアクリレート（ＰＥＧＤＡ）（架橋剤２）のいずれかを使用して架橋された。
【図２６Ａ】倍率１０００倍で示される、未コーティング基材６の代表的な走査型電子顕微鏡法（ＳＥＭ）イメージを示す。
【図２６Ｂ】倍率１０００倍で示される、架橋剤なしでＰＨＥＭによる電界紡糸によってコーティングされた基材６の代表的な走査型電子顕微鏡法（ＳＥＭ）イメージを示す。
【図２６Ｃ】倍率１０００倍で示される、架橋剤ＤＡＭＯ−Ｔを用いて、ＰＨＥＭによる電界紡糸によってコーティングされた基材６の代表的な走査型電子顕微鏡法（ＳＥＭ）イメージを示す。
【図２７Ａ】倍率５０倍で示される、架橋剤なしでＰＥＩ−１０Ｋによる電界紡糸によってコーティングされた基材６の代表的なＳＥＭイメージを示す。
【図２７Ｂ】倍率５０倍で示される、架橋剤（３−グリシジルオキシプロピル）トリメトキシシランを用いて、ＰＥＩ−１０Ｋによる電界紡糸によってコーティングされた基材６の代表的なＳＥＭイメージを示す。
【図２７Ｃ】倍率５０倍で示される、架橋剤ポリ（エチレングリコール）ジアクリレート（ＰＥＧＤＡ）を用いて、ＰＥＩ−１０Ｋによる電界紡糸によってコーティングされた基材６の代表的なＳＥＭイメージを示す。
【図２８Ａ】倍率２００倍で示される、未コーティング基材６の代表的なＳＥＭイメージを示す。
【図２８Ｂ】倍率２００倍で示される、架橋剤なしでＰＥＩ−１０Ｋによる電界紡糸によってコーティングされた基材６の代表的なＳＥＭイメージを示す。
【図２８Ｃ】倍率２００倍で示される、ＰＥＩ−１０Ｋ及び架橋剤１（（３−グリシジルオキシプロピル）トリメトキシシラン）による電界紡糸によってコーティングされた基材６の代表的なＳＥＭイメージを示す。
【図２８Ｄ】倍率２００倍で示される、ＰＥＩ−１０Ｋ及び架橋剤２（ポリ（エチレングリコール）ジアクリレート（ＰＥＧＤＡ））による電界紡糸によってコーティングされた基材６の代表的なＳＥＭイメージを示す。
【発明を実施するための形態】
【００４１】
炭化水素流体−水分離フィルターは、粒子を除去するための少なくとも１層及び／又は炭化水素流体流からの水を合体するための少なくとも１層を含むフィルター媒体を含み得；層又は複数の層は、基材であり得る、又は基材によって支持され得る。いくつかの実施形態において、粒子除去層及び水合体層は、同一の層であり得、且つ層は、基材であり得るか、又は基材によって支持され得る。本開示は、炭化水素流体−水分離フィルターでの使用のための基材を含むフィルター媒体、基材の識別方法、基材の製造方法、基材の使用方法及び基材のロールオフ角の改善方法を記載する。フィルター媒体又は例えば炭化水素流体−水分離フィルター素子を含むフィルター素子中に基材を含むことにより、より効率的なフィルター製造及び／又は例えば改善された水分分離効率を含むフィルター媒体若しくはフィルター素子の改善された性能特徴を提供することが可能となる。
【００４２】
定義
本明細書で使用される場合、「化学的に別」という用語は、２種の化合物が異なる化学組成を有することを意味する。
【００４３】
本明細書で使用される場合、「親水性」という用語は、分子又は他の分子の実体の水に溶解する能力を意味し、且つ「親水性物質」という用語は、親水性であり、且つ／又は水に引き付けられ、且つ水と混和性となる傾向があるか若しくは水中に可溶性である分子又は他の分子の実体を意味する。いくつかの実施形態において、「親水性」は、飽和に達する範囲まで、少なくとも９０％の分子又は他の分子の実体、好ましくは少なくとも９５％の分子又は他の分子の実体、より好ましくは少なくとも９７％の分子又は他の分子の実体、最も好ましくは少なくとも９９％の分子又は他の分子の実体が２５摂氏度（℃）において水中に溶解することを意味する。いくつかの実施形態において、「親水性物質」は、飽和に達する範囲まで、少なくとも９０％の分子又は他の分子の実体、好ましくは少なくとも９５％の分子又は他の分子の実体、より好ましくは少なくとも９７％の分子又は他の分子の実体、最も好ましくは少なくとも９９％の分子又は他の分子の実体が２５摂氏度（℃）において水と混和性であるか、又は水中に溶解することを意味する。
【００４４】
「親水性表面」は、表面上で水滴が９０度未満の接触角を有する表面を示す。いくつかの実施形態において、表面は、好ましくは、トルエンに中に浸漬される。
【００４５】
「疎水性表面」は、表面上で水滴が少なくとも９０度の接触角を有する表面を示す。いくつかの実施形態において、表面は、好ましくは、トルエンに中に浸漬される。
【００４６】
本明細書では、ＵＶ反応性樹脂は、芳香族成分及び不飽和成分の少なくとも１つを有する樹脂を意味するように使用される。
【００４７】
「多孔度」は、材料中の空隙の量として定義される。
【００４８】
「安定している」又は「安定性」を有する基材又は表面は、少なくとも５０℃の温度で少なくとも１時間、少なくとも１２時間又は少なくとも２４時間且つ最大１０日間、最大３０日間又は最大９０日間、炭化水素流体中に浸漬された後、初期ロールオフ角の少なくとも８０パーセント（％）、好ましくは少なくとも８５％、より好ましくは少なくとも９０％又はなお好ましくは少なくとも９５％のロールオフ角を維持する能力を有する基材又は表面を意味する。いくつかの実施形態において、表面又は基材の「初期ロールオフ角」は、１時間未満又はより好ましくは２０分間未満、炭化水素流体中に浸漬された表面基材のロールオフ角である。
【００４９】
「極性官能基」は、陰性原子（例えば、窒素、酸素、塩素、フッ素など）の存在の結果として、正味の双極子を有する官能基を意味する。
【００５０】
「好ましい」及び「好ましくは」という用語は、特定の状況下で特定の利益を付与し得る、ここで開示される技術の実施形態を意味する。しかしながら、他の実施形態も同一又は他の状況下で好ましくなり得る。さらに、１つ以上の好ましい実施形態の記述は、他の実施形態が有用でないことを意味せず、且つ本技術の範囲から他の実施形態を除外するように意図されない。
【００５１】
基材材料
本明細書に開示される基材は、一般に、フィルター媒体の構成における使用に適切であり得る。いくつかの実施形態において、基材は、好ましくは、例えば燃料フィルターを含む炭化水素流体フィルター素子での使用に適切な基材である。いくつかの実施形態において、基材は、例えば、セルロース、ポリエステル、ポリアミド、ポリオレフィン、ガラス又はその組合せ（例えば、そのブレンド、混合物又はコポリマー）を含むことができる。基材は、例えば、不織ウェブ、織物ウェブ、多孔性シート、焼結プラスチック、スクリーン、メッシュ又はその組合せを含むことができる。いくつかの実施形態において、基材は、合成繊維、天然由来繊維又はその組合せ（例えば、そのブレンド又は混合物）を含むことができる。基材は、典型的に多孔性であり、且つ細孔径（平均細孔直径など）、フレーザー（Ｆｒａｚｉｅｒ）通気性及び／又は別の適切な計量などの特定の定義可能な性能特徴のものである。
【００５２】
いくつかの実施形態において、基材は、熱可塑性又は熱硬化性ポリマー繊維を含み得る。繊維のポリマーは、単一ポリマー材料系、二成分繊維又はその組合せにおいて存在し得る。二成分繊維は、例えば、熱可塑性ポリマーを含み得る。いくつかの実施形態において、二成分繊維は、同心性又は非同心性構造を含むコア−シース構造を有し得る。いくつかの実施形態において、加熱時、コアが構造完全性を保持しながらも、シースが層中で他の繊維に結合するように、二成分繊維のシースは、コアの溶融温度よりも低い溶融温度を有し得るる。二成分繊維の代表的な実施形態は、サイド−バイ−サイド繊維又はアイランド−イン−ザ−シー繊維を含む。
【００５３】
いくつかの実施形態において、基材は、例えば、（マーセル化サザンパイン（ｍｅｒｃｅｒｉｚｅｄ  ｓｏｕｔｈｅｒｎ  ｐｉｎｅ）などの）軟材繊維、（ユーカリ（Ｅｕｃａｌｙｐｔｕｓ）繊維などの）硬材繊維、再生セルロース繊維、機械パルプ繊維又はその組合せ（例えば、その混合物又はブレンド）を含むセルロース繊維を含み得る。
【００５４】
いくつかの実施形態において、基材は、例えば、極小ガラス、チョップトガラス繊維又はその組合せ（例えば、その混合物又はブレンド）を含むガラス繊維を含み得る。
【００５５】
いくつかの実施形態において、基材は、少なくとも０．３ミクロン、少なくとも１ミクロン、少なくとも１０ミクロン、少なくとも１５ミクロン、少なくとも２０ミクロン又は少なくとも２５ミクロンの平均直径を有する繊維を含む。いくつかの実施形態において、基材は、最大で５０ミクロン、最大で６０ミクロン、最大で７０ミクロン、最大で７５ミクロン、最大で８０ミクロン又は最大で１００ミクロンの平均直径を有する繊維を含む。当業者は、繊維の直径が、繊維材料及び繊維を製造するために使用された方法次第で変動し得ることを認識するであろう。これらの繊維の長さも、数ミリメートルの長さから連続繊維構造になるまで変動し得る。繊維の横断面形状は、使用される材料又は製造法によって同じく変動し得る。
【００５６】
基材は、いくつかの実施形態において、１種以上の結合材料を含み得る。いくつかの実施形態において、結合材料は、基材に追加的な剛性及び／又は硬度を提供する変性樹脂を含む。例えば、いくつかの実施形態において、基材は、変性樹脂で飽和され得る。変性樹脂は、本明細書に記載されるＵＶ反応性樹脂又は非ＵＶ反応性樹脂を含み得る。変性樹脂は、いくつかの実施形態において、フェノール樹脂及び／又はアクリル樹脂を含み得る。非ＵＶ反応性樹脂は、いくつかの実施形態において、芳香族成分及び／又は不飽和成分を含まないアクリル樹脂を含み得る。
【００５７】
例えば、基材がＵＶ放射を曝露することによって調製されるいくつかの実施形態において、基材は、芳香族成分及び／又は不飽和成分を含み得る。芳香族成分及び／若しくは不飽和成分は、基材自体に存在し得るか、又は芳香族成分及び／若しくは不飽和成分は、基材に添加される樹脂などの別の材料中に存在し得る。芳香族成分及び／又は不飽和成分を含む樹脂は、本明細書では、ＵＶ反応性樹脂と記載される。ＵＶ反応性樹脂は、例えば、フェノール樹脂を含み得る。いくつかの実施形態において、不飽和成分は、好ましくは、二重結合を含む。
【００５８】
いくつかの実施形態において、基材は、最大で１０ミクロン（μｍ）、最大で２０μｍ、最大で３０μｍ、最大で４０μｍ、最大で４５μｍ、最大で５０μｍ、最大で６０μｍ、最大で７０μｍ、最大で８０μｍ、最大で９０μｍ、最大で１００μｍ、最大で２００μｍ、最大で３００μｍ、最大で４００μｍ、最大で５００μｍ、最大で６００μｍ、最大で７００μｍ、最大で８００μｍ、最大で９００μｍ、最大で１ミリメートル（ｍｍ）、最大で１．５ｍｍ、最大で２ｍｍ、最大で２．５ｍｍ又は最大で３ｍｍの平均径を有する細孔を含む。いくつかの実施形態において、基材は、少なくとも２μｍ、少なくとも５μｍ、少なくとも１０がｍ、少なくとも２０μｍ、少なくとも３０μｍ、少なくとも４０μｍ、少なくとも５０μｍ、少なくとも６０μｍ、少なくとも７０μｍ、少なくとも８０μｍ、少なくとも９０μｍ、少なくとも１００μｍ、少なくとも２００μｍ、少なくとも３００μｍ、少なくとも４００μｍ、少なくとも５００μｍ、少なくとも６００μｍ、少なくとも７００μｍ、少なくとも８００μｍ、少なくとも９００μｍ又は少なくとも１ｍｍの平均径を有する細孔を含む。いくつかの実施形態において、基材は、５μｍ〜１００μｍの範囲の平均径を有する細孔を含む。いくつかの実施形態において、基材は、４０μｍ〜５０μｍの範囲の平均径を有する細孔を含む。いくつかの実施形態において、細孔径は、毛管流孔度計を使用して測定され得る。いくつかの実施形態において、米国特許出願公開第２０１１／０１９８２８０号明細書に記載の通り、細孔径は、好ましくは、液体押出孔度計によって測定される。
【００５９】
いくつかの実施形態において、基材は、少なくとも１５％多孔性、少なくとも２０％多孔性、少なくとも２５％多孔性、少なくとも３０％多孔性、少なくとも３５％多孔性、少なくとも４０％多孔性、少なくとも４５％多孔性、少なくとも５０％多孔性、少なくとも５５％多孔性、少なくとも５５％多孔性、少なくとも６０％多孔性、少なくとも６５％多孔性、少なくとも７０％多孔性、少なくとも７５％多孔性又は少なくとも８０％多孔性である。いくつかの実施形態において、基材は、最大で７５％多孔性、最大で８０％多孔性、最大で８５％多孔性、最大で９０％多孔性、最大で９５％多孔性、最大で９６％多孔性、最大で９７％多孔性、最大で９８％多孔性又は最大で９９％多孔性である。例えば、基材は、少なくとも１５％多孔性であり、且つ最大で９９％多孔性であるか、少なくとも５０％多孔性であり、且つ最大で９９％多孔性であるか、又は少なくとも８０％多孔性であり、且つ最大で９５％多孔性であり得る。
【００６０】
基材表面特性
一態様において、本開示は、炭化水素流体−水分離のために適切な基材を含むフィルター媒体を記載する。基材は、表面を有する。いくつかの実施形態において、基材又は基材の表面は、好ましくは、安定している。
【００６１】
いくつかの実施形態において、基材の表面は、表面がトルエン中に浸漬される場合、２０μＬの水滴について少なくとも３０度、少なくとも３５度、少なくとも４０度、少なくとも４５度、少なくとも５０度、少なくとも５５度、少なくとも６０度、少なくとも６５度、少なくとも７０度、少なくとも７５度又は少なくとも８０度のロールオフ角を有する。いくつかの実施形態において、表面は、表面がトルエン中に浸漬される場合、５０μＬの水滴について少なくとも３０度、少なくとも３５度、少なくとも４０度、少なくとも４５度、少なくとも５０度、少なくとも５５度、少なくとも６０度、少なくとも６５度、少なくとも７０度又は少なくとも８０度のロールオフ角を有する。
【００６２】
いくつかの実施形態において、基材の表面は、表面がトルエン中に浸漬される場合、２０μＬの水滴について最大で６０度、最大で６５度、最大で７０度、最大で７５度、最大で８０度、最大で８５度又は最大で９０度のロールオフ角を有する。いくつかの実施形態において、表面は、表面がトルエン中に浸漬される場合、５０μＬの水滴について最大で６０度、最大で６５度、最大で７０度、最大で７５度、最大で８０度、最大で８５度又は最大で９０度のロールオフ角を有する。
【００６３】
いくつかの実施形態において、基材の表面は、表面がトルエン中に浸漬される場合、２０μＬの水滴について５０度〜９０度の範囲のロールオフ角を有する。いくつかの実施形態において、表面は、表面がトルエン中に浸漬される場合、５０μＬの水滴について４０度〜９０度の範囲のロールオフ角を有する。
【００６４】
いくつかの実施形態において、基材の表面は、好ましくは、疎水性であり、すなわち、表面は、少なくとも９０度の接触角を有する。いくつかの実施形態において、表面は、表面がトルエン中に浸漬される場合、２０μＬの水滴について少なくとも９０度、少なくとも１００度、少なくとも１１０度、少なくとも１２０度、少なくとも１３０度又は少なくとも１４０度の接触角を有する。いくつかの実施形態において、表面は、表面がトルエン中に浸漬される場合、５０μＬの水滴について少なくとも９０度、少なくとも１００度、少なくとも１１０度、少なくとも１２０度、少なくとも１３０度又は少なくとも１４０度の接触角を有する。
【００６５】
いくつかの実施形態において、基材の表面は、表面がトルエン中に浸漬される場合、２０μＬの水滴について最大で１５０度、最大で１６０度、最大で１７０度又は最大で１８０度の接触角を有する。いくつかの実施形態において、表面は、表面がトルエン中に浸漬される場合、５０μＬの水滴について最大で１５０度、最大で１６０度、最大で１７０度又は最大で１８０度の接触角を有する。
【００６６】
いくつかの実施形態において、基材の表面は、表面がトルエン中に浸漬される場合、２０μＬの水滴について９０度〜１５０度の範囲又は９０度〜１８０度の範囲の接触角を有する。
【００６７】
いくつかの実施形態において、基材の表面は、表面がトルエン中に浸漬される場合、５０μＬの水滴について９０度〜１５０度の範囲又は９０度〜１８０度の範囲の接触角を有する。
【００６８】
さらに以下に記載されるように、炭化水素流体中の基材の疎水性表面（すなわち少なくとも９０度の接触角を有する表面）上の水滴のロールオフ角（すなわち接着）は、炭化水素流体中の基材の表面上で合体又は成長可能である水滴のサイズと関連する。合体又は成長可能である水滴のサイズは、炭化水素流体から水を除去する基材の能力と関連する。したがって、炭化水素流体から水を除去する基材の能力は、炭化水素流体中の基材の表面上の液滴のロールオフ角及び接触角を決定することによって正確に予測され得る。
【００６９】
本明細書に記載される方法によって製造され、且つ／又は識別された基材は、高い接触角及び高いロールオフ角を有する。高い接触角は、水滴上の低い見掛けの抵抗力を示す一方、高いロールオフ角は、基材表面に維持される液滴の能力を示す。理論によって拘束されることを望まないが、特徴のこの組合せにより、合体を通してより大きい液滴が形成され得、それにより液滴がより容易に炭化水素流体流から分離され、且つ炭化水素流体流からの水分離の全効率が改善されると考えられる。
【００７０】
高い接触角及び高いロールオフ角のバランスは、例えば、それらのロールオフ角を増加させるように基材表面を変性することを含む、本明細書に開示される方法論を使用して達成され得る。典型的に、これらの方法は、接触角にほとんど悪影響を与えない。いくつかの実施形態において、高い接触角を有する基材は、したがって、接触角及びロールオフ角の主張された組合せを有する基材を提供するために変性され得る。
【００７１】
典型的に、材料の表面は、いずれの表面変性又は処理前に、表面がトルエン中に浸漬される場合、２０μＬの水滴について５０度未満、４０度未満又は３０度未満のロールオフ角を有する。典型的に、材料の表面は、いずれの表面変性又は処理前に、表面がトルエン中に浸漬される場合、５０μＬの水滴について３０度未満、２０度未満、１５度未満又は１２度未満のロールオフ角を有する。
【００７２】
例えば、いずれの表面変性又は処理前の表面のロールオフ角は、表面がトルエン中に浸漬される場合、２０μＬの水滴について０度〜５０度の範囲であり得る。
【００７３】
いくつかの実施形態において、いずれの表面変性又は処理前の表面のロールオフ角は、表面がトルエン中に浸漬される場合、２０μＬの水滴について好ましくは０度〜４０度の範囲であり得る。
【００７４】
例えば、いずれの表面変性又は処理前の表面のロールオフ角は、表面がトルエン中に浸漬される場合、５０μＬの水滴について０度〜２０度の範囲であり得る。
【００７５】
典型的に、いずれの表面変性又は処理前の基材の表面は、表面がトルエン中に浸漬される場合、２０μＬの水滴について少なくとも９０度、少なくとも１００度又は少なくとも１１０度の接触角を有する。典型的に、いずれの表面変性又は処理前の基材の表面は、表面がトルエン中に浸漬される場合、５０μＬの水滴について少なくとも９０度、少なくとも１００度又は少なくとも１１０度の接触角を有する。
【００７６】
例えば、いずれの表面変性又は処理前の表面の接触角は、表面がトルエン中に浸漬される場合、２０μＬの水滴について９０度〜１８０度の範囲であり得る。
【００７７】
いくつかの実施形態において、いずれの表面変性又は処理前の表面の接触角は、表面がトルエン中に浸漬される場合、２０μＬの水滴について１００度〜１５０度の範囲であり得る。
【００７８】
例えば、いずれの表面変性又は処理前の表面の接触角は、表面がトルエン中に浸漬される場合、５０μＬの水滴について９０度〜１８０度の範囲であり得る。
【００７９】
いくつかの実施形態において、いずれの表面変性又は処理前の表面の接触角は、表面がトルエン中に浸漬される場合、５０μＬの水滴について１００度〜１５０度の範囲であり得る。
【００８０】
いくつかの実施形態において、いずれの表面変性又は処理前の表面は、０度の接触角を有し得、すなわち、液滴は、完全に表面上に広がるであろう。いくつかの実施形態において、いずれの表面変性又は処理前の表面は、０度の接触角を有し、いずれの表面変性又は処理前のロールオフ角も不確定であろう。
【００８１】
適切な接触角を有する表面を有する（例えば、基材を含む）材料を提供することは、当業者の権限の範囲内である。典型的に、一般に疎水性である材料を含むことは、通常、より高い接触角をもたらすであろう。
【００８２】
表面の接触角に影響を与える他の要素としては、細孔径及び空隙率が含まれ得る。例えば、特定の径の細孔は、疎水性の炭化水素流体のフィルター中での補足を促進し得る。さらに、水の高い表面張力は、それが特定の径より小さい細孔に貫入することを効果的に阻止する。
【００８３】
基材の製造方法
本明細書に開示される基材は、所望のロールオフ角及び／又は所望の接触角を達成するためのいずれかの適切な方法によって処理され得る。いくつかの実施形態において、基材を処理することは、基材の一部のみを処理することを含む。
【００８４】
いくつかの実施形態において、所望のロールオフ角及び所望の接触角を達成するための処理は、基材の構造を変化させない。例えば、いくつかの実施形態において、処理は、基材の細孔の平均径及び基材の通気性の少なくとも１つを変化させない。いくつかの実施形態において、処理は、５００倍拡大において観察する場合、媒体の外観を変えない。
【００８５】
硬化
いくつかの実施形態において、基材は、樹脂（例えば、変性樹脂）を含む。樹脂は、周知であり、且つ典型的に基材の内部結合を改善するために使用される。
【００８６】
例えば、ＵＶ反応性樹脂又は非ＵＶ反応性樹脂を含むいずれの適切な樹脂も使用され得る。樹脂は、例えば、部分的硬化樹脂（例えば、部分的硬化フェノール樹脂）を含み得、且つ樹脂の硬化は、基材の剛性を増加させるため、且つ／又は使用中の基材の崩壊を防ぐために実行され得る。硬化は、所望のロールオフ角及び所望の接触角を達成するための処理を実行する前又は所望のロールオフ角及び所望の接触角を達成するための処理を実行した後に実行され得る。例えば、基材が、樹脂とは別の層に存在する親水基含有ポリマーを含む場合、樹脂の硬化は、親水基含有ポリマーを含む層の形成前又は親水基含有ポリマーを含む層の形成後に実行され得る。いくつかの実施形態において、樹脂は、好ましくは、基材中に含浸される。
【００８７】
樹脂は、重合性モノマー、重合性オリゴマー、重合性ポリマー又はその組合せ（例えば、そのブレンド、混合物又はコポリマー）を含むことができる。本明細書で使用される場合、硬化とは、樹脂の固化を意味し、樹脂成分の架橋及び／又は重合を含むことができる。いくつかの実施形態において、樹脂は、ポリマーを含み、硬化中、ポリマーの分子量は、ポリマーの架橋のため増加する。
【００８８】
硬化は、例えば、基材の加熱を含むいずれかの適切な手段によって実行され得る。いくつかの実施形態において、硬化は、好ましくは、（例えば、フェノール樹脂を含む）樹脂を硬化するために十分な温度及び時間で基材を加熱することによって実行される。いくつかの実施形態において、基材は、少なくとも５０℃、少なくとも７５℃、少なくとも１００℃又は少なくとも１２５℃の温度で加熱され得る。いくつかの実施形態において、基材は、最大で１２５℃、最大で１５０℃、最大で１７５℃又は最大で２００℃の温度で加熱され得る。いくつかの実施形態において、基材は、５０℃〜２００℃の範囲を有する温度まで加熱され得る。いくつかの実施形態において、基材は、少なくとも１分、少なくとも２分、少なくとも５分、少なくとも７分、少なくとも１０分又は少なくとも１５分間加熱され得る。いくつかの実施形態において、基材は、最大で８分、最大で１０分、最大で１２分、最大で１５分、最大で２０分又は最大で２５分間加熱され得る。いくつかの実施形態において、基材を１０分間、１５０℃で加熱することが好ましくなり得る。
【００８９】
ロールオフ角を増加させるための基材の処理方法
いくつかの実施形態において、本開示は、表面のロールオフ角を増加させるための基材の処理方法に関する。理論によって拘束されることを望まないが、開示された種々の方法は、水滴に対する表面の全体的な疎水性を維持しながら、表面の微細構造をより親水性にさせるように基材の表面特徴を変性することによってロールオフ角を増加させると考えられる。
【００９０】
種々の異なる方法には、以下に開示されたものが含まれる。
【００９１】
ＵＶ
いくつかの実施形態において、基材は、ＵＶ処理表面、すなわちＵＶ放射に曝露された表面を含む。そのような実施形態において、基材は、芳香族及び／又は不飽和成分を含み得る。
【００９２】
例えば、基材は、芳香族及び／又は不飽和成分を有する繊維性材料を含み得る。いくつかの実施形態において、基材は、ＵＶ反応性樹脂、すなわち芳香族及び／又は不飽和成分を有する樹脂を含み得る。そのようなＵＶ反応性樹脂は、芳香族及び／若しくは不飽和成分を有する繊維性材料に加えて存在し得るか、又は芳香族及び／若しくは不飽和成分を有さない繊維性材料と組み合わせて使用され得る。
【００９３】
いくつかの実施形態において、基材は、好ましくは、例えばフェノール樹脂を含む芳香族樹脂（すなわち芳香族基を含有する樹脂）を含む。
【００９４】
いくつかの実施形態において、ＵＶ放射は、少なくとも０．２５センチ（ｃｍ）、少なくとも０．５ｃｍ、少なくとも０．７５ｃｍ、少なくとも１ｃｍ、少なくとも１．２５ｃｍ、少なくとも２ｃｍ又は少なくとも５ｃｍの供給源からの距離において基材に適用される。いくつかの実施形態において、ＵＶ放射は、最大で０．５ｃｍ、最大で１ｃｍ、最大で２ｃｍ、最大で３ｃｍ、最大で５ｃｍ又は最大で１０ｃｍの供給源からの距離において基材に適用される。
【００９５】
いくつかの実施形態において、基材は、少なくとも２５０マイクロワットパー平方センチメートル（μＷ／ｃｍ２）、少なくとも３００μＷ／ｃｍ２、少なくとも５００μＷ／ｃｍ２、少なくとも１ミリワットパー平方センチメートル（ｍＷ／ｃｍ２）、少なくとも５ｍＷ／ｃｍ２、少なくとも１０ｍＷ／ｃｍ２、少なくとも１５ｍＷ／ｃｍ２、少なくとも２０ｍＷ／ｃｍ２、少なくとも２１ｍＷ／ｃｍ２又は少なくとも２５ｍＷ／ｃｍ２のＵＶ放射に曝露される。いくつかの実施形態において、基材は、最大で２０ｍＷ／ｃｍ２、最大で２１ｍＷ／ｃｍ２、最大で２２ｍＷ／ｃｍ２、最大で２５ｍＷ／ｃｍ２、最大で３０ｍＷ／ｃｍ２、最大で４０ｍＷ／ｃｍ２、最大で５０ｍＷ／ｃｍ２、最大で６０ｍＷ／ｃｍ２、最大で７０ｍＷ／ｃｍ２、最大で８０ｍＷ／ｃｍ２、最大で９０ｍＷ／ｃｍ２、最大で１００ｍＷ／ｃｍ２、最大で１５０ｍＷ／ｃｍ２又は最大で２００ｍＷ／ｃｍ２のＵＶ放射に曝露される。
【００９６】
いくつかの実施形態において、例えば、基材は、３００μＷ／ｃｍ２〜１００ｍＷ／ｃｍ２の範囲のＵＶ放射に曝露される。
【００９７】
いくつかの実施形態において、例えば、基材は、３００μＷ／ｃｍ２〜２００ｍＷ／ｃｍ２の範囲のＵＶ放射に曝露される。
【００９８】
いくつかの実施形態において、基材は、少なくとも１秒、少なくとも２秒、少なくとも３秒、少なくとも５秒、少なくとも１０秒、少なくとも３０秒、少なくとも１分、少なくとも２分、少なくとも３分、少なくとも４分、少なくとも５分、少なくとも７分、少なくとも９分、少なくとも１０分、少なくとも１１分、少なくとも１３分、少なくとも１５分、少なくとも１７分又は少なくとも２０分間ＵＶ放射に曝露（すなわち処理）される。いくつかの実施形態において、基材は、最大で５秒、最大で１０秒、最大で３０秒、最大で１分、最大で２分、最大で４分、最大で５分、最大で６分、最大で８分、最大で１０分、最大で１２分、最大で１４分、最大で１５分、最大で１６分、最大で１８分、最大で２０分、最大で２２分、最大で２４分、最大で２５分、最大で２６分、最大で２８分又は最大で３０分間ＵＶ放射に曝露される。
【００９９】
いくつかの実施形態において、ＵＶ放射は、２秒〜２０分の範囲の時間にわたって適用される。
【０１００】
いくつかの実施形態において、異なる波長のＵＶ放射が連続的に適用され得る。いくつかの実施形態において、異なる波長のＵＶ放射を同時に適用することが望ましいことがあり得る。
【０１０１】
理論によって拘束されることを望まないが、ＵＶ放射は、芳香族及び／又は不飽和成分を反応させ、化学的に変性させると考えられる。この反応は、接触角特性を十分に維持しながら、表面のロールオフ角を増加させる。
【０１０２】
以下に開示されるものなどの追加の試薬は、基材中及び／又は上に存在する芳香族及び／又は不飽和成分の化学反応を促進し得ることが見出された。これらの追加の試薬は、ＵＶによる基材の処理中、個々に、連続的に且つ／又は同時に使用され得る。
【０１０３】
ＵＶ＋酸素
いくつかの実施形態において、基材は、好ましくは、ＵＶ−酸素処理表面、すなわち酸素の存在下でＵＶ放射に曝露された表面を含む。酸素の存在下での処理は、例えば、酸素を含む大気空気中の処理、酸素含有環境中の処理、酸素豊富環境中の処理又は基材の中若しくは上に酸素を含む基材の処理を含むことができる。
【０１０４】
いくつかの実施形態において、基材は、好ましくは、オゾン及び酸素ラジカルを発生させるために十分な条件下及びＵＶ放射の波長によって処理される。いくつかの実施形態において、ＵＶ放射供給源は、好ましくは、低圧水銀ランプである。ＵＶ放射は、距離、強度及び時間を含むＵＶ放射による処理に関する上記パラメーターのいずれかの組合せを使用して適用され得、且つ複数の波長が連続又は同時適用を使用して適用され得る。
【０１０５】
いくつかの実施形態において、ＵＶ放射は、Ｏ２から２つの酸素ラジカル（Ｏ・）を形成し得る波長を含む。酸素ラジカルは、Ｏ２と反応して、オゾン（Ｏ３）を形成することができる。いくつかの実施形態において、ＵＶ放射は、少なくとも１６５ナノメートル（ｎｍ）、少なくとも１７０ｎｍ、少なくとも１７５ｎｍ、少なくとも１８０ｎｍ又は少なくとも１８５ｎｍの波長を含む。いくつかの実施形態において、ＵＶ放射は、最大で１９０ｎｍ、最大で１９５ｎｍ、最大で２００ｎｍ、最大で２０５ｎｍ、最大で２１０ｎｍ、最大で２１５ｎｍ、最大で２２０ｎｍ、最大で２３０ｎｍ又は最大で２４０ｎｍの波長を含む。いくつかの実施形態において、ＵＶ放射は、１８０ｎｍ〜２１０ｎｍの範囲の波長を含む。いくつかの実施形態において、ＵＶ放射は、１８５ｎｍの波長を含む。
【０１０６】
いくつかの実施形態において、ＵＶ放射は、オゾン（Ｏ３）を分離して、Ｏ２及び酸素ラジカル（Ｏ・）を形成することができる波長を含む。いくつかの実施形態において、ＵＶ放射は、少なくとも２００ｎｍ、少なくとも２０５ｎｍ、少なくとも２１０ｎｍ、少なくとも２１５ｎｍ、少なくとも２２０ｎｍ、少なくとも２２５ｎｍ、少なくとも２３０ｎｍ、少なくとも２３５ｎｍ、少なくとも２４０ｎｍ、少なくとも２４５ｎｍ又は少なくとも２５０ｎｍの波長を含む。いくつかの実施形態において、ＵＶ放射は、最大で２６０ｎｍ、最大で２６５ｎｍ、最大で２７０ｎｍ、最大で２７５ｎｍ、最大で２８０ｎｍ、最大で２８５ｎｍ、最大で２９０ｎｍ、最大で２９５ｎｍ、最大で３００ｎｍ、最大で３１０ｎｍ又は最大で３２０ｎｍの波長を含む。いくつかの実施形態において、ＵＶ放射は、２１０ｎｍ〜２８０ｎｍの範囲の波長を含む。いくつかの実施形態において、ＵＶ放射は、２５４ｎｍの波長を含む。
【０１０７】
ＵＶ＋オゾン
いくつかの実施形態において、基材は、ＵＶオゾン処理表面、すなわちオゾン（Ｏ３）の存在下でＵＶ放射によって処理された表面を含む。ＵＶ放射は、距離、強度及び時間を含むＵＶ放射による処理に関する上記パラメーターのいずれかの組合せを使用して適用され得、且つ複数の波長が連続又は同時適用を使用して適用され得る。
【０１０８】
オゾンの存在下での処理は、例えば、オゾン含有環境での処理又は環境内でのオゾン発生間の処理（例えば、コロナ放電による）を含むことができる。いくつかの実施形態において、オゾン含有環境は、Ｏ２を含む。他の実施形態において、オゾン含有環境は、１０体積パーセント（体積％）未満のＯ２、５体積％未満のＯ２、２体積％未満のＯ２又は１体積％未満のＯ２を含む。いくつかの実施形態において、オゾン含有環境は、窒素、ヘリウム、アルゴンなどの不活性気体又はその混合物を含む。
【０１０９】
いくつかの実施形態において、オゾン含有環境は、少なくとも０．００５体積％のＯ３、少なくとも０．０１体積％のＯ３、少なくとも０．０５体積％のＯ３、少なくとも０．１体積％のＯ３、少なくとも０．５体積％のＯ３、少なくとも１体積％のＯ３、少なくとも２体積％のＯ３、少なくとも５体積％のＯ３、少なくとも１０体積％のＯ３又は少なくとも１５体積％のＯ３を含む。いくつかの実施形態において、オゾン含有環境は、基材の表面においてより高いオゾン濃度を含む。このような濃度は、例えば、基材表面においてオゾンを導入することによって（例えば、媒体の後方側面からオゾンが拡散することを可能にすることによって）達成され得る。いくつかの実施形態において、基材の表面における又はその付近におけるオゾン濃度は、好ましくは、ＵＶ放射の存在下におけるオゾンの存在から酸素ラジカルを発生させるために十分である。
【０１１０】
いくつかの実施形態において、ＵＶ放射は、オゾン（Ｏ３）を分離して、Ｏ２及び酸素ラジカル（Ｏ・）を形成することができる波長を含む。いくつかの実施形態において、例えばオゾン含有環境が１０体積％未満のＯ２、５体積％未満のＯ２、２体積％未満のＯ２又は１体積％以下Ｏ２を含む場合を含めて、ＵＶ放射は、少なくとも１６５ｎｍ、少なくとも１７０ｎｍ、少なくとも１７５ｎｍ、少なくとも１８０ｎｍ又は少なくとも１８５ｎｍ及び最大で２６０ｎｍ、最大で２６５ｎｍ、最大で２７０ｎｍ、最大で２７５ｎｍ、最大で２８０ｎｍ、最大で２８５ｎｍ又は最大で２９０ｎｍの波長を含むことができる。いくつかの実施形態において、ＵＶ放射は、１８０ｎｍ〜２８０ｎｍの範囲の波長を含む。
【０１１１】
いくつかの実施形態において、オゾン含有環境が、１８０ｎｍ〜２１０ｎｍの範囲のＵＶ放射を吸収するであろうＯ２を含む場合、ＵＶ放射は、好ましくは、少なくとも２１０ｎｍ、少なくとも２１５ｎｍ、少なくとも２２０ｎｍ、少なくとも２２５ｎｍ、少なくとも２３０ｎｍ、少なくとも２３５ｎｍ、少なくとも２４０ｎｍ、少なくとも２４５ｎｍ又は少なくとも２５０ｎｍの波長を含む。いくつかの実施形態において、ＵＶ放射は、最大で２６０ｎｍ、最大で２６５ｎｍ、最大で２７０ｎｍ、最大で２７５ｎｍ、最大で２８０ｎｍ、最大で２８５ｎｍ、最大で２９０ｎｍ、最大で２９５ｎｍ、最大で３００ｎｍ、最大で３１０ｎｍ又は最大で３２０ｎｍの波長を含む。いくつかの実施形態において、ＵＶ放射は、２１０ｎｍ〜２８０ｎｍの範囲の波長を含む。いくつかの実施形態において、ＵＶ放射は、２５４ｎｍの波長を含む。
【０１１２】
ＵＶ＋Ｈ２Ｏ２
いくつかの実施形態において、基材は、ＵＶ−Ｈ２Ｏ２処理表面、すなわちＵＶ放射及びＨ２Ｏ２によって処理された表面を含む。いくつかの実施形態において、基材の表面及び／又は基材全体は、Ｈ２Ｏ２を含む溶液と接触して（例えば、それによってコーティングされ、且つ／又はその中に含浸されて）配置され得る。いくつかの実施形態において、溶液は、少なくとも２０重量パーセント（重量％）のＨ２Ｏ２、少なくとも２５重量％のＨ２Ｏ２、少なくとも３０重量％のＨ２Ｏ２、少なくとも４０重量％のＨ２Ｏ２、少なくとも５０重量％のＨ２Ｏ２、少なくとも６０重量％のＨ２Ｏ２、少なくとも７０重量％のＨ２Ｏ２、少なくとも８０重量％のＨ２Ｏ２又は少なくとも９０重量％のＨ２Ｏ２を含むことができる。いくつかの実施形態において、溶液は、最大で３０重量％のＨ２Ｏ２、最大で４０重量％のＨ２Ｏ２、最大で５０重量％のＨ２Ｏ２、最大で６０重量％のＨ２Ｏ２、最大で７０重量％のＨ２Ｏ２、最大で８０重量％のＨ２Ｏ２、最大で９０重量％のＨ２Ｏ２又は最大で１００重量％のＨ２Ｏ２を有することができる。
【０１１３】
いくつかの実施形態において、基材は、少なくとも１０秒、少なくとも３０秒、少なくとも４５秒、少なくとも１分、少なくとも２分、少なくとも４分、少なくとも６分又は少なくとも８分間、Ｈ２Ｏ２を含む溶液と接触して配置され得る。いくつかの実施形態において、基材は、最大で３０秒、最大で４５秒、最大で１分、最大で２分、最大で４分、最大で６分、最大で８分、最大で１０分又は最大で３０分間、Ｈ２Ｏ２を含む溶液と接触し得る。
【０１１４】
いくつかの実施形態において、基材は、Ｈ２Ｏ２を含む溶液と接触している間にＵＶ放射によって処理され得る。いくつかの実施形態において、基材は、Ｈ２Ｏ２を含む溶液と接触した後、ＵＶ放射によって処理され得る。ＵＶ放射は、距離、強度及び時間を含むＵＶ放射による処理に関する上記パラメーターのいずれかの組合せを使用して適用され得、且つ複数の波長が連続又は同時適用を使用して適用され得る。
【０１１５】
基材は、ヒドロキシルラジカル（・ＯＨ）を発生させるために十分なＵＶ放射によって処理され得る。基材は、表面をＨ２Ｏ２と接触させながら、表面がＨ２Ｏ２と接触した後又はＨ２Ｏ２との接触中及び接触後の両方にＵＶ放射によって処理され得る。
【０１１６】
いくつかの実施形態において、ＵＶ放射は、Ｏ２から２つの酸素ラジカル（Ｏ・）を形成し得る波長を含む。酸素ラジカルは、Ｏ２と反応して、オゾン（Ｏ３）を形成することができる。いくつかの実施形態において、ＵＶ放射は、少なくとも１６５ｎｍ、少なくとも１７０ｎｍ、少なくとも１７５ｎｍ、少なくとも１８０ｎｍ又は少なくとも１８５ｎｍの波長を含む。いくつかの実施形態において、ＵＶ放射は、最大で１９０ｎｍ、最大で１９５ｎｍ、最大で２００ｎｍ、最大で２０５ｎｍ、最大で２１０ｎｍ、最大で２１５ｎｍ、最大で２２０ｎｍ、最大で２３０ｎｍ又は最大で２４０ｎｍの波長を含む。いくつかの実施形態において、ＵＶ放射は、１８０ｎｍ〜２１０ｎｍの範囲の波長を含む。いくつかの実施形態において、ＵＶ放射は、１８５ｎｍの波長を含む。
【０１１７】
いくつかの実施形態において、ＵＶ放射は、オゾン（Ｏ３）を分離して、Ｏ２及び酸素ラジカル（Ｏ・）を形成することができる波長を含む。いくつかの実施形態において、ＵＶ放射は、少なくとも２００ｎｍ、少なくとも２０５ｎｍ、少なくとも２１０ｎｍ、少なくとも２１５ｎｍ、少なくとも２２０ｎｍ、少なくとも２２５ｎｍ、少なくとも２３０ｎｍ、少なくとも２３５ｎｍ、少なくとも２４０ｎｍ、少なくとも２４５ｎｍ又は少なくとも２５０ｎｍの波長を含む。いくつかの実施形態において、ＵＶ放射は、最大で２６０ｎｍ、最大で２６５ｎｍ、最大で２７０ｎｍ、最大で２７５ｎｍ、最大で２８０ｎｍ、最大で２８５ｎｍ、最大で２９０ｎｍ、最大で２９５ｎｍ、最大で３００ｎｍ、最大で３１０ｎｍ又は最大で３２０ｎｍの波長を含む。いくつかの実施形態において、ＵＶ放射は、２１０ｎｍ〜２８０ｎｍの範囲の波長を含む。いくつかの実施形態において、ＵＶ放射は、２５４ｎｍの波長を含む。
【０１１８】
いくつかの実施形態において、ＵＶ放射は、少なくとも２００ｎｍ、少なくとも２５０ｎｍ、少なくとも３００ｎｍ、少なくとも３３０ｎｍ、少なくとも３４０ｎｍ、少なくとも３５０ｎｍ、少なくとも３５５ｎｍ、少なくとも３６０ｎｍ又は少なくとも３７０ｎｍの波長を含む。いくつかの実施形態において、ＵＶ放射は、最大で３５０ｎｍ、最大で３６０ｎｍ、最大で３７０ｎｍ、最大で３７５ｎｍ、最大で３８０ｎｍ、最大で３８５ｎｍ、最大で３９０ｎｍ、最大で３９５ｎｍ、最大で４００ｎｍ、最大で４１０ｎｍ又は最大で４２０ｎｍの波長を含む。いくつかの実施形態において、ＵＶ放射は、３５０ｎｍ〜３７０ｎｍの範囲の波長を含む。いくつかの実施形態において、ＵＶ放射は、３６０ｎｍの波長を含む。
【０１１９】
いくつかの実施形態において、Ｈ２Ｏ２を含む溶液と接触して配置された後及びＵＶによって処理される前に基材を乾燥させ得る。いくつかの実施形態において、Ｈ２Ｏ２を含む溶液と接触して配置された後及びＵＶによって処理された後に基材を乾燥させ得る。いくつかの実施形態において、基材をオーブン乾燥させ得る。
【０１２０】
ＵＶ処理は（ＵＶ単独又は酸素、オゾン及び／若しくは過酸化水素と組み合わせたＵＶのいずれも）、基材が芳香族及び／又は不飽和成分を含む場合、例えば、基材が、例えばフェノール樹脂を含む、例えば芳香族樹脂（例えば、芳香族基を含有する樹脂）を含むＵＶ反応性樹脂を含む場合を含めてより効果的である。
【０１２１】
親水基含有ポリマーを含む基材
選択肢として又はＵＶ処理に加えて、基材の表面特性は、性基材中及び／又は上の親水基含有ポリマーの包含によって変更され得る。いくつかの実施形態において、ＵＶ処理及び親水基含有ポリマーの包含の両方が使用される場合、基材中に親水基含有ポリマーを含むこと又はＵＶ処理前に親水基含有ポリマーを含むように基材を変性させることが好ましくなり得る。
【０１２２】
いくつかの実施形態において、基材は、親水基含有ポリマーを含む。親水基含有ポリマーの親水基は、親水性のペンダント基若しくはポリマー主鎖中で繰り返される親水基又は両方を含むことができる。本明細書で使用される場合、「ペンダント基」は、ポリマー主鎖に共有結合しているが、ポリマー主鎖の一部を形成しない。いくつかの実施形態において、親水基は、ヒドロキシ、アミド、アルコール、アクリル酸、ピロリドン、メチルエーテル、エチレングリコール、プロピレングリコール、ドーパミン及びエチレンイミンの少なくとも１つを含む。いくつかの実施形態において、親水性ペンダント基は、ヒドロキシ、アミド、アルコール、アクリル酸、ピロリドン、メチルエーテル及びドーパミンの少なくとも１つを含む。いくつかの実施形態において、ポリマー主鎖中で繰り返される親水基は、エチレングリコール、プロピレングリコール、ドーパミン及びエチレンイミンの少なくとも１つを含む。
【０１２３】
いくつかの実施形態において、親水基含有ポリマーを含む基材は、その上に配置された親水基含有ポリマーを有する表面を含み得る。いくつかの実施形態において、基材は、好ましくは、親水基含有ポリマーを含む層を含む。いくつかの実施形態において、その上に配置された親水基含有ポリマーを有する表面を形成するか、又はいくつかの実施形態において、親水基含有ポリマー含有層は、好ましくは、本明細書に記載される（ロールオフ角及び接触角を含む）所望の特性を有する基材の表面を形成する。
【０１２４】
層は、いずれかの適切な方法を使用して形成され得る。例えば、層は、例えば、予備重合させたポリマーを含むポリマーを適用することによって形成され得る。さらに又は代わりに、層は、モノマー、オリゴマー、ポリマー又はその組合せ（例えば、そのブレンド、混合物又はコポリマー）を適用し、次いでモノマー、オリゴマー、ポリマー又はその組合せを重合させて、ポリマー、コポリマー又はその組合せを形成することによって形成され得る。いくつかの実施形態において、ポリマーは、酸化又は還元重合を使用して溶液から析出させ得る。
【０１２５】
いくつかの実施形態において、層は、例えば、プラズマ析出コーティング、ロール−ツー−ロールコーティング、ディップコーティング及び／又はスプレーコーティングを含む、いずれかの適切なコーティング法を使用して形成され得る。スプレーコーティングとしては、例えば、空気圧スプレー、静電スプレーなどが含まれ得る。いくつかの実施形態において、表面は、ラミネートされ得る。いくつかの実施形態において、層は、基材上にポリマーを紡糸することによって形成され得る。基材上へのポリマーの紡糸としては、例えば、基材上へのポリマーの電界紡糸又は湿式紡糸、乾式紡糸、溶融紡糸、ゲル紡糸、ジェット紡糸、マグネトスピニングなどによって基材上にポリマーを析出させることが含まれ得る。基材上へのポリマーの紡糸により、いくつかの実施形態において、ポリマーナノ繊維が形成され得る。さらに又は代わりに、基材上へのポリマーの紡糸は、基材ですでに存在する繊維をコーティングし得る。いくつかの実施形態において、ポリマーが基材上にポリマー溶液を乾式紡糸することによって析出される場合を含めて、空気、電界、遠心力、磁界などを含む１つ以上の推進力が個々に又は組合せで使用され得る。
【０１２６】
いくつかの実施形態において、親水基含有ポリマーは、極性官能基を含む。
【０１２７】
いくつかの実施形態において、親水基含有ポリマーは、親水性ポリマーである。
【０１２８】
いくつかの実施形態において、親水基含有ポリマーは、水中に溶解することが不可能である（例えば、それは親水性ポリマーではない）が、むしろ水中に溶解され得るペンダント基（例えば、親水性ペンダント基）又は水中に溶解され得るポリマー主鎖内で繰り返される基（例えば、ポリマー主鎖内で繰り返される親水基）の少なくとも１つを含む。
【０１２９】
いくつかの実施形態において、親水基含有ポリマーは、ヒドロキシル化メタクリレートポリマーを含む。いくつかの実施形態において、親水基含有ポリマーは、フッ素基を含まない。
【０１３０】
いくつかの実施形態において、親水基含有ポリマーは、フルオロポリマーを含まない。本明細書で使用される場合、フルオロポリマーは、少なくとも５％のフッ素、少なくとも１０％のフッ素、少なくとも１５％のフッ素又は少なくとも２０％のフッ素を含むポリマーを意味する。
【０１３１】
いくつかの実施形態において、親水性器含有ポリマーとしては、例えば、ポリ（２−ヒドロキシプロピルメタクリレート）、ポリ（３−ヒドロキシプロピルメタクリレート）若しくはその混合物を含むポリ（ヒドロキシプロピルメタクリレート）（ＰＨＰＭ）；ポリ（２−ヒドロキシエチルメタクリレート）（ＰＨＥＭ）；ポリ（２−エチル−２−オキサゾリン）（Ｐ２Ｅ２Ｏ）；ポリエチレンイミン（ＰＥＩ）；四級化ポリエチレンイミン；又はポリ（ドーパミン）；或いはその組合せ（例えば、そのブレンド、混合物又はコポリマー）を含むことができる。
【０１３２】
いくつかの実施形態において、親水基含有ポリマーは、層形成中、黄梅中に分散及び／又は溶解され得る。いくつかの実施形態において、溶媒は、好ましくは、親水基含有ポリマーを溶解するが、基材又は基材のいずれかの成分を溶解しない。いくつかの実施形態において、溶媒は、好ましくは、無毒性である。いくつかの実施形態において、親水基含有ポリマーは、好ましくは、炭化水素流体中に不溶解性である。いくつかの実施形態において、親水基含有ポリマーは、好ましくは、トルエン中に不溶解性である。
【０１３３】
いくつかの実施形態において、溶媒は、高い誘電率を有する溶媒である。溶媒は、例えば、メタノール、エタノール、プロパノール、（同じくイソプロプルアルコール（ＩＰＡ）とも呼ばれる）イソプロパノール、ブタノール（その異性体構造のそれぞれを含む）、ブタノン（その異性体構造のそれぞれを含む）、アセトン、エチレングリコール、ジメチルホルムアミド、酢酸エチル、水などを含むことができる。
【０１３４】
溶媒中の親水基含有ポリマーの濃度は、ポリマーの分子量に基づいて選択することができる。いくつかの実施形態において、親水基含有ポリマーは、少なくとも０．２５パーセント（％）重量／体積（ｗ／ｖ）、少なくとも０．５％（ｗ／ｖ）、少なくとも０．７５％（ｗ／ｖ）、少なくとも１．０％（ｗ／ｖ）、少なくとも１．２５％（ｗ／ｖ）、少なくとも１．５％（ｗ／ｖ）、少なくとも１．７５％（ｗ／ｖ）、少なくとも２．０％（ｗ／ｖ）、少なくとも３％（ｗ／ｖ）、少なくとも５％（ｗ／ｖ）、少なくとも１０％（ｗ／ｖ）、少なくとも２０％（ｗ／ｖ）、少なくとも３０％（ｗ／ｖ）、少なくとも４０％（ｗ／ｖ）又は少なくとも５０％（ｗ／ｖ）の濃度で溶媒中に存在し得る。いくつかの実施形態において、親水基含有ポリマーは、最大で０．５％（ｗ／ｖ）、最大で０．７５％（ｗ／ｖ）、最大で１．０％（ｗ／ｖ）、最大で１．２５％（ｗ／ｖ）、最大で１．５％（ｗ／ｖ）、最大で１．７５％（ｗ／ｖ）、最大で２．０％（ｗ／ｖ）、最大で３％（ｗ／ｖ）、最大で４％（ｗ／ｖ）、最大で５％（ｗ／ｖ）、最大で１０％（ｗ／ｖ）、最大で１５％（ｗ／ｖ）、最大で２０％（ｗ／ｖ）、最大で３０％（ｗ／ｖ）、最大で４０％（ｗ／ｖ）、最大で５０％（ｗ／ｖ）又は最大で６０％（ｗ／ｖ）の濃度で溶媒中に存在し得る。
【０１３５】
いくつかの実施形態において、例えばディップコーティングによる親水基含有ポリマーの析出を含めて、ポリマーは、０．５％（ｗ／ｖ）〜４％（ｗ／ｖ）の範囲の濃度で溶媒中に存在し得る。
【０１３６】
いくつかの実施形態において、例えばディップコーティングによる親水基含有ポリマーの析出を含めて、ポリマーは、０．５％（ｗ／ｖ）〜１％（ｗ／ｖ）の範囲の濃度で溶媒中に存在し得る。
【０１３７】
いくつかの実施形態において、例えば電界紡糸による親水基含有ポリマーの析出を含めて、ポリマーは、５％（ｗ／ｖ）〜３０％（ｗ／ｖ）の範囲の濃度で溶媒中に存在し得る。
【０１３８】
いくつかの実施形態において、層は、ディップコーティングを使用して形成され得る。ディップコーティングは、例えば、Ｃｈｅｍａｔ  ＤｉｐＭａｓｔｅｒ  ５０  ディップコーターを使用することによって達成され得る。いくつかの実施形態において、層は、１、２、３回又はそれを超えて基材をディップコーティングすることによって形成され得る。いくつかの実施形態において、基材は、ディップコーティングされ、１８０度回転され、再びディップコーティングされ得る。いくつかの実施形態において、基材は、親水基含有ポリマーを含む分散体中に含浸され、毎分５０ミリメートル（ｍｍ／分）の速度で引き上げられ得る。いくつかの実施形態において、分散体は、好ましくは、溶液である。
【０１３９】
いくつかの実施形態において、層は、電界紡糸を使用して形成され得る。例えば、米国特許第２０１６００４７０６２Ａ１号明細書に記載されるように電界紡糸が達成され得る。
【０１４０】
いくつかの実施形態において、例えば親水基含有ポリマーがポリ（ドーパミン）を含む場合を含めて、親水基含有ポリマーは、酸化又は還元重合を使用して溶液から析出され得る。例えば、ポリ（ドーパミン）を含む層は、ドーパミンの酸化重合から調製され得る。
【０１４１】
いくつかの実施形態において、親水基含有ポリマーを含む層は、少なくとも０．５オングストローム（Å）、少なくとも１Å、少なくとも５Å、少なくとも８Å、少なくとも１０Å、少なくとも１２Å、少なくとも１４Å、少なくとも１６Å、少なくとも１８Å、少なくとも２０Å、少なくとも２５Å、少なくとも３０Å又は少なくとも５０Åの厚さを有する。
【０１４２】
いくつかの実施形態において、溶媒は、例えば、ディップコーティング手順後を含めて、層形成後に除去され得る。溶媒は、例えば、オーブンを使用しての乾燥を含むエバポレーションによって除去され得る。
【０１４３】
いくつかの実施形態において、帯電コーティングは、（例えば、四級化、電気化学的酸化又は還元によって）形成され得、且つ／又はコーティングは、帯電ポリマーを含み得る。いくつかの実施形態において、親水基含有ポリマーを含む層は、層の形成後に変化され得る。例えば、親水基含有ポリマーは、四級化され得る。いくつかの実施形態において、親水基含有ポリマーは、ポリマー層を酸によって処理することによって四級化することができる。いくつかの実施形態において、親水基含有ポリマーは、酸を含む溶液中に親水基含有ポリマー層を含む基材を浸漬することによって四級化することができる。いくつかの実施形態において、酸は、ＨＣｌであり得る。
【０１４４】
いくつかの実施形態において、親水基含有ポリマー及び／又はコーティングは、無水マレイン酸によって処理され得る。
【０１４５】
いくつかの実施形態において、基材は、その中に配置された親水基含有ポリマーを含み得る。基材が変性樹脂を含む場合、ポリマーは、変性樹脂とは化学的に別である。いくつかの実施形態において、親水基含有ポリマーは、変性樹脂と同時に適用され得る。例えば、親水基含有ポリマーは、変性樹脂が基材に適用される前に、−変性樹脂と混合され得る。
【０１４６】
いくつかの実施形態において、親水基含有ポリマーは、架橋され得る。いくつかの実施形態において、例えば親水基含有ポリマーが基材上に層を形成する場合、ポリマーは、コーティング又は電界紡糸のために使用されるポリマー分散体中に架橋剤を含むことによって架橋され得る。いくつかの実施形態において、例えばポリマーが基材中に分散される場合を含めて、親水基含有ポリマーは、親水基含有ポリマーを導入するために使用される分散体中に架橋剤を含むことによって架橋され得る。いくつかの実施形態において、分散体は、好ましくは、溶液である。
【０１４７】
親水基含有ポリマーと一緒に使用するために適切ないずれかの架橋剤が選択され得る。例えば、Ｎ−（２−アミノエチル）−３−アミノプロピルトリメトキシシラン（ＤＡＭＯ−Ｔ）は、ＰＨＥＭのための架橋剤として使用され得る。例えば、（３−グリシジルオキシプロピル）トリメトキシシラン又はポリ（エチレングリコール）ジアクリレート（ＰＥＧＤＡ）は、ポリエチレンイミン（ＰＥＩ）のための架橋剤として使用され得る。一級又は二級アミン基を含む親水基含有ポリマーは、例えば、カルボン酸（アジピン酸）、アルデヒド（例えば、グルテルアルデヒド）、ケトン、メラミン−ホルムアルデヒド樹脂、フェノール−ホルムアルデヒド樹脂などを含む化合物によって架橋可能である。別の例において、一級又は二級アルコール気を含有する親水基含有ポリマーは、例えば、カルボン酸（アジピン酸）、イソシアネート（トルエンジイソシアナート）、有機シラン（テトラメトキシシラン）、チタン（ＩＶ）錯体（テトラブチルチタネート）、フェノール−ホルムアルデヒド樹脂、メラミン−ホルムアルデヒド樹脂などを含む化合物によって架橋可能である。
【０１４８】
いくつかの実施形態において、親水基含有ポリマーの架橋は、親水基含有ポリマー及び架橋剤を熱に曝露することによって促進され得る。熱は、例えば、オーブン中で基材を加熱すること、赤外線ランプに基材を曝露すること、基材を蒸気に曝露すること又は加熱されたローラーで基材を処理することを含むいずれかの適切な方法によって適用され得る。親水基含有ポリマー、架橋剤及び基材との使用のために適切な時間及び温度のいずれの組合せも使用され得る。いくつかの実施形態において、親水基含有ポリマー及び架橋剤は、少なくとも８０℃、少なくとも９０℃、少なくとも１００℃、少なくとも１１０℃、少なくとも１２０℃、少なくとも１３０℃、少なくとも１４０℃、少なくとも１５０℃、少なくとも１６０℃、少なくとも１７０℃、少なくとも１８０℃又は少なくとも１９０℃の温度に曝露され得る。いくつかの実施形態において、親水基含有ポリマー及び架橋剤は、最大で１４０℃、最大で１５０℃、最大で１６０℃、最大で１７０℃、最大で１８０℃、最大で１９０℃、最大で２００℃、最大で２１０℃、最大で２２０℃、最大で２３０℃、最大で２４０℃、最大で２６０℃、最大で２８０℃又は最大で３００℃の温度に曝露され得る。いくつかの実施形態において、親水基含有ポリマー及び架橋剤は、少なくとも１５秒、少なくとも３０秒、少なくとも６０秒、少なくとも１２０秒、少なくとも２分、少なくとも５分、少なくとも１０分又は少なくとも１時間、熱処理に曝露され得る。いくつかの実施形態において、媒体は、最大で２分、最大で３分、最大で５分、最大で１０分、最大で１５分、最大で２０分、最大で１時間、最大で２時間、最大で２４時間又は最大で２日間、熱に曝露され得る。例えば、いくつかの実施形態において、親水基含有ポリマーは、親水基含有ポリマー及び架橋剤を少なくとも１００℃及び最大で１５０℃の温度で１５秒間〜１５分間加熱することによって架橋され得る。別の例において、いくつかの実施形態において、親水基含有ポリマーは、親水基含有ポリマー及び架橋剤を少なくとも８０℃及び最大で２００℃の温度で１５秒間〜１５分間加熱することによって架橋され得る。
【０１４９】
いくつかの実施形態において、親水基含有ポリマーは、焼鈍しされ得る。本明細書で使用される場合、「焼鈍し」には、親水基含有ポリマーを、親水基含有ポリマー中の官能基を再配向する目的及び／又は親水基含有ポリマーの結晶化度を増加させる目的の環境に曝露することが含まれる。親水基含有ポリマーの架橋が親水基含有ポリマー及び架橋剤を熱に曝露することによって促進される場合、親水基含有ポリマーは、架橋前、架橋中又は架橋後に焼鈍しされ得る。いくつかの実施形態において、親水基含有の架橋が親水基含有ポリマー及び架橋剤を熱に曝露することによって促進される場合、親水基含有ポリマーは、好ましくは、架橋中又は架橋後に焼鈍しされ得る。いくつかの実施形態において、親水基含有ポリマーは、好ましくは、架橋後に焼鈍しされ得る。
【０１５０】
いくつかの実施形態において、焼鈍しは、極性溶媒の存在下において、親水性含有ポリマーを含む基材を加熱することを含む。例えば、焼鈍しは、極性溶媒の存在下において、親水基含有ポリマーを含有し、且つ／又は親水基含有ポリマーによってコーティングされた基材を含浸させることを含み得る。さらに又は代わりに、焼鈍しは、親水基含有ポリマーを含有し、且つ／又は親水基含有ポリマーによってコーティングされた基材を蒸気の形態の極性溶媒に曝露することを含み得る。いくつかの実施形態において、例えば、親水基含有ポリマー層がポリマー溶液中に基材をディップコーティングすることによって適用される場合を含めて、ポリマー溶液は、極性溶媒を含み得、且つ加熱及びその後の基材からの極性溶媒のエバポレーションによってポリマー層が焼鈍しされ得る。
【０１５１】
焼鈍しに適切な極性溶媒としては、例えば、水又はアルコールが含まれ得る。アルコールとしては、例えば、メタノール、エタノール、イソプロパノール、ｔ−ブタノールなどが含まれ得る。他の適切な極性溶媒としては、例えば、アセトン、酢酸エチル、メチルエチルケトン（ＭＥＫ）、ジメチルホルムアミド（ＤＭＦ）などが含まれ得る。
【０１５２】
いくつかの実施形態において、焼鈍しは、親水基含有ポリマーの少なくともガラス転移温度（Ｔｇ）の温度に基材を曝露することを含む。いくつかの実施形態において、焼鈍しは、親水基含有ポリマーの少なくともＴｇの温度を有する溶媒に基材を曝露することを含む。
【０１５３】
いくつかの実施形態において、例えば、焼鈍しが、極性溶媒中で親水基含有ポリマーコーティング基材を含浸させることを含む場合を含めて、極性溶媒は、少なくとも５０℃、少なくとも５５℃、少なくとも６０℃、少なくとも６５℃、少なくとも７０℃、少なくとも７５℃、少なくとも８０℃、少なくとも８５℃、少なくとも９０℃、少なくとも９５℃、少なくとも１００℃、少なくとも１１０℃、少なくとも１２０℃、少なくとも１３０℃、少なくとも１４０℃又は少なくとも１５０℃である。いくつかの実施形態において、極性溶媒は、最大で９０℃、最大で９５℃、最大で１００℃、最大で１０５℃、最大で１１０℃、最大で１１５℃、最大で１２０℃、最大で１３０℃、最大で１４０℃、最大で１５０℃又は最大で２００℃である。いくつかの実施形態において、媒体は、少なくとも１０秒、少なくとも３０秒、少なくとも６０秒、少なくとも９０秒、少なくとも１２０秒、少なくとも１５０秒又は少なくとも１８０秒間、極性溶媒中に含浸される。いくつかの実施形態において、媒体は、最大で６０秒、最大で１２０秒、最大で１５０秒、最大で１８０秒、最大で３分又は最大で５分間、極性溶媒中に含浸される。いくつかの実施形態において、極性溶媒は、好ましくは、水であり得る。例えば、いくつかの実施形態において、焼鈍しは、９０℃の水中で少なくとも１０秒間及び最大で５分間、親水基含有ポリマーコーティング媒体を含浸させることを含む。
【０１５４】
理論によって拘束されることを望まないが、その上に配置された親水基含有ポリマーを有するか、又はその中に配置された親水基含有ポリマーを含む基材の表面は、基材表面上の中断のため、上記される（ロールオフ角及び接触角を含む）所望の特性を有し得ると考えられる。したがって、いくつかの実施形態において、基材は、繊維の混合物を含み得る。いくつかの実施形態において、基材は、非ポリマー及びポリマー繊維の両方並びに／又は２種の異なる種類のポリマー繊維を含み得る。例えば、基材は、ナイロンで不連続に包囲されたポリエステル繊維及び／又はポリエステルで不連続に包囲されたナイロン繊維を含み得る。さらに又は代わりに、基材は、全表面を形成する場合に親水性表面を形成するであろう繊維を含み得、且つ全表面を形成する場合に疎水性表面を形成するであろう繊維を含み得る。
【０１５５】
いくつかの実施形態において、親水基含有ポリマーコーティングを含む基材又はその上に配置された親水基含有ポリマーを含む基材を含む、親水基含有ポリマーを含む基材は、好ましくは、安定している。いくつかの実施形態において、親水基含有ポリマーを含む基材の安定性は、無水マレイン酸によって処理すること、親水基含有ポリマーを焼鈍しすること及び／又は親水基含有ポリマーを架橋することによって増加し得る。理論によって拘束されることを望まないが、いくつかの実施形態において、親水基含有ポリマーを含む基材の安定性は、例えば、架橋を含めて、親水基含有ポリマーの溶解性を減少させることによって増加すると考えられる。再び、理論によって拘束されることを望まないが、いくつかの実施形態において、基材の安定性は、例えば、焼鈍しを含めて、基材の表面上のポリマーの親水性ペンダント基（例えば、ヒドロキシル基）の接近性を増加させることによって増加すると考えられる。
【０１５６】
基材を含むフィルター媒体
いくつかの実施形態において、基材を含むフィルター媒体は、好ましくは、炭化水素−水分離のために又はより好ましくは燃料−水分離のために、最も好ましくはディーゼル燃料−水分離のために使用される。いくつかの実施形態において、他の種類の流体濾過のためにフィルター媒体を使用することができる。
【０１５７】
フィルター媒体は、１層、２層又は複数の層を含み得る。いくつかの実施形態において、フィルター媒体の層の１つ以上の層が基材によって支持され得るか、又は基材を含み得るか、又は基材であり得る。
【０１５８】
いくつかの実施形態において且つ例えば図１１Ａ〜Ｄに示されるように、フィルター媒体は、炭化水素液体流から粒子を除去するための層２０及び／又は炭化水素液体流からの水を合体するための層（合体層としても記載される）３０を含み得る。いくつかの実施形態において、化水素液体流から粒子を除去するための層及び／又は合体層は、図１１Ａ及び図１１Ｂの説明的な実施形態に示されるように、基材１０によって支持され得る。いくつかの実施形態において、例えば、フィルター媒体が、フィルター媒体の使用中に「上流」から「下流」に通過する流れを受け入れるように設計される場合を含めて、炭化水素液体流から粒子を除去するための層及び／又は合体層は、基材の上流に位置し得る。いくつかの実施形態において、炭化水素液体流から粒子を除去する層及び基材は、図１１Ｃの一実施形態に示されるように、同一の層４０である。いくつかの実施形態において、合体層及び基材は、図１１Ｄの一実施形態に示されるように、同一の層５０である。基材及び炭化水素液体流から粒子を除去する層が同一の層である場合又は基材及び炭化水素液体流からの水を合体するための層が同一の層である場合、フィルター媒体製造は、フィルター媒体が、減少した数の全体層を含み得るため、より効率的であり得る。
【０１５９】
いくつかの実施形態において、基材の表面は、好ましくは、基材の下流側面を形成する。いくつかの実施形態において、基材の表面は、下流側面、又はフィルター媒体の層、又はフィルター媒体の下流側面を形成することができる。
【０１６０】
いくつかの実施形態において、例えば基材の表面が下流側面、又はフィルター媒体の層、又はフィルター媒体の下流側面を形成する場合を含めて、基材は、好ましくは、水滴形成及び／又は水滴ロールオフが可能になるように十分な空間によって別の層から分離され得る。いくつかの実施形態において、基材は、少なくとも１０μｍ、少なくとも２０μｍ、少なくとも３０μｍ、少なくとも４０μｍ、少なくとも５０μｍ、少なくとも１００μｍ、少なくとも２００μｍ、少なくとも５００μｍ又は少なくとも１ｍｍだけ別の層から分離され得る。いくつかの実施形態において、基材は、最大で４０μｍ、最大で５０μｍ、最大で１００μｍ、最大で２００μｍ、最大で５００μｍ、最大で１ｍｍ、最大で２ｍｍ、最大で３ｍｍ、最大で４ｍｍ又は最大で５ｍｍだけ別の層から分離され得る。
【０１６１】
いくつかの実施形態において、図１１Ａの一実施形態に示されるように、微粒汚染物質を除去するように構成された層２０は、合体層３０の上流に位置し、合体層は、基材１０の上流に位置する。いくつかの実施形態において、合体層は、基材の下流に位置する。いくつかの実施形態において、フィルター媒体は、少なくとも２つの合体層を含み得、合体層の１つは、基材の下流に位置する。
【０１６２】
いくつかの実施形態において、基材は、例えば、参照によって媒体構造のその記載に関して本明細書に組み込まれる０８／１０／２０１７出願の「Ｆｌｕｉｄ  Ｆｉｌｔｒａｔｉｏｎ  Ａｐｐａｒａｔｕｓｅｓ，Ｓｙｓｔｅｍｓ，ａｎｄ  Ｍｅｔｈｏｄｓ」という名称の同時係属の米国特許出願第６２／５４３，４５６号明細書に記載される構造を含むフローバイ構造に含まれ得る。
【０１６３】
いくつかの実施形態において、フィルター媒体は、フィルター素子に含まれ得る。フィルター媒体は、いずれかの適切な構造を有することができる。いくつかの実施形態において、フィルター素子は、スクリーンを含むことができる。いくつかの実施形態において、スクリーンは、基材の下流に位置し得る。
【０１６４】
フィルター媒体は、いずれかの適切な構造を有し得る。例えば、フィルター媒体は、管状構造を有することができる。いくつかの実施形態において、フィルター媒体は、プリーツを含むことができる。
【０１６５】
いくつかの実施形態において、フィルター媒体は、フィルター媒体の使用中に流れが上流から下流に通過するように設計され得る。例えば、フィルター媒体が、上流層の下流に位置する基材を含む場合を含むいくつかの実施形態において、基材は、上流層の細孔の平均直径より大きい平均直径を有する細孔を含み得る。さらに又は代わりに、基材は、上流層の下流側面上に形成する液滴の平均直径より大きい平均直径を有する細孔を含み得る。例えば、フィルター媒体が、平均直径を有する細孔を含む合体層である上流層を含む場合、基材は、合体層の細孔の平均直径より大きい平均直径を有する細孔を含み得る。
【０１６６】
フィルター媒体
本明細書に開示される技術と一致するフィルター媒体は、様々な構造を有することができる。フィルター媒体は、フィルター要素中への組み込みのために構成され得る。いくつかの実施形態において、フィルター媒体は、１つ以上の材料の層から構成され得、材料の少なくとも１つの層は、本明細書に開示される技術と一致する基材である。種々の実施形態において、複数の材料の層は、本明細書に開示される技術と一致する基材である。
【０１６７】
図１は、いくつかの実施形態と一致する実施例のフィルター媒体１００を示す。フィルター媒体１００は、第１の基材層１１０と、第１の基材層に当接する第２の基材層１２０とを有する。第１の基材層１１０は、第１の表面１１２であって、表面がトルエンに浸漬される場合、５０μＬの水滴についての第１の表面１１２のロールオフ角を増加させる処理を有する第１の表面１１２を有する。第２の基材層１２０は、第２の表面１２２であって、表面がトルエンに浸漬される場合、５０μＬの水滴についての第１の表面１１２のロールオフ角を増加させる処理を有する第２の表面１２２を有することができる。第１の表面は、第１の表面がトルエンに浸漬される場合、５０μＬの水滴について５０度〜９０度の範囲のロールオフ角及び９０度〜１８０度の範囲の接触角を有することができる。第２の表面１２２は、第１の表面がトルエンに浸漬される場合、５０μＬの水滴について５０度〜９０度の範囲のロールオフ角及び９０度〜１８０度の範囲の接触角を有することができる。
【０１６８】
図１は、（図画に対して）それぞれの基材の「上部」表面として第１の表面１１２及び第２の表面１２２を示しているが、第１の表面１１２及び第２の表面１２２の一方又は両方がそれぞれの基材の反対側表面であり得ることが認識されるであろう。図２に示すように、いくつかのフィルター媒体１００ａの実施形態において、第１の基材層１１０ａの第１の表面１１２ａ及び第２の基材層１２０ａの第２の表面１２２ａは、当接している。図３の別の例として、いくつかのフィルター媒体１００ｂの実施形態において、第１の基材層１１０ｂの第１の表面１１２ｂ及び第２の基材層１２０ｂの第２の表面１２２ｂは、反対側に面している。
【０１６９】
図１を再び参照すると、様々な実施形態において、第１の基材層１１０は、第２の基材層１２０と異なる材料である。ここで、「異なる材料」とは、基材層１１０、１２０がそれらの化学的組成、物理的構造及び／又は物理的特性において相違を有することを意味する。しかしながら、いくつかの他の実施形態において、第１の基材層１１０は、第２の基材層１２０と同一の材料である。
【０１７０】
第１の基材層１１０が第２の基材層１２０と異なる材料である一例として、第１の基材層１１０は、第１の多孔度を有することができ、且つ第２の基材層１２０は、第２の多孔度を有することができ、第１の多孔度及び第２の多孔度は、異なる。第１の多孔度は、第２の多孔度より大きいことができるか又はその逆である。別の例として、いくつかの実施形態において、第１の基材は、第１の平均細孔径（平均細孔直径など）を有し、且つ第２の基材は、第２の平均細孔径を有し、且つ第１の平均細孔径及び第２の平均細孔径は、異なる。別の例として、いくつかの実施形態において、第１の基材は、第１の繊維組成から構成され、且つ第２の基材は、第１の繊維組成と異なる第２の繊維組成から構成される。さらに別の例として、第１の基材のロールオフ角は、第２の基材のロールオフの角度と異なり得る。さらに別の例として、第１の表面１１２及び第２の表面１２２は、異なる表面処理を有することができる。いくつかの実施形態において、第１の表面１１２は、ＵＶによって処理された表面であり、且つ第２の表面１２２は、親水基含有ポリマーを有する。そのような実施形態において、第１の表面１１２は、アクリル樹脂及び／又はフェノール樹脂などのＵＶ反応樹脂を有することができる。
【０１７１】
第３の表面１１４と呼ぶことのできる、第１の基材層１１０の第１の表面１１２の反対表面も、第３の表面１１４がトルエンに浸漬される場合、５０μＬの水滴について５０度〜９０度の範囲のロールオフ角及び９０度〜１８０度の範囲の接触角を有することができる。さらに又は代わりに、第４の表面１２４と呼ぶことのできる、第２の表面１２２の反対表面も、第４の表面１２４がトルエンに浸漬される場合、５０μＬの水滴について５０度〜９０度の範囲のロールオフ角及び９０度〜１８０度の範囲の接触角を有することができる。
【０１７２】
図４は、第１の基材層１１０ｃ、第２の基材層１２０ｃ及び第３の基材層１３０ｃを有する別のフィルター媒体の実施例の実施形態を示す。第１の基材層１１０ｃは、第１の表面１１２ｃがトルエンに浸漬される場合、５０μＬの水滴について５０度〜９０度の範囲のロールオフ角及び９０度〜１８０度の範囲の接触角を有する第１の表面１１２ｃを有する。第２の基材層１２０ｃは、第２の表面１２２ｃがトルエンに浸漬される場合、５０μＬの水滴について５０度〜９０度の範囲のロールオフ角及び９０度〜１８０度の範囲の接触角を有する第２の表面１２２ｃを有する。第３の基材層１３０ｃは、第３の表面１３２ｃがトルエンに浸漬される場合、５０μＬの水滴について５０度〜９０度の範囲のロールオフ角及び９０度〜１８０度の範囲の接触角を有する第３の表面１３２ｃを有する。
【０１７３】
上記の実施例及び実施形態と同様に、第３の基材層１３０ｃは、第１の基材層１１０ｃ及び第２の基材層１２０ｃのそれぞれと同一又は異なる材料から構成され得る。
【０１７４】
図１〜４の実施例のフィルター媒体は、担体層、濾過層、合体層、吸着剤層などを含む追加の層を組み込むことができる。基材層を含む材料の層のそれぞれは、実施形態において、材料の当接する層に連結することができる。層は、例えば、接着結合又は熱的結合を含む様々なアプローチによって連結することができる。基材層のそれぞれは、本明細書では、上記で開示された基材層と一致し得る。いくつかの実施例において、基材層の１つ以上は、スクリーンであり、且ついくつかの特定の実施例において、基材層は、一連のスクリーンである。
【０１７５】
図５は、本技術のいくつかの実施形態と一致する別の実施例のフィルター媒体を示す。フィルター媒体２００は、第１の表面２１２、第２の表面２１４、第１の縁部２０２及び第２の縁部２０４を有する基材層２１０を有する。複数の縦溝２２０は、第１の縁部２０２と第２の縁部２０４との間に延在する。「縦溝」という用語は、本明細書で使用される場合、波形も含む。
【０１７６】
基材層２１０は、本明細書を通して議論される基材層と一致する。基材層の第１の表面２１２は、第１の表面２１２がトルエンに浸漬される場合、５０μＬの水滴についての第１の表面２１２のロールオフ角を増加させる処理を有する。様々な実施形態において、第１の表面２１２は、第１の表面がトルエンに浸漬される場合、５０μＬの水滴について５０度〜９０度の範囲のロールオフ角及び９０度〜１８０度の範囲の接触角を有する。フィルター媒体２００は、追加の基材層（図１〜５と一致する）、担体層、濾過層などの追加の層を有することができる。本実施形態と一致する実施例において、縦溝は、第１の縁部２０２から第２の縁部２０４にそれぞれ延在する縦溝の頂部２２２及び縦溝の谷部２２４を画定する。縦溝の頂部２２２及び縦溝の谷部２２４は、一般にシヌソイド形を画定する。別の縦溝構造が以下の議論に記載される。
【０１７７】
いくつかの実施形態において、第２の表面２１４も、第２の表面２１４がトルエンに浸漬される場合、５０μＬの水滴についての第１の表面２１２のロールオフ角を増加させる処理を有する。特定の実施形態において、第２の表面２１４は、第２の表面がトルエンに浸漬される場合、５０μＬの水滴について５０度〜９０度の範囲のロールオフ角及び９０度〜１８０度の範囲の接触角を有する。第２の表面は、第１の表面と同一の処理又は異なる処理を有することができる。例えば、第１の表面は、いくつかの実施例においてＵＶ処理を有することができ、且つ第２の表面は、親水基含有ポリマーを含むことができる。
【０１７８】
図６及び７は、本技術のいくつかの実施形態と一致する別の実施例のフィルター媒体を示す。図７は、図６に示される縦溝の長さＬに沿った一連の横断面図である。図５と同様に、フィルター媒体３００は、第１の表面３１２、第２の表面３１４、第１の縁部３０２及び第２の縁部３０４を有する基材層３１０を有する。複数の縦溝３２０は、第１の縁部３０２と第２の縁部３０４との間に延在する。
【０１７９】
基材層３１０は、本明細書を通して議論される基材層と一致する。基材層の第１の表面３１２は、第１の表面３１２がトルエンに浸漬される場合、５０μＬの水滴についての第１の表面のロールオフ角を増加させる処理を有する。特に、第１の表面３１２は、第１の表面がトルエンに浸漬される場合、５０μＬの水滴について５０度〜９０度の範囲のロールオフ角及び９０度〜１８０度の範囲の接触角を有することができる。フィルター媒体３００は、追加の基材層（図１〜５と一致する）、担体層、濾過層などの追加の層を含むことができる。本実施形態と一致する実施例において、縦溝は、第１の縁部３０２から第２の縁部３０４にそれぞれ延在する縦溝の頂部３２２及び縦溝の谷部３２４を画定する。縦溝の頂部３２２及び縦溝の谷部３２４は、一般に、媒体の幅Ｗにわたる繰り返しパターンを画定する。縦溝の頂部３２２及び縦溝の谷部３２４は、一般に、本実施例において湾曲を画定するが、いくつかの他の実施形態において、縦溝の頂部及び／又は縦溝の谷部は、基材に沿って折り目線又は折れしわによって画定され得る。
【０１８０】
複数の縦溝３２０は、第１の縁部３０２から第２の縁部３０４にそれぞれ延在する縦溝の頂部３２２及び縦溝の谷部３２４を画定する。複数の縦溝３２０は、隆起部３２８の第１の対及び隆起部３２９の第２の対を画定する。隆起部３２８、３２９は、縦溝の頂部３２２及び縦溝の谷部３２４に対して中間である。隆起部は、縦溝の長さＬの少なくとも一部に沿って延びる異なる勾配の媒体部分間の交差の線であると考えることができる。隆起部は、フィルター媒体の変形によって形成され得る。媒体は、媒体に圧力を適用することの結果として隆起部を画定するように変形させることができる。隆起部を形成するための技術としては、コイニング、しわ形成、屈曲及び折り畳みが含まれる。
【０１８１】
先細にされていない、図５に示される複数の縦溝と異なり、本実施例において、複数の縦溝３２０は、先細にされた構造である。これは、縦溝の形状が複数の縦溝の長さＬに沿って次第に変化していることを意味する。図７は、フィルター媒体３００の第１の縁部３０２（構造３２０ａ）からフィルター媒体の第２の縁部３０４（構造３２０ｄ）へとフィルター媒体３００の先細にされた構造に起因する縦溝プロフィールの変化を示す。先細化の結果として、フィルター媒体３００は、縦溝長さＬに沿って中間の位置で３２０ｂ及び３２０ｃとして示される縦溝プロフィールを画定する。フィルター媒体３００が３２０ａから３２０ｄへと先細になるため、隆起部３２８の第１の対及び隆起部３２９の第２の対は、縦溝の谷部３２４に接近し、縦溝の頂部３２２から離れる。したがって、フィルター媒体３００によって画定された複数の縦溝３２０が３２０ａから３２０ｄへと先細になると、それぞれの縦溝の断面積が減少する。さらに縦溝の先細化が３２０ａから３２０ｄへと第２の縁部を進行する場合、隆起部３２８、３２９は、一緒に合流するか又は互いに識別可能でなくなることが観察される。加えて、フィルター媒体３００が第２の縁部３０４（縦溝プロフィール３２０ｄ）から第１の縁部３０２（縦溝プロフィール３２０ａ）へと先細になる場合、隆起部３２８の第１の対及び隆起部３２９の第２の対は、縦溝の頂部３２２に接近する。フィルター媒体３００は、縦溝の長さＬの少なくとも３０％、好ましくは少なくとも５０％以上が、隣接する頂部間の複数の隆起部を有するものとして特徴付けることができる。
【０１８２】
フィルター媒体３００は、媒体に歪みを引き起こすことなく先細になった縦溝を有することができる。特に、フィルター媒体３００の幅Ｗにわたって延在する基材層３１０の長さｌは、フィルター媒体３００の第１の縁部３０２から第２の縁部３０４に等しい。そのようなものとして、断面Ａ−Ａ'、Ｂ−Ｂ'、Ｃ−Ｃ'及びＤ−Ｄ'における媒体の幅Ｗにわたって延在する基材層３１０の長さは、等しい。
【０１８３】
図６及び７は、特定の縦溝形状を有する一実施例のフィルター媒体を示すが、他の縦溝形状も実際に考えられる。いくつかの代わりの実施形態において、縦溝は、隆起部を有することができるが、先細にされておらず、逆に、縦溝は、媒体の第１の縁部から第２の縁部へと同一の断面形状を有する。
【０１８４】
図８及び９は、本明細書に開示されるいくつかの実施形態と一致するシングルフェーサー媒体４００のシートの透視図及び断面図をそれぞれ示す。シングルフェーサー媒体４００は、縦溝シートを画定する第１の基材層４１０及び化粧面シートを画定する第２の基材層４２０を有する。第２の基材層４２０は、第１の基材層４１０に連結している。第１の基材層４１０は、第１の基材層４１０の第１の縁部４０２から第２の縁部４０４にそれぞれ延在する縦溝の頂部４１２及び縦溝の谷部４１４を画定する。第２の基材層４２０は、平面である。第１の基材層４１０及び第２の基材層４２０は、第１の縁部４０２と第２の縁部４０４との間に延在する複数の縦溝４３０を協同して画定する。
【０１８５】
第１の基材層４１０は、本明細書に開示されるように、第１の表面４１６であって、第１の表面がトルエンに浸漬される場合、５０μＬの水滴についての第１の表面のロールオフ角を増加させる処理を有する第１の表面４１６を有する。本実施形態において、第１の表面４１６は、第２の基材層４２０から離れて面するが、いくつかの他の実施形態では、第１の表面４１６は、第２の基材層４２０に当接する。多くの実施形態において、第１の表面４１６がトルエンに浸漬される場合、５０μＬの水滴について、第１の表面のロールオフ角は、５０度〜９０度の範囲であり、且つ第１の表面４１６は、９０度〜１８０度の範囲の接触角を有する。
【０１８６】
第１の基材層４１０は、第２の表面４１８も有する。いくつかの実施形態において、第２の表面４１８は、本明細書に開示されるように、第２の表面４１８がトルエンに浸漬される場合、５０μＬの水滴についての第２の表面４１８のロールオフ角を増加させる処理を有する。第２の表面４１８は、第２の表面がトルエンに浸漬される場合、５０μＬの水滴について５０度〜９０度の範囲のロールオフ角及び９０度〜１８０度の範囲の接触角を有することができる。
【０１８７】
第１の基材層４１０と同様に、第２の基材層４２０は、第１の表面４２６及び第２の表面４２８を有する。種々の実施形態において、第１の表面４２６及び第２の表面４２８の１つ以上は、それぞれの表面がトルエンに浸漬される場合、５０μＬの水滴についての特定の表面のロールオフ角を増加させる処理を有することができる。第１の表面４２６及び第２の表面４２８の１つ以上は、それぞれの表面がトルエンに浸漬される場合、５０μＬの水滴について５０度〜９０度の範囲のロールオフ角及び９０度〜１８０度の範囲の接触角を有することができる。
【０１８８】
第２の基材層４２０は、様々なアプローチによって第１の基材層４１０に連結することができる。例えば、層が縦溝の谷部４１４と、第２の基材層４２０の第１の表面との間に離散的な点で接着されるように、接着剤の非実線を第１の基材層４１０と第２の基材層４２０との間に配置することができる。
【０１８９】
特に図９を参照すると、距離Ｄ１は、縦溝の周期長さ又は間隔を画定する。長さＤ２は、縦溝の周期Ｄ１上の媒体の長さを画定する。長さＤ２及びＤ１の比率は、包括的に１．２〜２．０の範囲内であり得る。本明細書では、比率Ｄ２／Ｄ１は、縦溝／平坦部の比率又は媒体−媒体として特徴付けられるであろう。いくつかの実施形態において、第１の縁部４０２から第２の縁部４０４に延在する縦溝の少なくとも一部は、１．０より高い、多くの場合に少なくとも１．０５及び多くの場合に少なくとも１．１であるＤ２／Ｄ１値を有する。いくつかの実施において、Ｄ２／Ｄ１は、少なくとも１．１５であり、且つ他の実施では少なくとも１．２０である。より高いＤ２／Ｄ１値は、所与の縦溝幅に沿って提供される媒体の量における増加を示し、且つ縦溝の高さＪの増加をもたらすこともできる。いくつかの実施において、Ｄ２／Ｄ１は、１．３０、１．４０又は１．５０より高い。Ｄ２／Ｄ１の典型的な範囲としては、例えば、１．０５〜２．０；１．１０〜１．７５；及び１．２０〜１．５０が含まれる。
【０１９０】
縦溝高さＪは、化粧面シート又は第２の基材層４２０から、縦溝シート、換言すれば第１の基材層４１０の縦溝の頂部４１２の最も高い点への距離である。代わりに、縦溝高さＪは、第１の基材層４１０の縦溝の頂部４１２と縦溝の谷部４１４との間の外部隆起における差である。縦溝高さＪは、第１の基材層４１０の厚さを考慮に入れる。距離Ｄ１、Ｄ２及びＪは、図９に示された特定の縦溝媒体の配置に適用されるが、これらの距離は、Ｄ１が、縦溝の周期長さ又は所与の縦溝の下の平坦な媒体の距離を意味し、Ｄ２が、１つの縦溝の谷部４１４から隣接する縦溝の谷部４１４までの縦溝媒体の長さを意味し、且つＪが縦溝高さを意味する、本明細書に開示される縦溝媒体の他の構造に適用され得る。いくつかの実施形態において、Ｊは、０．０３インチ〜０．０８インチの典型的な寸法を有し得る。いくつかの他の実施形態において、Ｊは、０．０１０インチ〜０．３００インチの範囲であり得る。さらなる実施形態において、Ｊは、０．５インチ未満であり得る。縦溝高さは、一般に適用次第で変動し得る。また、Ｊがいくつかの実施において縦溝の長さに沿って変動し得ることが理解されるであろう。
【０１９１】
縦溝の幅対高さの比率は、本技術のいくつかの実施において調整される。縦溝の幅対高さの比率は、縦溝の幅Ｄ１対縦溝の高さＪの比率である。縦溝の幅対高さの比率は、次式：
縦溝の幅対高さの比率＝Ｄ１／Ｊ
によって表すことができる。
【０１９２】
縦溝の幅Ｄ１及び縦溝の高さＪなどの測定された距離は、濾過媒体に関する平均値として特徴付けられることができる。そのような測定は、（生じ得る歪曲のため）それぞれの端部における縦溝の長さの（２０％などの）特定の量を除いて、縦溝長さに沿って実行され得る。縦溝の幅対高さの比率は、変動し得るか、又は縦溝の長さ上で不変のままであり得る。縦溝の高さ又は縦溝の幅が縦溝の長さ上で変動する先細にされた縦溝を提供することの利点は、隣接する媒体表面間の潜在的な接触を減少し、且つそれによってマスキングを減少させる能力である。
【０１９３】
一般に適切なＤ１／Ｊ比は、１０未満、より典型的に８未満、多くの場合に６未満であろう。Ｄ１／Ｊが非常に高い場合、非常に広いにもかかわらず、縦溝が比較的短いため、縦溝を通した流れが非常に制限される可能性がある。また、圧力負荷下で縦溝の有意な構造的変形がより起こる可能性があり、それによって下流の縦溝の破壊がもたらされる恐れがある。適切なＤ１／Ｊ比としては、１より高いもの、多くの場合に１．５より高いもの、通常２より高いものが含まれる。多くの実施において、幅対高さ比は、少なくとも約２．０、一般に少なくとも２．１、より典型的に少なくとも２．２、多くの場合に少なくとも２．３、任意選択的に少なくとも２．５及び任意選択的に少なくとも３．０である。
【０１９４】
他の適切なＤ１／Ｊ比としては、実施例の実施において、４より高いもの、６より高いもの又は８より高いものが含まれる。したがって、適切な範囲としては、限定されないが、２〜１０、４〜８及び５〜７のＤ１／Ｊ比が含まれる。しかしながら、いくつかの実施において、（そのような縦溝は、一般に製造することがより困難であるが）、極めて低いＤ１／Ｊ比を有する縦溝を使用することができる。例えば、１．０未満、０．７５未満及び５０未満のＤ１／Ｊ比が可能である。いくつかの実施において、比較的高い又は低いＤ１／Ｊ値を有する縦溝は、０．５〜２．０の値付近のＤ１／Ｊ値を有する縦溝よりも良好な性能を有する。Ｄ１／Ｊに関するそのような比率の適切な範囲には、２〜８及び０．０７５〜０．５００が含まれる。
【０１９５】
図１０は、シングルフェーサー媒体５００の別の構造の横断面図を示す。媒体５００は、第２の基材層５２０である化粧面シートに連結された、第１の基材層５１０である縦溝シートを含む。第１の基材層５１０及び第２の基材層５２０は、（図８に示されるものと同様に）媒体の第１の縁部と第２の縁部との間に延在する複数の縦溝５３０を協同して画定する。第１の基材層５１０は、縦溝の頂部５１２及び縦溝の谷部５１４を画定する。第２の基材層５２０は、平面である。上記で記載されたものと同様に、第１の表面がトルエンに浸漬される場合、５０μＬの水滴についてのそれぞれの表面のロールオフ角を増加させるための本明細書に記載された処理と一致して、それぞれの基材層の片面又は両面を処理することができる。
【０１９６】
本実施例において、第１の基材層５１０は、縦溝の頂部５１２と縦溝の谷部５１４との間の隆起部５１８も画定する。いくつかの実施形態において、縦溝は、図６に示されるものと同様に、媒体の２つの縁部間で先細になる。そのような実施形態において、縦溝高さＪ及び縦溝の幅Ｄ１は、上記のように、媒体のシートの１つの縁部から媒体のシートの反対側の縁部まで一定のままであり得る。本図面と一致するいくつかの他の実施形態において、縦溝は、媒体の２つの縁部間で先細にならない。
【実施例】
【０１９７】
材料
購入した材料は、全て受け取った状態のまま（すなわちさらなる精製をせずに）使用した。他に指定されない限り、材料は、Ｓｉｇｍａ  Ａｌｄｒｉｃｈ（Ｓｔ．Ｌｏｕｉｓ，ＭＯ）から購入した。
・ＣＨＲＯＭＡＳＯＬＶイソプロプルアルコール（ＩＰＡ）  −  ９９．９％
・ＣＨＲＯＭＡＳＯＬＶトルエン  −  ９９．９％
・ＣＨＲＯＭＡＳＯＬＶ酢酸エチル  −  ９９．９％
・メチルアルコール  −  ＡＣＳ  Ｒｅａｇｅｎｔ  −  ９９．８％
・エチルアルコール（ＥｔＯＨ）
・無水マレイン酸  −  ９９％
・Ｈ２Ｏ２  −  ３０％又は５０％
・ＮＨ４ＯＨ  −  ＡＣＳ  Ｒｅａｇｅｎｔ  −  ５０％
・Ｎ−（２−アミノエチル）−３−アミノプロピルトリメトキシシラン（ＤＹＮＡＳＹＬＡＮ  ＤＡＭＯ−Ｔ又はＤＡＭＯ−Ｔとも記載される）  −  Ｅｖｏｎｉｋ  Ｉｎｄｕｓｔｒｉｅｓ  ＡＧ（Ｅｓｓｅｎ，Ｇｅｒｍａｎｙ）
・ＤＹＮＡＳＹＬＡＮ  ＳＩＶＯ  ２０３  −  Ｅｖｏｎｉｋ  Ｉｎｄｕｓｔｒｉｅｓ  ＡＧ（Ｅｓｓｅｎ，Ｇｅｒｍａｎｙ）
・Ｔｙｚｏｒ  １３１（Ｔｙｚｏｒ）
・イソプロプルアルコール中ＨＣｌ（ＩＰＡ）  −  ０．０５Ｍ
・ポリ（２−ヒドロキシエチルメタクリレート）（ＰＨＥＭ）  −  Ｓｃｉｅｎｔｉｆｉｃ  Ｐｏｌｙｍｅｒ  Ｐｒｏｄｕｃｔｓ（Ｏｎｔａｒｉｏ，ＮＹ）  −  Ｍｗ＝２０，０００
・ポリ（２−エチル−２−オキサゾリン）（Ｐ２Ｅ２Ｏ）  −  Ｍｗ＝５０，０００
・ポリエチレンイミン、分岐（ＰＥＩ−１０Ｋ又はＰＥＩ  １００００）  −  Ｍｗ＝２５，０００  −  Ｍｎ＝１０，０００
・ポリエチレンイミン、分岐（ＰＥＩ−６００）  −  Ｍｗ＝６００
・ポリ（ヒドロキシプロピルメタクリレート）（ＰＨＰＭ）  −  Ｓｃｉｅｎｔｉｆｉｃ  Ｐｏｌｙｍｅｒ  Ｐｒｏｄｕｃｔｓ（Ｏｎｔａｒｉｏ，ＮＹ）  −  Ｇｒａｎｕｌａｒ
・ポリ（エチレンオキシド）ジアミン末端（ＰＥＯ−ＮＨ２）  −  Ｓｃｉｅｎｔｉｆｉｃ  Ｐｏｌｙｍｅｒ  Ｐｒｏｄｕｃｔｓ（Ｏｎｔａｒｉｏ，ＮＹ）  −  Ｍｗ＝２０００
・ポリスチレン−コ−アリルアルコール（ＰＳ−ｃｏ−ＡＡ）  −  ４０モル％
・ポリ（アクリル酸）（ＰＡＡ）
・Ａｃｒｏｄｕｒ  ９５０Ｌ  −  ＢＡＳＦ  Ｃｏｒｐｏｒａｔｉｏｎ（Ｆｌｏｒｈａｍ  Ｐａｒｋ，ＮＪ）
・３−グリシジルオキシプロピル）トリメトキシシラン
・ポリ（エチレングリコール）ジアクリレート（ＰＥＧＤＡ）
・超純水は、Ｍｉｌｌｉｐｏｒｅ  Ｅｌｉｘ  １０ＵＶ及びＭｉｌｌｉｐｏｒｅ  Ｍｉｌｌｉ−Ｑ  Ａ１０モジュールによって水道水を処理することによって生成され、１８．２ＭΩ＊ｃｍの抵抗を有した。
・ディーゼル燃料又はポンプ燃料＝ＡＳＴＭ−Ｄ９７５を満たす超低硫黄ディーゼル（ＵＬＳＤ）。「ポンプ燃料」は、供給源ＵＬＳＤが燃料ポンプから受け取られた状態のままで使用されたことを示す。
・バイオディーゼル＝ＡＳＴＭ−Ｄ６７５１を満たす大豆ベースのバイオディーゼル（Ｒｅｎｅｗａｂｌｅ  Ｅｎｅｒｇｙ  Ｇｒｏｕｐ（ＲＥＧ），Ｉｎｃ．，Ｍａｓｏｎ  Ｃｉｔｙ，ＩＡ）。
【０１９８】
試験手順
接触角及びロールオフ角
基材の接触角及びロールオフ角は、チルトステージを備えたＤｒｏｐＭａｓｔｅｒ  ＤＭ−７０１接触角メーター（協和界面科学株式会社；日本、新座市）を使用して測定された。測定は、ワイドカメラレンズ設定を使用して実行され、ＦＡＭＡＳソフトウェアパッケージ（協和界面科学株式会社；日本、新座市）による６ミリメートル（ｍｍ）校正標準を使用して校正された。測定は、液滴が表面上で均衡に達した直後に実行された（すなわち、接触角及び曝露液滴体積は、１分間一定であった）。測定は、基材のみと接触した液滴で実行され、すなわち、液滴は、基材を支持する表面に接触していなかった。
【０１９９】
トルエン中の水接触角は、トルエン中に含浸された基材試料上に配置された超純水の２０μＬ液滴又は５０μＬ液滴を使用して測定された。接触角は、接線適合を使用して測定され、基材の異なる領域で実行された５回の独立した測定の平均から算出された。
【０２００】
トルエン中の水ロールオフ角は、トルエン中に含浸された基材試料上に配置された超純水の２０μＬ液滴又は５０μＬ液滴を使用して測定された。このステージは、２度毎秒（°／秒）の回転速度で９０°まで回転するように設定された。水滴が自由に回転して離れた点又は後部接触線が媒体表面に対して少なくとも０．４ミリメートル（ｍｍ）移動した点で回転を停止した。回転が停止されたときの角度を測定し；この角度は、ロールオフ角と定義される。液滴が９０度（°）の前にロールオフしなかった場合、値は、９０°として報告される。液滴が析出プロセス中に回転して離れた場合、値は、１°で報告される。トルエン中に浸漬された基材試料上の水滴の代表的なイメージを図１２に示す。報告された値は、媒体の異なる領域で実行された５回の独立した測定の平均から算出された。基材における意図的な凹部（例えば、ポイント接着凹部）は、回避された。基材が指向性マクロ構造（例えば、荒れ）を有する場合、ロールオフ角は、マクロ構造の影響を最小化する方向で測られた。
【０２０１】
液滴サイジング試験
液滴サイジングを決定するために、ＩＳＯ  １６３３２の修正版が使用された。図１２に示されるように、マルチパスにおいて２つのループシステムを供給する１０リットル（Ｌ）タンクが使用された。メインループは、大多数の流れを処理し、及び試験ループは、媒体ホルダーを含めて、メインループから離れるスリップストリームを提供した。手動の背圧バルブを使用して、試験期間中、試験媒体を通して０．０７フィート毎分（フィート／分）の面速度まで流れを調節した。この面速度は、現場応用のための特有値である。
【０２０２】
それぞれの層の２インチ×２インチ平方試料を切断し、次いでローディング層、効率層及び基材試料を含む多層媒体複合体に充填した。試験される基材試料を効率層の下流に配置し、効率層をローディング層の下流に配置した。ローディング層及び効率層は、２０％〜８０％の５μｍ〜５０μｍの繊維直径及び０．１ｃｍ〜１５ｃｍの繊維長さを有する２成分結合剤繊維、０．１ミクロン〜３０ミクロンの繊維直径及び１０〜１０，０００のアスペクト比を有するガラス繊維を含み、且つ０．５μｍ〜１００μｍの細孔径を有する熱的に結合されたシートであった。
【０２０３】
多層媒体複合体に充填されたら、媒体層は、注文製の透明アクリルホルダーに保持された。Ｎａｔｉｏｎａｌ  Ｐｉｐｅ  Ｔｈｒｅａｄ  Ｔａｐｅｒ（ＮＰＴ）装備品を付属するステンレス鋼１／４インチ外径径（ＯＤ）管を使用して、試験ループの内外に燃料を送達した。ホルダーは、６インチ×４インチであり、１インチ×１インチの試料窓及び１インチ×４インチ×３／４インチのチャネルを媒体の下流側面に有し、合体した液滴が燃料流体から出ることを可能にする。液滴が燃料流を出ると、それらは、ゾーンを通過し、そこで電荷結合素子（ＣＣＤ）カメラが液滴のイメージを写した。画像解析ソフトウェア（ｉｍａｇｅｊ．ｎｉｈ．ｇｏｖにおいてワールドワイドウェブで入手可能なＩｍａｇｅ  Ｊ  １．４７Ｔ）を使用して、撮影したイメージを分析し、液滴の径を決定した。統計的分析のために、測定された液滴のサイズを使用した。報告された平均液滴径は、加重体積であった。Ｄ１０は、液滴の１０％がＤ１０未満の全水体積を含み、且つ液滴の９０％がＤ１０より高い全水体積を含むことを表す。Ｄ５０は、液滴の５０％がＤ５０未満の全水体積を含み、且つ液滴の５０％がＤ５０より高い全水体積を含むことを表す。Ｄ９０は、液滴の９０％がＤ９０未満の全水体積を含み、且つ液滴の１０％がＤ９０より高い全水体積を含むことを表す。
【０２０４】
Ｃｈｅｖｒｏｎ  Ｐｈｉｌｌｉｐｓ  Ｃｈｅｍｉｃａｌ（Ｔｈｅ  Ｗｏｏｄｌａｎｄｓ，ＴＸ）からの超低硫黄ディーゼルをベース燃料として使用した。５％（体積％）の大豆バイオディーゼル（Ｒｅｎｅｗａｂｌｅ  Ｅｎｅｒｇｙ  Ｇｒｏｕｐ（ＲＥＧ），Ｉｎｃ．，Ｍａｓｏｎ  Ｃｉｔｙ，ＩＡ）をベース燃料に添加し、燃料混合物を形成した。燃料混合物の表面張力は、ペンダントドロップ法によって決定したところ、２１±２ダイン毎センチメートルであった。全試験に関して、燃料混合物の同一バッチを使用した。
【０２０５】
試験するために、多層媒体複合体をホルダーに配置し、ホルダーに燃料混合物を充填した。水を導入する前に０．０７フィート／分の面速度が設定され、１０分間手作業で維持された。
【０２０６】
水をメイン燃料ループに注入し、オリフィスプレートを通してそれを強制することにより、燃料中水乳濁液が生じた。所望の平均２０μｍの乳濁液を得るために１．８ｍｍのプレートが使用された。主ループの流速は、５．０ポンド毎平方インチ（ｐｓｉ）（約１．２リットル毎分（Ｌｐｍ））のオリフィスプレート全体の差圧力を達成するために調節された。２５００百万分率（ｐｐｍ）の水の初期ターゲットチャレンジで０．３ミリリットル毎分（ｍＬ／分）の速度において水を注入した。試験ループに運ばれなかった燃料は、それが再びオリフィスを通過することが可能となる主タンクに戻るように方向付けられる前に、クリーンアップフィルターを通して送られた。システムは、２０分の試験期間に多層媒体複合体に一貫した乳濁液チャレンジを提供する。
【０２０７】
燃料−水分離効率試験
燃料−水分離効率試験は、本明細書に記載されるように修正されたＩＳＯ／ＴＳ  １６３３２実験室試験法を使用して実行された。
【０２０８】
媒体のフラットシートを試験するために、フィルター媒体の７インチ×７インチシート（有効径６インチ×６インチ）のシートを保持するアルミニウムホルダーが使用された。フィルター媒体の下流側面において、１００μｍポリエステルスクリーン（有効径６インチ×６インチ）を配置し、直径が１００μｍよりも大きい合体した水滴が燃料流とともに下流に運ばれないことを確実にした。
【０２０９】
燃料中の上流水濃度は、５０００ｐｐｍに設定され、試験の期間を通して一定であると考えられる。このような水の濃度は、水注入ポンプ及び燃料流速の両方の周知の流速を測定することによって決定された。下流水濃度は、あらかじめ決定された間隔で記録された。水の濃度は、市販のＭｅｔｒｏｈｍ  ＡＧ（Ｈｅｒｉｓａｕ，Ｓｗｉｔｚｅｒｌａｎｄ）８４１  Ｔｉｔｒａｎｄｏ滴定装置を使用して、カール−フィッシャーの体積測定滴定法を使用して測定された。
【０２１０】
上流遊離水の液滴径分布は、フローセルが付属する市販のＭａｌｖｅｒｎ  Ｉｎｓｔｒｕｍｅｎｔｓ（Ｍａｌｖｅｒｎ，Ｕｎｉｔｅｄ  Ｋｉｎｇｄｏｍ）Ｉｎｓｉｔｅｃ  ＳＸ液滴径分析器を使用して決定された。乳化水試験に関して、液滴径分布は、典型的に、１０μｍ±１μｍのＤ５０と、３μｍ及び２５μｍのＤ１０及びＤ９０とをそれぞれ有する。
【０２１１】
他に指定されない限り、全ての試験において媒体を通した面速度は、０．０５フィート毎分（ｆｐｍ又はフィート／分）で固定された。他に指定されない限り、全試験時間は、１５分であった。
【０２１２】
試験中の媒体のパーセント分離効率は、上流水濃縮に対する下流水濃度の比率として算出された。
【０２１３】
通気性試験
少なくとも３８ｃｍ２の試料を媒体から切断し、試験した。試料をＴＥＸＴＥＳＴ（登録商標）ＦＸ３３１０（Ｔｅｘｔｅｓｔ  ＡＧ，Ｓｃｈｗｅｒｚｅｎｂａｃｈ，Ｓｗｉｔｚｅｒｌａｎｄから入手された）上に配置した。媒体を通した通気性は、空気を使用して測定され、水の０．５インチ（１．２７ｃｍ）の圧力低下における、１分あたりの媒体の１平方フィートあたりの空気の１立方フィート（フィート３空気／フィート２媒体／分）又は１分あたりの媒体の１平方メートルあたりの空気の１立方メートル（ｍ３空気／ｍ２媒体／分）を測定した。
【０２１４】
調製方法
実施例１  −  ＵＶ処理
ＵＶ処理媒体層は、基材の下流（ワイヤー側面）表面をＵＶ放射に曝露することによって製造した。ＵＶ供給源は、低圧水銀ランプ（４インチ×４インチのＳｔａｎｄａｒｄ  Ｍｅｒｃｕｒｙ  Ｇｒｉｄ  Ｌａｍｐ，ＢＨＫ，Ｉｎｃ．，Ｏｎｔａｒｉｏ，Ｃａｎａｄａ）であった。低圧水銀ランプは、以下の別々の波長のＵＶ光を生じる：１８５ｎｍ、２５４ｎｍ、２９７ｎｍ、３０２ｎｍ、３１３ｎｍ、３６５ｎｍ及び３６６ｎｍ。４インチ×４インチ試料を１〜２０分間にわたってランプに曝露した。図１１に示す試料を２０分間ランプに曝露し；水滴サイジング実験のために使用される試料は、８分間処理された。試料は、処理中、ランプの約１ｃｍ下に配置された。
【０２１５】
表１にリストされたそれぞれの基材の試料を空中酸素の存在下において低圧水銀ランプでＵＶ処理した。燃料の同一バッチを使用して、処理前及び後のそれぞれの基材のＤ１０、Ｄ５０及びＤ９０を測定した。結果を表２に示す。処理前及び後の（トルエン中の）それぞれの基材の接触角及びロールオフ角（２０μＬ液滴及び５０μＬ液滴に関する）を表３に示す。
【０２１６】
低圧水銀ランプによるＵＶ−酸素処理により、未処理の基材と比較して増加したロールオフ角を示す基材が得られた。表２に示すように、基材６を除いて、少なくとも２倍のＤ５０平均液滴径の強化も観察された。トルエン中に含浸された基材試料上に配置された水滴を使用して測定されたより高いロールオフ角（表３）は、ディーゼル燃料中の基材によるより大きい液滴の合体（Ｄ５０強化）（表２及び３）と関連する。ロールオフ角が基材の表面上で合体する液滴の径と関連するため、ロールオフ角は、燃料流を出ることが可能であるより大きい液滴を合体する能力を有する基材を識別するために使用され得る。
【０２１７】
理論によって拘束されることを望まないが、基材６のアクリルベースの樹脂系は、ＵＶ照射への曝露中に表面の必要な変性を考慮に入れないと考えられる。１００％ポリエステル及びフェノール樹脂含有媒体（それぞれ基材７及び基材１〜５）における接着及び液滴の成長を強化するＵＶ−酸素処理の能力を考慮すると、芳香族成分又は炭素−炭素結合不飽和の別の形態は、基材のＵＶ−酸素処理の効果を強化することができると考えられる。
【０２１８】
それとは対照的に、低圧水銀ランプが、約２２０ｎｍ未満及び約４００ｎｍより高い波長をブロックするいずれかのＵＶ帯域フィルター（ＦＳＱ−ＵＧ５，Ｎｅｗｐｏｒｔ  Ｃｏｒｐ．，Ｉｒｖｉｎｇ，ＣＡ）を備えた場合、処理基材１は、未処理媒体と比較して、ロールオフ角又は平均液滴径における変化をほとんど示さなかったか又は全く示さなかった。
【０２１９】
同様に、基材１及び７が、３６０ｎｍより高い波長でＵＶを放出するランプ（Ｍｏｄｅｌ  Ｆ３００Ｓ，Ｈｅｒａｅｕｓ  Ｎｏｂｌｅｌｉｇｈｔ  Ｆｕｓｉｏｎ  ＵＶ  Ｉｎｃ．，Ｇａｉｔｈｅｒｓｂｕｒｇ，ＭＤ）によって処理された場合、処理基材は、未処理媒体と比較して、平均液滴径における変化をほとんど示さなかったか又は全く示さず、且つロールオフ角のわずかな増加を示した。
【０２２０】
【表１】
2021513911.tif 000003
【０２２１】
【表２】
2021513911.tif 000004
【０２２２】
【表３】
2021513911.tif 000005
【０２２３】
燃料から水を除去する（未処理及びＵＶ−酸素処理）基材１試料の能力（すなわち媒体の性能）は、１５分後に下流水含有量を測定することによって決定された。結果を図１３に示す。図１４からわかるように、未処理基材１と比較して、ＵＶ−酸素処理基材１は、燃料から水を除去するための且つ低い下流水含有量を維持するための有意に改善された能力を示した。これは、未処理基材と比較して、観察された増加したロールオフ角及びＤ５０強化と整合性がある。
【０２２４】
（未処理及びＵＶ−酸素処理）基材１試料を５５℃で３０日間にわたって２００ミリリットル（ｍＬ）のポンプ燃料中に浸漬した。試験前に対照（浸漬されていない）及び処理試料をヘキサンで洗浄し、次いで８０℃のオーブン中で５分間加熱し、ヘキサンを蒸発させた。トルエン中の接触角及びトルエン中のロールオフ角は、トルエン中に含浸された基材試料上に配置された５０μＬの超純水を使用して測定した。測定は、上記のように実行した。結果を図１５及び表４に示す。平均ロールオフ角及び接触角並びに対応する燃料から水を除去する能力は、いくつかの現場応用において見られ、且つ基材の老化を促進することが可能である条件の５５℃において３０日間、燃料中に含浸された後でもＵＶ−酸素処理基材において維持された。
【０２２５】
【表４】
2021513911.tif 000006
【０２２６】
実施例２  −  ＵＶ／Ｈ２Ｏ２処理
基材１は、１０分間１５０℃において媒体中で加熱することによって硬化された。次いで、基材を、浅いペトリ皿（深さ１ｃｍ）中に含まれる５０％Ｈ２Ｏ２溶液に含浸させ、０分、２分、４分、６分又は８分間、低圧水銀ランプ（４インチ×４インチのＳｔａｎｄａｒｄ  Ｍｅｒｃｕｒｙ  Ｇｒｉｄ  Ｌａｍｐ，ＢＨＫ，Ｉｎｃ．，Ｏｎｔａｒｉｏ，Ｃａｎａｄａ）によってＵＶ処理した。次いで、基材を５分間にわたって８０℃でオーブン乾燥させた。
【０２２７】
それぞれの基材の処理側面及び未処理側面のトルエン中の接触角（ＣＡ）及びロールオフ角（ＲＯ）は、トルエン中の超純水の５０μＬ液滴を使用して測定した。結果を表４及び図１６に示す。
【０２２８】
実施例３  −  比較例
Ｃｕｍｍｉｎｓ  ＭＯ−６０８燃料−水分離フィルターのトルエン中の接触角及びロールオフ角は、２０μＬの水滴を使用して試験した。フィルター媒体の上流側面は、１４３°の接触角及び１９°のロールオフ角を有した。フィルター媒体の下流側面は、１４６°の接触角及び２４°のロールオフ角を有した。
【０２２９】
ＡＣＤｅｌｃｏ  ＴＰ３０１８燃料−水分離フィルターのトルエン中の接触角及びロールオフ角は、２０μＬの水滴を使用して試験した。フィルター媒体の上流側面は、１４６°の接触角及び２８°のロールオフ角を有した。フィルター媒体の下流側面は、１°の報告されたロールオフ角を有した（すなわち、析出プロセス中、液滴は、回転して離れた）。
【０２３０】
Ｆｏｒｄ  Ｆ１５０  ＦＤ４６１５燃料−水分離フィルターのトルエン中の接触角及びロールオフ角は、２０μＬの水滴を使用して試験した。フィルター媒体の上流側面は、１４９°の接触角及び１０°のロールオフ角を有した。フィルター媒体の下流側面は、１３７°の接触角及び９°のロールオフ角を有した。
【０２３１】
Ｄｏｎａｌｄｓｏｎ  Ｐ５５１０６３燃料−水分離フィルターのトルエン中の接触角及びロールオフ角は、２０μＬの水滴を使用して試験した。フィルター媒体の上流側面は、１５７°の接触角及び２２°のロールオフ角を有した。フィルター媒体の下流側面は、１２５°の接触角及び１１°のロールオフ角を有した。
【０２３２】
ポリテトラフルオロエチレン（ＰＴＦＥ）膜のトルエン中の接触角及びロールオフ角は、５０μＬの水滴を使用して試験した。膜は、１°の報告されたロールオフ角を有し（すなわち、析出プロセス中、液滴は、回転して離れた）、接触角を測定するために液滴を安定化させることが不可能であった。接触角は、少なくとも１６５°であると概算された。
【０２３３】
Ｋｏｍａｔｓｕ  ６００−３１９−５６１１燃料フィルターのトルエン中の接触角及びロールオフ角は、２０μＬの水滴を使用して試験した。フィルター媒体の上流側面は、１５０°の接触角及び３°のロールオフ角を有した。フィルター媒体の下流側面は、１４５°の接触角及び３２°のロールオフ角を有した。
【０２３４】
実施例４  −  ディップコーティングによるポリマーコーティング
表５に示されるポリマー、濃度及び溶媒を使用して、基材１（２０％ポリエステル／８０％セルロース媒体、部分的に硬化されたフェノール樹脂成分を有する）をポリマーでコーティングした。Ｃｈｅｍａｔ  ＤｉｐＭａｓｔｅｒ５０ディップコーター（Ｃｈｅｍａｔ  Ｔｅｃｈｎｏｌｏｇｙ，Ｉｎｃ．，Ｎｏｒｔｈｒｉｄｇｅ，ＣＡ）を使用して、試料をディップコーティングした。ポリマーを含む溶液中に媒体を完全に含浸させ、５０ｍｍ／分の速度で引き上げた。コーティング均一性を保証するために、媒体をディップコーティングし、１８０度回転させ、再びディップコーティングさせた（合計２回のディップコート）。５分間８０℃でのオーブン乾燥によって非水系溶媒を除去し、５分間１００℃でのオーブン乾燥によって水を除去した。
【０２３５】
ＰＥＩ−６００の（四級化による）帯電コーティングを作成するために（表５（ＰＥＩ−６００  ＨＣｌ）を参照されたい）、ＰＥＩ−６００であらかじめコーティングされた基材１を、上記のディップコーティング手順を使用して、ＨＣｌ（ＩＰＡ中０．０５Ｍ）中でディップコーティングした。ＰＥＩ−１０Ｋ＋無水マレイン酸コーティングを作成するために（表５を参照されたい）、ＰＥＩ−１０Ｋであらかじめコーティングされた基材１を、上記のディップコーティング手順を使用して、無水マレイン酸でディップコーティングした。
【０２３６】
ディップコーティング手順が完了した後、媒体の剛性を増加させ、部分的に硬化されたフェノール樹脂を硬化するために、５分間８０℃での乾燥後、１０分間１５０℃で硬化処理を適用した。
【０２３７】
結果を表５及び図１８に示す。図２２１に、０度（０°）回転（左）及び６０°回転（右）におけるトルエン中に浸漬されたＰＨＰＭ処理基材（表５を参照されたい）上の２０μＬの水滴の代表的イメージを示す。
【０２３８】
表４に示されるように、トルエン中に含浸された基材試料上に析出された水滴を使用して測定されたより高いロールオフ角は、ディーゼル燃料中の基材によるより大きい液滴の合体（Ｄ５０強化）と関連する。ロールオフ角は、基材の表面で合体する液滴の径と関連するため、ロールオフ角は、燃料流を出ることが可能なより大きい液滴を合体する能力を有する基材を識別するために使用され得る。図１８に示されるように、増加した燃料−水分離効率は、未処理基材と比較してＰＥＩ−１０Ｋコーティング基材に見られ、これは、観察された増加したロールオフ角及びＤ５０強化と整合性がある。
【０２３９】
【表５】
2021513911.tif 000007
【０２４０】
【表５（ｃｏｎｔ．）】
2021513911.tif 000008
【０２４１】
実施例５  −  通気性に対するポリマーコーティングの効果
Ｃｈｅｍａｔ  ＤｉｐＭａｓｔｅｒ５０ディップコーター（Ｃｈｅｍａｔ  Ｔｅｃｈｎｏｌｏｇｙ，Ｉｎｃ．，Ｎｏｒｔｈｒｉｄｇｅ，ＣＡ）を使用して、メタノール中２％（ｗ／ｖ）ＰＨＥＭ、４％（ｗ／ｖ）ＰＨＥＭ、６％（ｗ／ｖ）ＰＨＥＭ又は８％（ｗ／ｖ）ＰＨＥＭを用いて基材１（２０％ポリエステル／８０％セルロース媒体、部分的に硬化されたフェノール樹脂成分を有する）をディップコーティングした。ポリマーを含む溶液中に媒体を完全に含浸させ、５０ｍｍ／分の速度で引き上げた。コーティング均一性を保証するために、媒体をディップコーティングし、１８０度回転させ、再びディップコーティングさせた（合計２回のディップコート）。５分間８０℃でのオーブン乾燥によって非水系溶媒を除去し、５分間１００℃でのオーブン乾燥によって水を除去した。
【０２４２】
ディップコーティング手順が完了した後及び５分間８０℃での乾燥後、１０分間１５０℃で硬化処理を適用した。
【０２４３】
通気性を上記のように試験した。結果を図１９に示す。
【０２４４】
実施例６  −  ディップコーティング、架橋及び焼鈍しによるポリマーコーティング
表６及び７に示されるポリマー、濃度及び溶媒を使用して、基材１（２０％ポリエステル／８０％セルロース媒体、部分的に硬化されたフェノール樹脂成分を有する、表１を参照されたい）をポリマーでコーティングした。Ｃｈｅｍａｔ  ＤｉｐＭａｓｔｅｒ５０ディップコーター（Ｃｈｅｍａｔ  Ｔｅｃｈｎｏｌｏｇｙ，Ｉｎｃ．，Ｎｏｒｔｈｒｉｄｇｅ，ＣＡ）を使用して、試料をディップコーティングした。ポリマーを含む溶液中に媒体を完全に含浸させ、５０ｍｍ／分の速度で引き上げた。コーティング均一性を保証するために、媒体をディップコーティングし、１８０度回転させ、再びディップコーティングさせた（合計２回のディップコート）。５分間８０℃でのオーブン乾燥によって非水系溶媒を除去し、５分間１００℃でのオーブン乾燥によって水を除去した。
【０２４５】
ディップコーティング後及び／又は焼鈍し前に実施される場合、媒体を５分間８０℃でオーブン乾燥させ、次いで５分間１５０℃に曝露した。加熱することにより、媒体の剛性が増加し、部分的を硬化されたフェノール樹脂が硬化され、存在する場合、架橋剤の架橋を促進すると考えられる。
【０２４６】
ポリマーコーティングが焼鈍しされる場合、ディップコーティング手順及び加熱の完了後、媒体を１〜２分間、熱（９０℃）水中に含浸させた。焼鈍し後、媒体を５分間１００℃でオーブン乾燥させた。
【０２４７】
（未処理及びポリマーコーティング）基材１試料を５５℃で（図２０又は図２１に示されるように）１３日、３０日又は３９日間にわたって２００ミリリットル（ｍＬ）のポンプ燃料中に浸漬した。試験前に対照（浸漬されていない）及び処理試料をヘキサンで洗浄し、次いで８０℃のオーブン中で５分間加熱し、ヘキサンを蒸発させた。トルエン中の接触角及びトルエン中のロールオフ角は、トルエン中に含浸された基材試料上に配置された５０μＬの超純水を使用して測定した。測定は、上記のように実行した。
【０２４８】
結果を図１９及び図２２０に示す。平均ロールオフ角及び接触角並びに対応する燃料から水を除去する能力は、いくつかの現場応用において見られ、且つ基材の老化を促進することが可能である条件の５５℃において３９日間、燃料中に含浸された後でも架橋ポリマーコーティング基材並びに架橋及び焼鈍しポリマーコーティング基材において維持された。
【０２４９】
【表６】
2021513911.tif 000009
【０２５０】
【表７】
2021513911.tif 000010
【０２５１】
実施例７  −  電界紡糸によるポリマーコーティング
表８に示す条件を使用して、１０％ポリマー（ｗ／ｖ）溶液による電界紡糸により、コーティングを基材６（表１を参照されたい）上に形成した。ポリ（２−ヒドロキシエチルメタクリレート）（ＰＨＥＭ）に対してメタノール溶液を使用し、且つＰＥＩ−１０Ｋに対してイソプロプルアルコール（ＩＰＡ）溶液を使用した。コーティングは、紡糸溶液中に架橋剤を存在させて及び存在させずに形成された。０．５％（ｗ／ｖ）Ｎ−（２−アミノエチル）−３−アミノプロピルトリメトキシシラン（本明細書中ＤＡＭＯ−Ｔとも記載される）をＰＨＥＭのために架橋剤として使用し；０．５％（ｗ／ｖ）（３−グリシジルオキシプロピル）トリメトキシシラン（本明細書では架橋剤１とも記載される）又は０．５％（ｗ／ｖ）ポリ（エチレングリコール）ジアクリレート（ＰＥＧＤＡ）（本明細書では架橋剤２とも記載される）をＰＥＩ−１０Ｋのために架橋剤として使用した。
【０２５２】
結果を図１３２１〜図１６２４に示す。架橋剤あり及び架橋剤なしのＰＨＥＭコーティング基材上の５０μＬ水滴の接触角及びロールオフ角を電界紡糸の直後に測定した。これを図１３２１に示す。架橋剤あり及び架橋剤なしのＰＥＩコーティング基材上の５０μＬ水滴の接触角及びロールオフ角を電界紡糸の直後に測定した。これを図１４２２に示す。
【０２５３】
図１５２３は、電界紡糸によるコーティングの形成から１日、６日及び３２日後の代表的なＰＨＥＭナノ繊維コーティングＤＡＭＯ−Ｔ架橋基材６における５０μＬ水滴の接触角及びロールオフ角を示す。電界紡糸によるコーティングの形成から５２日後の接触角及びロールオフ角は、電界紡糸によるコーティングの形成から３２日後に観察されたものと類似していた。
【０２５４】
図１６２４は、電界紡糸によるコーティングの形成から１日、６日及び３２日後の代表的なＰＥＩ−１０Ｋナノ繊維コーティング架橋基材６における５０μＬ水滴の接触角及びロールオフ角を示す。ＰＥＩは、（３−グリシジルオキシプロピル）トリメトキシシラン（架橋剤１）又はポリ（エチレングリコール）ジアクリレート（ＰＥＧＤＡ）（架橋剤２）を使用して架橋された。電界紡糸によるコーティングの形成から５２日後の接触角及びロールオフ角は、電界紡糸によるコーティングの形成から３２日後に観察されたものと類似していた。
【０２５５】
電界紡糸によってポリマーがコーティングされた基材６の走査型電子顕微鏡検査法（ＳＥＭ）イメージを図１７、図１８及び図１９に示す。図１７に示されるように、ＰＨＥＭの電界紡糸により、セルロース基材をコーティングするＰＨＥＭナノ繊維を形成する。それとは対照的に、図１８及び図１９に示されるように、ＰＥＩ−１０Ｋは、基材上にナノ繊維を形成しないが、むしろ基材上に存在するセルロース繊維を直接コーティングした。これらの結果は、電界紡糸技術を使用して作成されたポリマーコーティングがナノ繊維の形態で存在し得るか、又はそれが基材上に固体ポリマーコートとして存在し得ることを示す。
【０２５６】
【表８】
2021513911.tif 000011
【０２５７】
炭化水素流体−水分離に適切な材料を識別する方法
一態様において、本開示は、例えば、特定の特性を有するフィルター媒体を含む材料を識別する方法を記載する。材料は、好ましくは、炭化水素流体−水分離に適切である。
【０２５８】
いくつかの実施形態において、この方法は、材料が、炭化水素を含む流体に浸漬されている間の材料の表面上の液滴のロールオフ角及び任意選択的に接触角を決定することを含む。いくつかの実施形態において、この方法は、下記のロールオフ角及び／又は接触角を含む炭化水素流体−水分離に適切な基材の特性を有する材料を識別することを含む。
【０２５９】
いくつかの実施形態において、液滴は、親水性物質を含む。いくつかの実施形態において、液滴は、好ましくは、水を含む。いくつかの実施形態において、液滴は、水から本質的になる。いくつかの実施形態において、液滴は、水からなる。いくつかの実施形態において、液滴は、少なくとも５μＬ、少なくとも１０μＬ、少なくとも１５μＬ、少なくとも２０μＬ、少なくとも２５μＬ、少なくとも３０μＬ、少なくとも３５μＬ、少なくとも４０μＬ、少なくとも４５μＬ又は少なくとも５０μＬである。いくつかの実施形態において、液滴は、最大で１０μＬ、最大で１５μＬ、最大で２０μＬ、最大で２５μＬ、最大で３０μＬ、最大で３５μＬ、最大で４０μＬ、最大で４５μＬ、最大で５０μＬ、最大で６０μＬ、最大で７０μＬ又は最大で１００μＬである。いくつかの実施形態において、液滴は、好ましくは、２０μＬの液滴又は５０μＬの液滴である。
【０２６０】
いくつかの実施形態において、炭化水素を含む流体は、トルエンを含む。いくつかの実施形態において、炭化水素を含む流体は、トルエンから本質的になる。いくつかの実施形態において、炭化水素を含む流体は、トルエンからなる。理論によって拘束されることを望まないが、水とのその表面張力のため、トルエンは、例えば、ディーゼル燃料を含む他の炭化水素流体の代理として作用すると考えられる。
【０２６１】
炭化水素流体−水分離における使用のために適切な材料を識別するための従来法と対照的に、本明細書に記載される方法は、平面（例えば、非多孔性である表面）の特性に依存しない。むしろ、本明細書に記載される方法は、多孔性材料（例えば、多孔性基材を含む）又は多孔性表面を有する材料の特性を試験するための方法を提供する。さらに、本明細書に記載される方法は、空気中での材料の特性に依存しない。むしろ、材料は、例えば、トルエンを含む炭化水素を含む流体中での材料の特性によって識別される。
【０２６２】
例えば、国際公開第２０１５／１７５８７７号パンフレットでは、流体分離効率を強化するよう設計されたフィルター媒体は、分離される流体を湿潤するように変性された表面を有する１つ以上の層及び分離される流体をはじくように変性された表面を有する１つ以上の層を含み得ることが記載されている。また、国際公開第２０１５／１７５８７７号パンフレットでは、「親水性表面」は、９０度未満の水接触角を有する表面を意味し得、且つ「疎水性表面」は、９０度より大きい水接触角を有する表面を意味し得ることが記載されている。しかしながら、国際公開第２０１５／１７５８７７号パンフレットでは、接触角は、空気中ではなく流体中で算出されるべきであることが記載されていない。また、実際に、空気中の表面の疎水性は、炭化水素流体中の表面の疎水性を予測しない。
【０２６３】
さらに、国際公開第２０１５／１７５８７７号パンフレットでは、表面のロールオフ角が重要であることが記載されておらず、またロールオフ角を変更する材料を選択する方法も記載されていない。むしろ、国際公開第２０１５／１７５８７７号パンフレットでは、特定の流体に対する層の湿潤性を変性するために粗度又はコーティングを使用し得ること、「湿潤」及び「湿潤する」という用語は、表面に対する流体の接触角が９０度未満であるように流体が表面と相互作用する能力を意味することが記載されている。
【０２６４】
しかしながら、表面単独の湿潤性又は接触角は、空気中で測定するか又は炭化水素流体中で測定しても、炭化水素流体中の表面の炭化水素−水分離能力を予測しない。それとは対照的に且つ以下にさらに記載されるように、炭化水素流体中の表面上の水滴の接着又はロールオフ角は、任意選択的に炭化水素流体中の表面上の水滴の接触角と組み合わせて、炭化水素流体から水を除去する基材の能力を予測するために使用することができる。
【０２６５】
処理された基材及び使用
いくつかの実施形態において、本開示は、基材の表面をＵＶ放射に曝露することを含む方法によって入手可能な基材を含むフィルター媒体に関する。基材は、芳香族成分及び不飽和成分の少なくとも１つを含む。
【０２６６】
いくつかの実施形態において、基材の表面は、好ましくは、処理前に、本明細書にさらに記載されるように少なくとも９０度の接触角を有する。
【０２６７】
いくつかの実施形態において、ＵＶ放射に基材の表面を曝露することは、本明細書にさらに記載されるように、酸素の存在下でＵＶ放射に表面を曝露することを含む。いくつかの実施形態において、ＵＶ放射に基材の表面を曝露することは、本明細書にさらに記載されるように、Ｈ２Ｏ２及びオゾンの少なくとも１つの存在下でＵＶ放射に表面を曝露することを含む。いくつかの実施形態において、基材は、ＵＶ反応性樹脂、すなわち芳香族成分及び不飽和成分の少なくとも１つを含む樹脂を含む。いくつかの実施形態において、ＵＶ反応性樹脂は、フェノール樹脂を含む。
【０２６８】
いくつかの実施形態において、本開示は、基材の表面上で親水基含有ポリマーを配置することを含む方法によって入手可能な基材を含むフィルター媒体に関する。
【０２６９】
いくつかの実施形態において、基材の表面は、好ましくは、処理前に、本明細書にさらに記載されるように少なくとも９０度の接触角を有する。
【０２７０】
いくつかの実施形態において、本開示は、芳香族成分及び不飽和成分の少なくとも１つを含む基材の表面のロールオフ角を改善するためのＵＶ放射の使用に関する。
【０２７１】
いくつかの実施形態において、使用は、芳香族樹脂を含む基材によって特徴付けられる。
【０２７２】
いくつかの実施形態において、使用は、フェノール樹脂を含む基材によって特徴付けられる。
【０２７３】
いくつかの実施形態において、使用は、酸素、オゾン及びＨ２Ｏ２の少なくとも１つの存在下でのＵＶ放射の使用によって特徴付けられる。
【０２７４】
いくつかの実施形態において、本開示は、基材のロールオフ角を改善するためのＵＶ放射への芳香族成分及び不飽和成分の少なくとも１つの曝露によって入手可能な基材の使用に関する。
【０２７５】
いくつかの実施形態において、使用は、基材のロールオフ角を改善するためのＵＶ放射へのＵＶ反応性樹脂の曝露によって入手可能な基材の使用に関する。
【０２７６】
いくつかの実施形態において、使用は、基材のロールオフ角を改善するためのＵＶ放射への芳香族樹脂の曝露によって入手可能な基材の使用に関する。
【０２７７】
いくつかの実施形態において、使用は、基材のロールオフ角を改善するためのＵＶ放射へのフェノール樹脂の曝露によって入手可能な基材の使用に関する。
【０２７８】
いくつかの実施形態において、使用は、酸素、オゾン及びＨ２Ｏ２の少なくとも１つの存在下でのＵＶ放射への曝露によって特徴付けられる。
【０２７９】
本開示は、基材のロールオフ角を改善するための親水基含有ポリマーの使用に関する。
【０２８０】
本開示は、基材のロールオフ角を改善するための親水性ポリマーの使用にさらに関する。
【０２８１】
これらの使用のいくつかの実施形態において、基材は、好ましくは、本明細書にさらに記載されるように、表面がトルエン中に浸漬される場合、２０μＬの水滴について９０度〜１８０度の範囲の接触角を有するフィルター基材を含むフィルター基材である。
【０２８２】
これらの使用のいくつかの実施形態において、基材は、好ましくは、本明細書にさらに記載されるように、表面がトルエン中に浸漬される場合、５０μＬの水滴について９０度〜１８０度の範囲の接触角を有するフィルター基材を含むフィルター基材である。
【０２８３】
代表的なフィルター媒体の実施形態
実施形態１．基材を含むフィルター媒体であって、基材は、
表面がトルエン中に浸漬される場合、２０μＬの水滴について５０度〜９０度の範囲のロールオフ角及び９０度〜１８０度の範囲の接触角を有する表面を含む、フィルター媒体。
【０２８４】
実施形態２．表面は、６０度〜９０度の範囲、７０度〜９０度の範囲又は８０度〜９０度の範囲のロールオフ角を有する、実施形態１のフィルター媒体。
【０２８５】
実施形態３．基材を含むフィルター媒体であって、基材は、
表面がトルエン中に浸漬される場合、５０μＬの水滴について４０度〜９０度の範囲のロールオフ角及び９０度〜１８０度の範囲の接触角を有する表面を含む、フィルター媒体。
【０２８６】
実施形態４．表面は、５０度〜９０度の範囲、６０度〜９０度の範囲、７０度〜９０度の範囲又は８０度〜９０度の範囲のロールオフ角を有する、実施形態３のフィルター媒体。
【０２８７】
実施形態５．表面は、ＵＶ処理表面を含む、実施形態１〜４のいずれか１つのフィルター媒体。
【０２８８】
実施形態６．表面は、ＵＶ−酸素処理表面を含む、実施形態１〜５のいずれか１つのフィルター媒体。
【０２８９】
実施形態７．表面は、ＵＶ−オゾン処理表面を含む、実施形態１〜６のいずれか１つのフィルター媒体。
【０２９０】
実施形態８．表面は、ＵＶ−Ｈ２Ｏ２処理表面を含む、実施形態１〜７のいずれか１つのフィルター媒体。
【０２９１】
実施形態９．基材は、親水基含有ポリマーを含む、実施形態１〜８のいずれか１つのフィルター媒体。
【０２９２】
実施形態１０．表面は、その上に配置された親水基含有ポリマーを含む、実施形態１〜９のいずれか１つのフィルター媒体。
【０２９３】
実施形態１１．親水基含有ポリマーは、親水性ペンダント基を含む、実施形態９又は１０のいずれかのフィルター媒体。
【０２９４】
実施形態１２．親水基含有ポリマーは、ポリ（ヒドロキシプロピルメタクリレート）（ＰＨＰＭ）、ポリ（２−ヒドロキシエチルメタクリレート）（ＰＨＥＭ）、ポリ（２−エチル−２−オキサゾリン）（Ｐ２Ｅ２Ｏ）、ポリエチレンイミン（ＰＥＩ）、四級化ポリエチレンイミン、ポリ（ドーパミン）又はその組合せを含む、実施形態９〜１１のいずれか１つのフィルター媒体。
【０２９５】
実施形態１３．親水基含有ポリマーは、親水性ポリマーを含む、実施形態９〜１２のいずれか１つのフィルター媒体。
【０２９６】
実施形態１４．親水基含有ポリマーは、帯電ポリマーを含む、実施形態９〜１３のいずれか１つのフィルター媒体。
【０２９７】
実施形態１５．親水基含有ポリマーは、ヒドロキシル化メタクリレートポリマーを含む、実施形態９〜１４のいずれか１つのフィルター媒体。
【０２９８】
実施形態１６．親水基含有ポリマーは、フルオロポリマーを含まない、実施形態９〜１５のいずれか１つのフィルター媒体。
【０２９９】
実施形態１７．基材を含むフィルター媒体であって、
基材は、表面がトルエン中に浸漬される場合、２０μＬの水滴について５０度〜９０度の範囲のロールオフ角及び９０度〜１８０度の範囲の接触角を有する表面を含み、且つ
表面は、ポリ（ヒドロキシプロピルメタクリレート）（ＰＨＰＭ）、ポリ（２−ヒドロキシエチルメタクリレート）（ＰＨＥＭ）、ポリ（２−エチル−２−オキサゾリン）（Ｐ２Ｅ２Ｏ）、ポリエチレンイミン（ＰＥＩ）、四級化ポリエチレンイミン、ポリ（ドーパミン）又はその組合せを含む、フィルター媒体。
【０３００】
実施形態１８．表面は、６０度〜９０度の範囲、７０度〜９０度の範囲又は８０度〜９０度の範囲のロールオフ角を有する、実施形態１７のフィルター媒体。
【０３０１】
実施形態１９．基材を含むフィルター媒体であって、
基材は、表面がトルエン中に浸漬される場合、５０μＬの水滴について４０度〜９０度の範囲のロールオフ角及び９０度〜１８０度の範囲の接触角を有する表面を含み、且つ
表面は、ポリ（ヒドロキシプロピルメタクリレート）（ＰＨＰＭ）、ポリ（２−ヒドロキシエチルメタクリレート）（ＰＨＥＭ）、ポリ（２−エチル−２−オキサゾリン）（Ｐ２Ｅ２Ｏ）、ポリエチレンイミン（ＰＥＩ）、四級化ポリエチレンイミン、ポリ（ドーパミン）又はその組合せを含む、フィルター媒体。
【０３０２】
実施形態２０．表面は、５０度〜９０度の範囲、６０度〜９０度の範囲、７０度〜９０度の範囲又は８０度〜９０度の範囲のロールオフ角を有する、実施形態１９のフィルター媒体。
【０３０３】
実施形態２１．基材は、セルロース、ポリエステル、ポリアミド、ポリオレフィン、ガラス又はその組合せを含む、実施形態１〜２０のいずれか１つのフィルター媒体。
【０３０４】
実施形態２２．基材は、芳香族成分及び不飽和成分の少なくとも１つを含む、実施形態１〜２１のいずれか１つのフィルター媒体。
【０３０５】
実施形態２３．基材は、変性樹脂を含む、実施形態１〜２２のいずれか１つのフィルター媒体。
【０３０６】
実施形態２４．基材は、ＵＶ反応性樹脂を含む、実施形態１〜２３のいずれか１つのフィルター媒体。
【０３０７】
実施形態２５．基材は、フェノール樹脂を含む、実施形態１〜２４のいずれか１つのフィルター媒体。
【０３０８】
実施形態２６．基材は、最大で２ｍｍの平均径を有する細孔を含む、実施形態１〜２５のいずれか１つのフィルター媒体。
【０３０９】
実施形態２７．基材は、最大で４０μｍの平均径を有する細孔を含む、実施形態１〜２６のいずれか１つのフィルター媒体。
【０３１０】
実施形態２８．基材は、少なくとも１５％の多孔性であり、且つ最大で９９％の多孔性である、実施形態１〜２７のいずれか１つのフィルター媒体。
【０３１１】
実施形態２９．フィルター媒体は、基材の上流に位置する合体層をさらに含む、実施形態１〜２８のいずれか１つのフィルター媒体。
【０３１２】
実施形態３０．合体層は、平均径を有する細孔を含み、且つ基材は、平均径を有する細孔を含み、且つ基材の細孔の平均径は、合体層の細孔の平均径より大きい、実施形態２９のフィルター媒体。
【０３１３】
実施形態３１．基材は、平均径を有する細孔を含み、且つ平均径を有する液滴は、合体層の上流側面で形成し、且つさらに基材の細孔の平均径は、液滴の平均径より大きい、実施形態２９又は３０のいずれかのフィルター媒体。
【０３１４】
実施形態３２．基材は、安定している、実施形態１〜３１のいずれか１つのフィルター媒体。
【０３１５】
実施形態３３．第１の表面であって、第１の表面がトルエンに浸漬される場合、５０μＬの水滴についての第１の表面のロールオフ角を増加させる処理を有する第１の表面を有する第１の基材層と；
第１の基材層に当接する第２の基材層であって、第２の表面であって、第２の表面がトルエンに浸漬される場合、５０μＬの水滴についての第１の表面のロールオフ角を増加させる処理を有する第２の基材層と
を含むフィルター媒体。
【０３１６】
実施形態３４．第１の表面がトルエンに浸漬される場合、５０μＬの水滴について、第１の表面のロールオフ角は、５０度〜９０度の範囲であり、且つ第１の表面は、９０度〜１８０度の範囲の接触角を有する、実施形態３３のフィルター媒体。
【０３１７】
実施形態３５．第２の表面がトルエンに浸漬される場合、５０μＬの水滴について、第２の表面のロールオフ角は、５０度〜９０度の範囲であり、且つ第２の表面は、９０度〜１８０度の範囲の接触角を有する、実施形態３３又は３４のフィルター媒体。
【０３１８】
実施形態３６．第１の基材層及び第２の基材層は、異なる材料である、実施形態３３〜３５のいずれか１つのフィルター媒体。
【０３１９】
実施形態３７．第１の基材は、第１の平均細孔径を有し、且つ第２の基材は、第２の平均細孔径を有し、且つ第１の平均細孔径及び第２の平均細孔径は、異なる、実施形態３３〜３６のいずれか１つのフィルター媒体。
【０３２０】
実施形態３８．第１の表面は、ＵＶ処理された表面を含む、実施形態３３〜３７のいずれか１つのフィルター媒体。
【０３２１】
実施形態３９．第１の表面は、ＵＶ−酸素処理された表面を含む、実施形態３３〜３８のいずれか１つのフィルター媒体。
【０３２２】
実施形態４０．第１の基材層は、ＵＶ反応性樹脂を含む、実施形態３３〜３９のいずれか１つのフィルター媒体。
【０３２３】
実施形態４１．第２の表面は、親水基含有ポリマーを含む、実施形態３３〜４０のいずれか１つのフィルター媒体。
【０３２４】
実施形態４２．親水基含有ポリマーは、親水性ペンダント基を含む、実施形態４１のフィルター媒体。
【０３２５】
実施形態４３．親水基含有ポリマーは、帯電ポリマーを含む、実施形態４１のフィルター媒体。
【０３２６】
実施形態４４．親水基含有ポリマーは、ヒドロキシル化メタクリレートポリマーを含む、実施形態４１のフィルター媒体。
【０３２７】
実施形態４５．第２の基材層は、ＵＶ反応性樹脂を含む、実施形態３３〜４４のいずれか１つのフィルター媒体。
【０３２８】
実施形態４６．第２の基材層は、最大で２ｍｍの平均直径を有する細孔を含む、実施形態３３〜４５のいずれか１つのフィルター媒体。
【０３２９】
実施形態４７．第２の基材層は、少なくとも１５％多孔性であり、且つ最大で９９％多孔性である、実施形態３３〜４６のいずれか１つのフィルター媒体。
【０３３０】
代表的な処理方法の実施形態
実施形態１．表面を含む材料の処理方法であって、
表面を処理して、処理表面を形成すること
を含み、処理表面は、表面がトルエン中に浸漬される場合、２０μＬの水滴について５０度〜９０度の範囲のロールオフ角及び９０度〜１８０度の範囲の接触角を有する、方法。
【０３３１】
実施形態２．処理表面は、６０度〜９０度の範囲、７０度〜９０度の範囲又は８０度〜９０度の範囲のロールオフ角を有する、実施形態１の方法。
【０３３２】
実施形態３．表面を含む材料の処理方法であって、
表面を処理して、処理表面を形成すること
を含み、処理表面は、表面がトルエン中に浸漬される場合、５０μＬの水滴について４０度〜９０度の範囲のロールオフ角及び９０度〜１８０度の範囲の接触角を有する、方法。
【０３３３】
実施形態４．処理表面は、５０度〜９０度の範囲、６０度〜９０度の範囲、７０度〜９０度の範囲又は８０度〜９０度の範囲のロールオフ角を有する、実施形態３の方法。
【０３３４】
実施形態５．表面の処理は、紫外線（ＵＶ）放射に表面を曝露することを含む、実施形態１〜４のいずれか１つの方法。
【０３３５】
実施形態６．表面の処理は、酸素の存在下で紫外線（ＵＶ）放射に表面を曝露することを含み、且つＵＶ放射は、１８０ｎｍ〜２１０ｎｍの範囲の第１の波長及び２１０ｎｍ〜２８０ｎｍの範囲の第２の波長を含む、実施形態５の方法。
【０３３６】
実施形態７．ＵＶ放射は、１８５ｎｍの波長を含む、実施形態１〜６のいずれか１つの方法。
【０３３７】
実施形態８．ＵＶ放射は、２５４ｎｍの波長を含む、実施形態１〜７のいずれか１つの方法。
【０３３８】
実施形態９．表面の処理は、Ｈ２Ｏ２に表面を曝露することを含む、実施形態１〜８のいずれか１つの方法。
【０３３９】
実施形態１０．表面の処理は、３５０ｎｍ〜３７０ｎｍの範囲の波長を含む紫外線（ＵＶ）放射に表面を曝露することを含む、実施形態１〜９のいずれか１つの方法。
【０３４０】
実施形態１１．表面の処理は、オゾンの存在下で紫外線（ＵＶ）放射に表面を曝露することを含む、実施形態１〜１０のいずれか１つの方法。
【０３４１】
実施形態１２．表面の処理は、３００μＷ／ｃｍ２〜２００ｍＷ／ｃｍ２の範囲でＵＶ放射に表面を曝露することを含む、実施形態１〜１１のいずれか１つの方法。
【０３４２】
実施形態１３．表面の処理は、２秒〜２０分間の範囲の時間にわたってＵＶ放射に表面を曝露することを含む、実施形態１〜１２のいずれか１つの方法。
【０３４３】
実施形態１４．表面の処理は、表面上に親水基含有ポリマーを含む層を形成することを含む、実施形態１〜１３のいずれか１つの方法。
【０３４４】
実施形態１５．親水基含有ポリマーは、ポリ（ヒドロキシプロピルメタクリレート）（ＰＨＰＭ）、ポリ（２−ヒドロキシエチルメタクリレート）（ＰＨＥＭ）、ポリ（２−エチル−２−オキサゾリン）（Ｐ２Ｅ２Ｏ）、ポリエチレンイミン（ＰＥＩ）、四級化ポリエチレンイミン、ポリ（ドーパミン）又はその組合せを含む、実施形態１４の方法。
【０３４５】
実施形態１６．親水基含有ポリマーは、親水性ポリマーを含む、実施形態１４又は１５のいずれかの方法。
【０３４６】
実施形態１７．親水基含有ポリマーは、親水性ペンダント基を含む、実施形態１４〜１６のいずれか１つの方法。
【０３４７】
実施形態１８．親水基含有ポリマーは、ヒドロキシル化メタクリレートポリマーを含む、実施形態１４〜１７のいずれか１つの方法。
【０３４８】
実施形態１９．親水基含有ポリマーは、フルオロポリマーを含まない、実施形態１４〜１８のいずれか１つの方法。
【０３４９】
実施形態２０．層は、帯電層を含む、実施形態１４〜１９のいずれか１つの方法。
【０３５０】
実施形態２１．親水基含有ポリマーを含む層の形成は、親水基含有ポリマーを含む溶液中での材料のディップコーティングを含む、実施形態１４〜２０のいずれか１つの方法。
【０３５１】
実施形態２２．親水基含有ポリマーを含む溶液は、架橋剤をさらに含む、実施形態２１の方法。
【０３５２】
実施形態２３．架橋剤は、Ｎ−（２−アミノエチル）−３−アミノプロピルトリメトキシシラン（ＤＡＭＯ−Ｔ）、３−グリシジルオキシプロピル）トリメトキシシラン及びポリ（エチレングリコール）ジアクリレート（ＰＥＧＤＡ）の少なくとも１つを含む、実施形態２２の方法。
【０３５３】
実施形態２４．表面上での親水基含有ポリマーを含む層の形成は、表面上への親水基含有ポリマーを含む溶液の電界紡糸を含む、実施形態１４〜２０のいずれか１つの方法。
【０３５４】
実施形態２５．表面上での親水基含有ポリマーを含むナノ繊維の形成をさらに含む、実施形態２４の方法。
【０３５５】
実施形態２６．親水基含有ポリマーを含む溶液は、架橋剤をさらに含む、実施形態２４又は２５のいずれかの方法。
【０３５６】
実施形態２７．架橋剤は、Ｎ−（２−アミノエチル）−３−アミノプロピルトリメトキシシラン（ＤＡＭＯ−Ｔ）、３−グリシジルオキシプロピル）トリメトキシシラン及びポリ（エチレングリコール）ジアクリレート（ＰＥＧＤＡ）の少なくとも１つを含む、実施形態２６の方法。
【０３５７】
実施形態２８．親水基含有ポリマーを架橋することをさらに含む、実施形態１４〜２７のいずれか１つの方法。
【０３５８】
実施形態２９．親水基含有ポリマーの架橋は、親水基含有ポリマーがコーティングされた材料を８０℃〜２００℃の範囲の温度で３０秒〜１５分間加熱することを含む、実施形態２８の方法。
【０３５９】
実施形態３０．親水基含有ポリマーを焼鈍しすることをさらに含む、実施形態１４〜２９のいずれか１つの方法。
【０３６０】
実施形態３１．親水基含有ポリマーの焼鈍しは、少なくとも１０秒間、溶媒中に親水基含有ポリマーがコーティングされた材料を含浸させることを含み、溶媒の温度は、少なくとも親水基含有ポリマーのガラス転移温度である、実施形態３０の方法。
【０３６１】
実施形態３２．材料は、フィルター媒体を含む、実施形態１〜３１のいずれか１つの方法。
【０３６２】
実施形態３３．フィルター媒体は、基材を含む、実施形態３２の方法。
【０３６３】
実施形態３４．材料は、セルロース、ポリエステル、ポリアミド、ポリオレフィン、ガラス又はその組合せを含む、実施形態１〜３３のいずれか１つの方法。
【０３６４】
実施形態３５．材料は、芳香族成分及び不飽和成分の少なくとも１つを含む、実施形態１〜３４のいずれか１つの方法。
【０３６５】
実施形態３６．材料は、変性樹脂を含む、実施形態１〜３５のいずれか１つの方法。
【０３６６】
実施形態３７．材料は、ＵＶ反応性樹脂を含む、実施形態１〜３６のいずれか１つの方法。
【０３６７】
実施形態３８．材料は、フェノール樹脂を含む、実施形態１〜３７のいずれか１つの方法。
【０３６８】
実施形態３９．材料は、最大で２ｍｍの平均径を有する細孔を含む、実施形態１〜３８のいずれか１つの方法。
【０３６９】
実施形態４０．材料は、４０μｍ〜５０μｍの範囲の平均径を有する細孔を含む、実施形態１〜３９のいずれか１つの方法。
【０３７０】
実施形態４１．材料は、少なくとも１５％の多孔性であり、且つ最大で９９％の多孔性である、実施形態１〜４０のいずれか１つの方法。
【０３７１】
実施形態４２．処理表面は、安定している、実施形態１〜４１のいずれか１つの方法。
【０３７２】
実施形態４３．材料の表面は、処理前に、表面がトルエン中に浸漬される場合、２０μＬの水滴について９０度〜１８０度の範囲の接触角を有する、実施形態１〜４２のいずれか１つの方法。
【０３７３】
実施形態４４．材料の表面は、処理前に、表面がトルエン中に浸漬される場合、２０μＬの水滴について１００度〜１５０度の範囲の接触角を有する、実施形態１〜４３のいずれか１つの方法。
【０３７４】
実施形態４５．材料の表面は、処理前に、表面がトルエン中に浸漬される場合、２０μＬの水滴について０度〜５０度の範囲のロールオフ角を有する、実施形態１〜４４のいずれか１つの方法。
【０３７５】
実施形態４６．材料の表面は、処理前に、表面がトルエン中に浸漬される場合、５０μＬの水滴について９０度〜１８０度の範囲の接触角を有する、実施形態１〜４２のいずれか１つの方法。
【０３７６】
実施形態４７．材料の表面は、処理前に、表面がトルエン中に浸漬される場合、５０μＬの水滴について１００度〜１５０度の範囲の接触角を有する、実施形態１〜４２又は４６のいずれか１つの方法。
【０３７７】
実施形態４８．材料の表面は、処理前に、表面がトルエン中に浸漬される場合、５０μＬの水滴について０度〜４０度の範囲のロールオフ角を有する、実施形態１〜４２、４６又は４７のいずれか１つの方法。
【０３７８】
代表的なフィルター素子の実施形態
実施形態１．表面がトルエン中に浸漬される場合、２０μＬの水滴について５０度〜９０度の範囲のロールオフ角及び９０度〜１８０度の範囲の接触角を有する表面を含む基材を含むフィルター媒体を含むフィルター素子。
【０３７９】
実施形態２．表面は、６０度〜９０度の範囲、７０度〜９０度の範囲又は８０度〜９０度の範囲のロールオフ角を有する、実施形態１のフィルター素子。
【０３８０】
実施形態３．表面はトルエン中に浸漬される場合、５０μＬの水滴について４０度〜９０度の範囲のロールオフ角及び９０度〜１８０度の範囲の接触角を有する表面を含む基材を含むフィルター媒体
を含むフィルター素子。
【０３８１】
実施形態４．表面は、５０度〜９０度の範囲、６０度〜９０度の範囲、７０度〜９０度の範囲又は８０度〜９０度の範囲のロールオフ角を有する、実施形態３のフィルター素子。
【０３８２】
実施形態５．表面は、フィルター媒体の下流側面を画定する、実施形態１〜４のいずれか１つのフィルター素子。
【０３８３】
実施形態６．フィルター媒体は、微粒汚染物質を除去するように構成された層を含む、実施形態１〜５のいずれか１つのフィルター素子。
【０３８４】
実施形態７．微粒汚染物質を除去するように構成された層は、基材の上流である、実施形態６のフィルター素子。
【０３８５】
実施形態８．フィルター媒体は、合体層を含む、実施形態１〜７のいずれか１つのフィルター素子。
【０３８６】
実施形態９．合体層は、基材の上流である、実施形態８のフィルター素子。
【０３８７】
実施形態１０．フィルター媒体は、微粒汚染物質を除去するように構成された層及び合体層を含み、且つ微粒汚染物質を除去するように構成された層は、合体層の上流であり、且つ合体層は、基材の上流である、実施形態１〜９のいずれか１つのフィルター素子。
【０３８８】
実施形態１１．フィルター素子は、スクリーンをさらに含む、実施形態１〜１０のいずれか１つのフィルター素子。
【０３８９】
実施形態１２．スクリーンは、基材の下流である、実施形態１１のフィルター素子。
【０３９０】
実施形態１３．フィルター素子は、基材の下流に第２の合体層をさらに含む、実施形態１〜１２のいずれか１つのフィルター素子。
【０３９１】
実施形態１４．フィルター媒体は、管状構造を有する、実施形態１〜１３のいずれか１つのフィルター素子。
【０３９２】
実施形態１５．フィルター媒体は、プリーツを含む、実施形態１〜１４のいずれか１つのフィルター素子。
【０３９３】
実施形態１６．フィルター素子は、炭化水素流体から水を除去するように構成される、実施形態１〜１５のいずれか１つのフィルター素子。
【０３９４】
実施形態１７．炭化水素流体は、ディーゼル燃料を含む、実施形態１６のフィルター素子。
【０３９５】
実施形態１８．表面は、安定している、実施形態１〜１７のいずれか１つのフィルター素子。
【０３９６】
代表的な炭化水素流体−水分離のために適切な材料の識別方法
実施形態１．炭化水素を含む流体中に浸漬された材料の表面上の液滴の、４０度〜９０度の範囲のロールオフ角を決定することを含む、炭化水素流体−水分離のために適切な材料の識別方法。
【０３９７】
実施形態２．液滴は、親水性物質を含む、実施形態１の方法。
【０３９８】
実施形態３．液滴は、水を含む、実施形態１又は２の方法。
【０３９９】
実施形態４．炭化水素を含む流体は、トルエンを含む、実施形態１〜３のいずれか１つの方法。
【０４００】
実施形態５．液滴は、２０μＬの液滴である、実施形態１〜４のいずれか１つの方法。
【０４０１】
実施形態６．液滴は、５０μＬの液滴である、実施形態１〜４のいずれか１つの方法。
【０４０２】
実施形態７．材料の表面上の液滴の接触角を決定することをさらに含む、実施形態１〜６のいずれか１つの方法。
【０４０３】
実施形態８．接触角は、９０度〜１８０度の範囲である、実施形態７の方法。
【０４０４】
実施形態９．材料は、その上に配置された親水基含有ポリマーを含む、実施形態１〜８のいずれか１つの方法。
【０４０５】
実施形態１０．親水基含有ポリマーは、親水性ポリマーを含む、実施形態１０の方法。
【０４０６】
実施形態１１．材料の表面は、安定している、実施形態１〜１０のいずれか１つの方法。
【０４０７】
実施形態１２．材料は、最大で２ｍｍの平均径を有する細孔を含む、実施形態１〜１１のいずれか１つの方法。
【０４０８】
実施形態１３．材料は、４０μｍ〜５０μｍの範囲の平均径を有する細孔を含む、実施形態１〜１２のいずれか１つの方法。
【０４０９】
実施形態１４．材料は、少なくとも１５％の多孔性であり、且つ最大で９９％の多孔性である、実施形態１〜１３のいずれか１つの方法。
【０４１０】
代表的なＵＶ放射処理基材の実施形態
実施形態１．芳香族成分及び不飽和成分の少なくとも１つを含む基材の表面を紫外線（ＵＶ）放射に曝露することを含む方法によって入手可能な基材を含むフィルター媒体。
【０４１１】
実施形態２．材料の表面は、処理前に、表面がトルエン中に浸漬される場合、２０μＬの水滴について９０度〜１８０度の範囲の接触角を有する、実施形態１のフィルター媒体。
【０４１２】
実施形態３．材料の表面は、処理前に、表面がトルエン中に浸漬される場合、２０μＬの水滴について１００度〜１５０度の範囲の接触角を有する、実施形態１又は２のいずれかの方法。
【０４１３】
実施形態４．材料の表面は、処理前に、表面がトルエン中に浸漬される場合、５０μＬの水滴について９０度〜１８０度の範囲の接触角を有する、実施形態１のフィルター媒体。
【０４１４】
実施形態５．材料の表面は、処理前に、表面がトルエン中に浸漬される場合、５０μＬの水滴について１００度〜１５０度の範囲の接触角を有する、実施形態１〜４のいずれか１つのフィルター媒体。
【０４１５】
実施形態６．芳香族成分及び不飽和成分の少なくとも１つを含む基材であって、表面がトルエン中に浸漬される場合、２０μＬの水滴について９０度〜１８０度の範囲の接触角を有する表面を有する基材を提供すること及び基材の表面を紫外線（ＵＶ）放射に曝露することを含む方法によって入手可能な基材を含むフィルター媒体。
【０４１６】
実施形態７．材料の表面は、処理前に、表面がトルエン中に浸漬される場合、２０μＬの水滴について１００度〜１５０度の範囲の接触角を有する、実施形態６のフィルター媒体。
【０４１７】
実施形態８．芳香族成分及び不飽和成分の少なくとも１つを含む基材であって、処理前に、表面がトルエン中に浸漬される場合、５０μＬの水滴について９０度〜１８０度の範囲の接触角を有する表面を有する基材を提供すること及び基材の表面を紫外線（ＵＶ）放射に曝露することを含む方法によって入手可能な基材を含むフィルター媒体。
【０４１８】
実施形態９．材料の表面は、処理前に、表面がトルエン中に浸漬される場合、５０μＬの水滴について１００度〜１５０度の範囲の接触角を有する、実施形態８のフィルター媒体。
【０４１９】
実施形態１０．基材の表面をＵＶ放射に曝露することは、酸素の存在下でＵＶ放射に表面を曝露することを含み、且つＵＶ放射は、１８０ｎｍ〜２１０ｎｍの範囲の第１の波長及び２１０ｎｍ〜２８０ｎｍの範囲の第２の波長を含む、実施形態１〜９のいずれか１つのフィルター媒体。
【０４２０】
実施形態１１．ＵＶ放射は、１８５ｎｍの波長を含む、実施形態１〜１０のいずれか１つのフィルター媒体。
【０４２１】
実施形態１２．ＵＶ放射は、２５４ｎｍの波長を含む、実施形態１〜１１のいずれか１つのフィルター媒体。
【０４２２】
実施形態１３．表面の曝露は、Ｈ２Ｏ２に表面を曝露することを含む、実施形態１〜１２のいずれか１つのフィルター媒体。
【０４２３】
実施形態１４．表面の曝露は、３５０ｎｍ〜３７０ｎｍの範囲の波長を含むＵＶ放射に表面を曝露することを含む、実施形態１〜１３のいずれか１つのフィルター媒体。
【０４２４】
実施形態１５．表面の曝露は、オゾンの存在下でＵＶ放射に表面を曝露することを含む、実施形態１〜１４のいずれか１つのフィルター媒体。
【０４２５】
実施形態１６．表面の曝露は、３００μＷ／ｃｍ２〜２００ｍＷ／ｃｍ２の範囲でＵＶ放射に表面を曝露することを含む、実施形態１〜１５のいずれか１つのフィルター媒体。
【０４２６】
実施形態１７．表面の曝露は、２秒〜２０分間の範囲の時間にわたってＵＶ放射に表面を曝露することを含む、実施形態１〜１６のいずれか１つのフィルター媒体。
【０４２７】
実施形態１８．基材は、芳香族成分及び不飽和成分を含む、実施形態１〜１７のいずれか１つのフィルター媒体。
【０４２８】
実施形態１９．基材は、ＵＶ反応性樹脂を含む、実施形態１８のフィルター媒体。
【０４２９】
実施形態２０．ＵＶ反応性樹脂は、フェノール樹脂を含む、実施形態１８又は１９のいずれかのフィルター媒体。
【０４３０】
実施形態２１．基材は、最大で２ｍｍの平均径を有する細孔を含む、実施形態１〜２０のいずれか１つのフィルター媒体。
【０４３１】
実施形態２２．基材は、４０μｍ〜５０μｍの範囲の平均径を有する細孔を含む、実施形態１〜２１のいずれか１つのフィルター媒体。
【０４３２】
実施形態２３．基材は、少なくとも１５％の多孔性であり、且つ最大で９９％の多孔性である、実施形態１〜２２のいずれか１つのフィルター媒体。
【０４３３】
実施形態２４．基材は、処理前に、表面がトルエン中に浸漬される場合、２０μＬの水滴について０度〜５０度の範囲のロールオフ角を有する、実施形態１〜２２のいずれか１つのフィルター媒体。
【０４３４】
実施形態２５．基材は、処理前に、表面がトルエン中に浸漬される場合、５０μＬの水滴について０度〜４０度の範囲のロールオフ角を有する、実施形態１〜２２のいずれか１つのフィルター媒体。
【０４３５】
代表的な親水基含有ポリマー処理基材の実施形態
実施形態１．基材の表面上に親水基含有ポリマーを配置することを含む方法によって入手可能な基材を含むフィルター媒体。
【０４３６】
実施形態２．基材の表面は、処理前に、表面がトルエン中に浸漬される場合、２０μＬの水滴について９０度〜１８０度の範囲の接触角を有する、実施形態１のフィルター媒体。
【０４３７】
実施形態３．基材の表面は、処理前に、表面がトルエン中に浸漬される場合、２０μＬの水滴について１００度〜１５０度の範囲の接触角を有する、実施形態１又は２のフィルター媒体。
【０４３８】
実施形態４．基材の表面は、処理前に、表面がトルエン中に浸漬される場合、５０μＬの水滴について９０度〜１８０度の範囲の接触角を有する、実施形態１のフィルター媒体。
【０４３９】
実施形態５．基材の表面は、処理前に、表面がトルエン中に浸漬される場合、５０μＬの水滴について１００度〜１５０度の範囲の接触角を有する、実施形態１又は４のフィルター媒体。
【０４４０】
実施形態６．親水基含有ポリマーは、ポリ（ヒドロキシプロピルメタクリレート）（ＰＨＰＭ）、ポリ（２−ヒドロキシエチルメタクリレート）（ＰＨＥＭ）、ポリ（２−エチル−２−オキサゾリン）（Ｐ２Ｅ２Ｏ）、ポリエチレンイミン（ＰＥＩ）、四級化ポリエチレンイミン、ポリ（ドーパミン）又はその組合せを含む、実施形態１〜５のいずれか１つのフィルター媒体。
【０４４１】
実施形態７．親水基含有ポリマーは、親水性ポリマーを含む、実施形態１〜６のいずれか１つのフィルター媒体。
【０４４２】
実施形態８．親水基含有ポリマーは、親水性ペンダント基を含む、実施形態１〜７のいずれか１つのフィルター媒体。
【０４４３】
実施形態９．親水基含有ポリマーは、ヒドロキシル化メタクリレートポリマーを含む、実施形態１〜８のいずれか１つのフィルター媒体。
【０４４４】
実施形態１０．親水基含有ポリマーは、フルオロポリマーを含まない、実施形態１〜９のいずれか１つのフィルター媒体。
【０４４５】
実施形態１１．基材の表面上に親水基含有ポリマーを配置することは、表面上に親水基含有ポリマーを含む層を形成することを含む、実施形態１〜１０のいずれか１つのフィルター媒体。
【０４４６】
実施形態１２．層は、帯電層を含む、実施形態１１のフィルター媒体。
【０４４７】
実施形態１３．基材の表面上に親水基含有ポリマーを配置することは、親水基含有ポリマーを含む溶液中で基材をディップコーティングすることを含む、実施形態１〜１２のいずれか１つのフィルター媒体。
【０４４８】
実施形態１４．親水基含有ポリマーを含む溶液は、架橋剤をさらに含む、実施形態１３のフィルター媒体。
【０４４９】
実施形態１５．架橋剤は、Ｎ−（２−アミノエチル）−３−アミノプロピルトリメトキシシラン（ＤＡＭＯ−Ｔ）、３−グリシジルオキシプロピル）トリメトキシシラン及びポリ（エチレングリコール）ジアクリレート（ＰＥＧＤＡ）の少なくとも１つを含む、実施形態１４のフィルター媒体。
【０４５０】
実施形態１６．基材の表面上に親水基含有ポリマーを配置することは、表面上への親水基含有ポリマーを含む溶液の電界紡糸を含む、実施形態１〜１２のいずれか１つのフィルター媒体。
【０４５１】
実施形態１７．表面上への親水基含有ポリマーを含む溶液の電界紡糸は、表面上での親水基含有ポリマーを含むナノ繊維の形成を含む、実施形態１６のフィルター媒体。
【０４５２】
実施形態１８．親水基含有ポリマーを含む溶液は、架橋剤をさらに含む、実施形態１６又は１７のいずれかのフィルター媒体。
【０４５３】
実施形態１９．架橋剤は、Ｎ−（２−アミノエチル）−３−アミノプロピルトリメトキシシラン（ＤＡＭＯ−Ｔ）、３−グリシジルオキシプロピル）トリメトキシシラン及びポリ（エチレングリコール）ジアクリレート（ＰＥＧＤＡ）の少なくとも１つを含む、実施形態１８のフィルター媒体。
【０４５４】
実施形態２０．方法は、親水基含有ポリマーを架橋することをさらに含む、実施形態１〜２０のいずれか１つのフィルター媒体。
【０４５５】
実施形態２１．親水基含有ポリマーの架橋は、親水基含有ポリマーがコーティングされた材料を、８０℃〜２００℃の範囲の温度で３０秒〜１５分間加熱することを含む、実施形態２０のフィルター媒体。
【０４５６】
実施形態２２．方法は、親水基含有ポリマーを焼鈍しすることをさらに含む、実施形態１〜２１のいずれか１つのフィルター媒体。
【０４５７】
実施形態２３．親水基含有ポリマーの焼鈍しは、少なくとも１０秒間、溶媒中に親水基含有ポリマーがコーティングされた材料を含浸させることを含み、溶媒の温度は、少なくとも親水基含有ポリマーのガラス転移温度である、実施形態２２のフィルター媒体。
【０４５８】
実施形態２４．基材は、最大で２ｍｍの平均径を有する細孔を含む、実施形態１〜２３のいずれか１つのフィルター媒体。
【０４５９】
実施形態２５．基材は、４０μｍ〜５０μｍの範囲の平均径を有する細孔を含む、実施形態１〜２４のいずれか１つのフィルター媒体。
【０４６０】
実施形態２６．基材は、少なくとも１５％の多孔性であり、且つ最大で９９％の多孔性である、実施形態１〜２５のいずれか１つのフィルター媒体。
【０４６１】
実施形態２７．基材は、処理前に、表面がトルエン中に浸漬される場合、２０μＬの水滴について０度〜５０度の範囲のロールオフ角を有する、実施形態１〜２６のいずれか１つのフィルター媒体。
【０４６２】
実施形態２８．基材は、処理前に、表面がトルエン中に浸漬される場合、５０μＬの水滴について０度〜４０度の範囲のロールオフ角を有する、実施形態１〜２６のいずれか１つのフィルター媒体。
【０４６３】
代表的な使用の実施形態
実施形態１．芳香族成分及び不飽和成分の少なくとも１つを含む基材の表面のロールオフ角を改善するための紫外線（ＵＶ）放射の使用。
【０４６４】
実施形態２．芳香族樹脂を含む基材を特徴とする、実施形態１の使用。
【０４６５】
実施形態３．フェノール樹脂を含む基材を特徴とする、実施形態１又は２のいずれかの使用。
【０４６６】
実施形態４．ロールオフ角を改善するための酸素の存在下でのＵＶ放射の使用を特徴とする、実施形態１〜３のいずれか１つの使用。
【０４６７】
実施形態５．ロールオフ角を改善するためのオゾンの存在下でのＵＶ放射の使用を特徴とする、実施形態１〜４のいずれか１つの使用。
【０４６８】
実施形態６．ロールオフ角を改善するためのＨ２Ｏ２の存在下でのＵＶ放射の使用を特徴とする、実施形態１〜５のいずれか１つの使用。
【０４６９】
実施形態７．基材のロールオフ角を改善するためのＵＶ放射への芳香族成分及び不飽和成分の少なくとも１つの曝露によって入手可能な物質の使用。
【０４７０】
実施形態８．基材のロールオフ角を改善するためのＵＶ放射へのＵＶ反応性樹脂の曝露によって入手可能な物質の使用に関連する、実施形態７の使用。
【０４７１】
実施形態９．基材のロールオフ角を改善するためのＵＶ放射へのフェノール樹脂の曝露によって入手可能な物質の使用に関連する、実施形態７又は８のいずれかの使用。
【０４７２】
実施形態１０．酸素の存在下でのＵＶ放射への芳香族成分及び不飽和成分の少なくとも１つの曝露を特徴とする、実施形態７〜９のいずれか１つの使用。
【０４７３】
実施形態１１．オゾンの存在下でのＵＶ放射への芳香族成分及び不飽和成分の少なくとも１つの曝露を特徴とする、実施形態７〜９のいずれか１つの使用。
【０４７４】
実施形態１２．Ｈ２Ｏ２の存在下でのＵＶ放射への芳香族成分及び不飽和成分の少なくとも１つの曝露を特徴とする、実施形態７〜９のいずれか１つの使用。
【０４７５】
実施形態１３．基材のロールオフ角を改善するための親水基含有ポリマーの使用。
【０４７６】
実施形態１４．基材のロールオフ角を改善するための親水性ポリマーの使用。
【０４７７】
実施形態１５．基材は、フィルター基材である、実施形態１〜１４のいずれかの１つの使用。
【０４７８】
実施形態１６．フィルター基材は、表面がトルエン中に浸漬される場合、２０μＬの水滴について９０度〜１８０度の範囲の接触角を有する、実施形態１５の使用。
【０４７９】
実施形態１７．フィルター基材は、表面がトルエン中に浸漬される場合、５０μＬの水滴について９０度〜１８０度の範囲の接触角を有する、実施形態１５の使用。
【０４８０】
追加の例示的な実施形態
実施形態１．第１の表面であって、第１の表面がトルエンに浸漬される場合、５０μＬの水滴についての第１の表面のロールオフ角を増加させる処理を有する第１の表面を有する基材層を含むフィルター媒体であって、基材層は、第１の縁部及び第２の縁部を有し、且つ基材層は、第１の縁部と第２の縁部との間に延在する複数の縦溝を画定する、フィルター媒体。
【０４８１】
実施形態２．第１の表面がトルエンに浸漬される場合、５０μＬの水滴について、第１の表面のロールオフ角は、５０度〜９０度の範囲であり、且つ第１の表面は、９０度〜１８０度の範囲の接触角を有する、実施形態１及び３〜２６のいずれか１つのフィルター媒体。
【０４８２】
実施形態３．基材層は、第２の表面であって、第２の表面がトルエンに浸漬される場合、５０μＬの水滴について５０度〜９０度の範囲のロールオフ角及び９０度〜１８０度の範囲の接触角を有する第２の表面をさらに画定する、実施形態１〜２及び４〜２６のいずれか１つのフィルター媒体。
【０４８３】
実施形態４．縦溝は、先細である、実施形態１〜３及び５〜２６のいずれか１つのフィルター媒体。
【０４８４】
実施形態５．縦溝は、隆起部を画定する、実施形態１〜４及び６〜２６のいずれか１つのフィルター媒体。
【０４８５】
実施形態６．第１の表面のロールオフ角は、６０度〜９０度の範囲、７０度〜９０度の範囲又は８０度〜９０度の範囲である、実施形態１〜５及び７〜２６のいずれか１つのフィルター媒体。
【０４８６】
実施形態７．第１の表面は、ＵＶ処理された表面を含む、実施形態１〜６及び８〜２６のいずれか１つのフィルター媒体。
【０４８７】
実施形態８．第１の表面は、ＵＶ−酸素処理された表面を含む、実施形態１〜７及び９〜２６のいずれか１つのフィルター媒体。
【０４８８】
実施形態９．基材層は、芳香族成分及び不飽和成分の少なくとも１つを含む、実施形態１〜８及び１０〜２６のいずれか１つのフィルター媒体。
【０４８９】
実施形態１０．基材層は、ＵＶ反応性樹脂を含む、実施形態１〜９及び１１〜２６のいずれか１つのフィルター媒体。
【０４９０】
実施形態１１．第１の表面は、親水基含有ポリマーを含む、実施形態１〜１０及び１２〜２６のいずれか１つのフィルター媒体。
【０４９１】
実施形態１２．親水基含有ポリマーは、親水性ペンダント基を含む、実施形態１〜１１及び１３〜２６のいずれか１つのフィルター媒体。
【０４９２】
実施形態１３．親水基含有ポリマーは、フルオロポリマーを含まない、実施形態１〜１２及び１４〜２６のいずれか１つのフィルター媒体。
【０４９３】
実施形態１４．親水基含有ポリマーは、親水性ポリマーを含む、実施形態１〜１３及び１５〜２６のいずれか１つのフィルター媒体。
【０４９４】
実施形態１５．親水基含有ポリマーは、帯電ポリマーを含む、実施形態１〜１４及び１６〜２６のいずれか１つのフィルター媒体。
【０４９５】
実施形態１６．親水基含有ポリマーは、ヒドロキシル化メタクリレートポリマーを含む、実施形態１〜１５及び１７〜２６のいずれか１つのフィルター媒体。
【０４９６】
実施形態１７．基材層は、変性樹脂を含む、実施形態１〜１６及び１８〜２６のいずれか１つのフィルター媒体。
【０４９７】
実施形態１８．基材層は、最大で２ｍｍの平均直径を有する細孔を含む、実施形態１〜１７及び１９〜２６のいずれか１つのフィルター媒体。
【０４９８】
実施形態１９．基材層は、４０μｍ〜５０μｍの範囲の平均直径を有する細孔を含む、実施形態１〜１８及び２０〜２６のいずれか１つのフィルター媒体。
【０４９９】
実施形態２０．基材層は、少なくとも１５％多孔性であり、且つ最大で９９％多孔性である、実施形態１〜１９及び２１〜２６のいずれか１つのフィルター媒体。
【０５００】
実施形態２１．基材層は、芳香族成分及び不飽和成分の少なくとも１つを含み、表面は、ＵＶ処理された表面を含み、基材は、最大で２ｍｍの平均直径を有する細孔を含み、基材は、少なくとも１５％多孔性であり、且つ最大で９９％多孔性である、実施形態１〜２０及び２２〜２６のいずれか１つのフィルター媒体。
【０５０１】
実施形態２２．表面は、親水基含有ポリマーを含み、基材は、最大で２ｍｍの平均直径を有する細孔を含み、基材は、少なくとも１５％多孔性であり、且つ最大で９９％多孔性である、実施形態１〜２１及び２３〜２６のいずれか１つのフィルター媒体。
【０５０２】
実施形態２３．基材層は、安定している、実施形態１〜２２及び２４〜２６のいずれか１つのフィルター媒体。
【０５０３】
実施形態２４．第１の表面は、ポリ（ヒドロキシプロピルメタクリレート）（ＰＨＰＭ）、ポリ（２−ヒドロキシエチルメタクリレート）（ＰＨＥＭ）、ポリ（２−エチル−２−オキサゾリン）（Ｐ２Ｅ２Ｏ）、ポリエチレンイミン（ＰＥＩ）、四級化ポリエチレンイミン、ポリ（ドーパミン）又はそれらの組合せを含む、実施形態１〜２３及び２５〜２６のいずれか１つのフィルター媒体。
【０５０４】
実施形態２５．基材層は、セルロース、ポリエステル、ポリアミド、ポリオレフィン、ガラス又はそれらの組合せを含む、実施形態１〜２４及び２６のいずれか１つのフィルター媒体。
【０５０５】
実施形態２６．基材層は、フェノール樹脂を含む、実施形態１〜２５のいずれか１つのフィルター媒体。
【０５０６】
実施形態２７．第１の表面であって、第１の表面がトルエンに浸漬される場合、５０μＬの水滴についての第１の表面のロールオフ角を増加させる処理を有する第１の表面を有する第１の基材層であって、第１の縁部及び第２の縁部を有し、且つ縦溝の頂部及び縦溝の谷部を画定するように縦溝が形成される、第１の基材層と；
第１の基材層に連結された第２の基材層であって、平面である第２の基材層と
を含むフィルター媒体であって、第１の基材層及び第２の基材層は、第１の縁部と第２の縁部との間に延在する複数の縦溝を協同して画定する、フィルター媒体。
【０５０７】
実施形態２８．第１の表面がトルエンに浸漬される場合、５０μＬの水滴について、第１の表面のロールオフ角は、５０度〜９０度の範囲であり、且つ第１の表面は、９０度〜１８０度の範囲の接触角を有する、実施形態２７及び２９〜５２のいずれか１つのフィルター媒体。
【０５０８】
実施形態２９．第１の基材層は、第２の表面であって、第２の表面がトルエンに浸漬される場合、５０μＬの水滴について５０度〜９０度の範囲のロールオフ角及び９０度〜１８０度の範囲の接触角を有する第２の表面を画定する、実施形態２７〜２８及び３０〜５２のいずれか１つのフィルター媒体。
【０５０９】
実施形態３０．第２の基材層は、第１の表面がトルエンに浸漬される場合、５０μＬの水滴について５０度〜９０度の範囲のロールオフ角及び９０度〜１８０度の範囲の接触角を有する第３の表面を画定する、実施形態２７〜２９及び３１〜５２のいずれか１つのフィルター媒体。
【０５１０】
実施形態  第２の基材層は、第２の表面がトルエンに浸漬される場合、５０μＬの水滴について５０度〜９０度の範囲のロールオフ角及び９０度〜１８０度の範囲の接触角を有する第４の表面を画定する、実施形態２７〜３０及び３２〜５２のいずれか１つのフィルター媒体。
【０５１１】
実施形態３２．第１の表面のロールオフ角は、６０度〜９０度の範囲、７０度〜９０度の範囲又は８０度〜９０度の範囲である、実施形態２７〜３１及び３３〜５２のいずれか１つのフィルター媒体。
【０５１２】
実施形態３３．第１の表面は、ＵＶ処理された表面を含む、実施形態２７〜３２及び３４〜５２のいずれか１つのフィルター媒体。
【０５１３】
実施形態３４．第１の表面は、ＵＶ−酸素処理された表面を含む、実施形態２７〜３３及び３５〜５２のいずれか１つのフィルター媒体。
【０５１４】
実施形態３５．第１の基材層は、芳香族成分及び不飽和成分の少なくとも１つを含む、実施形態２７〜３４及び３６〜５２のいずれか１つのフィルター媒体。
【０５１５】
実施形態３６．第１の基材層は、ＵＶ反応性樹脂を含む、実施形態２７〜３５及び３７〜５２のいずれか１つのフィルター媒体。
【０５１６】
実施形態３７．第１の表面は、親水基含有ポリマーを含む、実施形態２７〜３６及び３８〜５２のいずれか１つのフィルター媒体。
【０５１７】
実施形態３８．親水基含有ポリマーは、親水性ペンダント基を含む、実施形態２７〜３７及び３９〜５２のいずれか１つのフィルター媒体。
【０５１８】
実施形態３９．親水基含有ポリマーは、フルオロポリマーを含まない、実施形態２７〜及び〜５２のいずれか１つのフィルター媒体。
【０５１９】
実施形態４０．親水基含有ポリマーは、親水性ポリマーを含む、実施形態２７〜３９及び４１〜５２のいずれか１つのフィルター媒体。
【０５２０】
実施形態４１．親水基含有ポリマーは、帯電ポリマーを含む、実施形態２７〜４０及び４２〜５２のいずれか１つのフィルター媒体。
【０５２１】
実施形態４２．親水基含有ポリマーは、ヒドロキシル化メタクリレートポリマーを含む、実施形態２７〜４１及び４３〜５２のいずれか１つのフィルター媒体。
【０５２２】
実施形態４３．第１の基材層は、変性樹脂を含む、実施形態２７〜４２及び４４〜５２のいずれか１つのフィルター媒体。
【０５２３】
実施形態４４．第１の基材層は、最大で２ｍｍの平均直径を有する細孔を含む、実施形態２７〜４３及び４５〜５２のいずれか１つのフィルター媒体。
【０５２４】
実施形態４５．第１の基材層は、４０μｍ〜５０μｍの範囲の平均直径を有する細孔を含む、実施形態２７〜４４及び４６〜５２のいずれか１つのフィルター媒体。
【０５２５】
実施形態４６．第１の基材層は、少なくとも１５％多孔性であり、且つ最大で９９％多孔性である、実施形態２７〜４５及び４７〜５２のいずれか１つのフィルター媒体。
【０５２６】
実施形態４７．第１の基材層は、芳香族成分及び不飽和成分の少なくとも１つを含み、第１の表面は、ＵＶ処理された表面を含み、第１の基材層は、最大で２ｍｍの平均直径を有する細孔を含み、第１の基材層は、少なくとも１５％多孔性であり、且つ最大で９９％多孔性である、実施形態２７〜４６及び４８〜５２のいずれか１つのフィルター媒体。
【０５２７】
実施形態４８．第１の表面は、親水基含有ポリマーを含み、第１の基材層は、最大で２ｍｍの平均直径を有する細孔を含み、第１の基材層は、少なくとも１５％多孔性であり、且つ最大で９９％多孔性である、実施形態２７〜４７及び４９〜５２のいずれか１つのフィルター媒体。
【０５２８】
実施形態４９．第１の基材層及び第２の基材層の少なくとも１つは、安定している、実施形態２７〜４８及び５０〜５２のいずれか１つのフィルター媒体。
【０５２９】
実施形態５０．第１の表面は、ポリ（ヒドロキシプロピルメタクリレート）（ＰＨＰＭ）、ポリ（２−ヒドロキシエチルメタクリレート）（ＰＨＥＭ）、ポリ（２−エチル−２−オキサゾリン）（Ｐ２Ｅ２Ｏ）、ポリエチレンイミン（ＰＥＩ）、四級化ポリエチレンイミン、ポリ（ドーパミン）又はそれらの組合せを含む、実施形態２７〜４９及び５１〜５２のいずれか１つのフィルター媒体。
【０５３０】
実施形態５１．第１の基材層は、セルロース、ポリエステル、ポリアミド、ポリオレフィン、ガラス又はそれらの組合せを含む、実施形態２７〜５０及び５２のいずれか１つのフィルター媒体。
【０５３１】
実施形態５２．第１の基材層は、フェノール樹脂を含む、実施形態２７〜５１のいずれか１つのフィルター媒体。
【０５３２】
実施形態５３．第１の表面であって、第１の表面がトルエンに浸漬される場合、５０μＬの水滴について５０度〜９０度の範囲のロールオフ角及び９０度〜１８０度の範囲の接触角を有する第１の表面を画定する第１の基材層と；
第１の基材層に当接する第２の基材層であって、第２の表面であって、第２の表面がトルエンに浸漬される場合、５０μＬの水滴について５０度〜９０度の範囲のロールオフ角及び９０度〜１８０度の範囲の接触角を有する第２の表面を画定する第２の基材層と
を含むフィルター媒体。
【０５３３】
実施形態５４．第１の基材層及び第２の基材層は、異なる材料である、実施形態５３及び５５〜８０のいずれか１つのフィルター媒体。
【０５３４】
実施形態５５．第１の基材は、第１の平均細孔径を有し、且つ第２の基材は、第２の平均細孔径を有し、且つ第１の平均細孔径及び第２の平均細孔径は、異なる、実施形態５３〜５４及び５６〜８０のいずれか１つのフィルター媒体。
【０５３５】
実施形態５６．第１の表面は、ＵＶ処理された表面を含み、且つ第２の表面は、親水基含有ポリマーを含む、実施形態５３〜５５及び５７〜８０のいずれか１つのフィルター媒体。
【０５３６】
実施形態５７．第２の基材層に当接する第３の基材層をさらに含み、第３の基材層は、第３の表面であって、第３の表面がトルエンに浸漬される場合、５０μＬの水滴について５０度〜９０度の範囲のロールオフ角及び９０度〜１８０度の範囲の接触角を有する第３の表面を画定する、実施形態５３〜５６及び５８〜８０のいずれか１つのフィルター媒体。
【０５３７】
実施形態５８．第３の基材層及び第２の基材層は、異なる材料である、実施形態５３〜５７及び５９〜８０のいずれか１つのフィルター媒体。
【０５３８】
実施形態５９．第１の基材層は、第３の表面であって、第３の表面がトルエンに浸漬される場合、５０μＬの水滴について５０度〜９０度の範囲のロールオフ角及び９０度〜１８０度の範囲の接触角を有する第３の表面を画定する、実施形態５３〜５８及び６０〜８０のいずれか１つのフィルター媒体。
【０５３９】
実施形態６０．第２の基材層は、第４の表面であって、第４の表面がトルエンに浸漬される場合、５０μＬの水滴について５０度〜９０度の範囲のロールオフ角及び９０度〜１８０度の範囲の接触角を有する第４の表面を画定する、実施形態５３〜５９及び６１〜８０のいずれか１つのフィルター媒体。
【０５４０】
実施形態６１．第１の表面のロールオフ角は、６０度〜９０度の範囲、７０度〜９０度の範囲又は８０度〜９０度の範囲である、実施形態５３〜６０及び６２〜８０のいずれか１つのフィルター媒体。
【０５４１】
実施形態６２．第１の表面は、ＵＶ処理された表面を含む、実施形態５３〜６１及び６３〜８０のいずれか１つのフィルター媒体。
【０５４２】
実施形態６３．第１の表面は、ＵＶ−酸素処理された表面を含む、実施形態５３〜６２及び６４〜８０のいずれか１つのフィルター媒体。
【０５４３】
実施形態６４．第１の基材層は、芳香族成分及び不飽和成分の少なくとも１つを含む、実施形態５３〜６３及び６５〜８０のいずれか１つのフィルター媒体。
【０５４４】
実施形態６５．第１の基材層は、ＵＶ反応性樹脂を含む、実施形態５３〜６４及び６６〜８０のいずれか１つのフィルター媒体。
【０５４５】
実施形態６６．第２の表面は、親水基含有ポリマーを含む、実施形態５３〜６５及び６７〜８０のいずれか１つのフィルター媒体。
【０５４６】
実施形態６７．親水基含有ポリマーは、親水性ペンダント基を含む、実施形態５３〜６６及び６８〜８０のいずれか１つのフィルター媒体。
【０５４７】
実施形態６８．親水基含有ポリマーは、フルオロポリマーを含まない、実施形態５３〜６７及び６９〜８０のいずれか１つのフィルター媒体。
【０５４８】
実施形態６９．親水基含有ポリマーは、親水性ポリマーを含む、実施形態５３〜６８及び７０〜８０のいずれか１つのフィルター媒体。
【０５４９】
実施形態７０．親水基含有ポリマーは、帯電ポリマーを含む、実施形態５３〜６９及び７１〜８０のいずれか１つのフィルター媒体。
【０５５０】
実施形態７１．親水基含有ポリマーは、ヒドロキシル化メタクリレートポリマーを含む、実施形態５３〜７０及び７２〜８０のいずれか１つのフィルター媒体。
【０５５１】
実施形態７２．第２の基材層は、変性樹脂を含む、実施形態５３〜７１及び８０〜８０のいずれか１つのフィルター媒体。
【０５５２】
実施形態７３．第１の基材層は、最大で２ｍｍの平均直径を有する細孔を含む、実施形態５３〜７２及び７４〜８０のいずれか１つのフィルター媒体。
【０５５３】
実施形態７４．第１の基材層は、４０μｍ〜５０μｍの範囲の平均直径を有する細孔を含む、実施形態５３〜７３及び７５〜８０のいずれか１つのフィルター媒体。
【０５５４】
実施形態７５．第１の基材層は、少なくとも１５％多孔性であり、且つ最大で９９％多孔性である、実施形態５３〜７４及び７６〜８０のいずれか１つのフィルター媒体。
【０５５５】
実施形態７６．第１の基材層は、芳香族成分及び不飽和成分の少なくとも１つを含み、第１の表面は、ＵＶ処理された表面を含み、第１の基材層は、最大で２ｍｍの平均直径を有する細孔を含み、第１の基材層は、少なくとも１５％多孔性であり、且つ最大で９９％多孔性である、実施形態５３〜７５及び７７〜８０のいずれか１つのフィルター媒体。
【０５５６】
実施形態７７．第２の表面は、親水基含有ポリマーを含み、第２の基材層は、最大で２ｍｍの平均直径を有する細孔を含み、第２の基材層は、少なくとも１５％多孔性であり、且つ最大で９９％多孔性である、実施形態５３〜７６及び７８〜８０のいずれか１つのフィルター媒体。
【０５５７】
実施形態７８．第１の基材層及び第２の基材層の少なくとも１つは、安定している、実施形態５３〜７７及び７９〜８０のいずれか１つのフィルター媒体。
【０５５８】
実施形態７９．第１の表面は、ポリ（ヒドロキシプロピルメタクリレート）（ＰＨＰＭ）、ポリ（２−ヒドロキシエチルメタクリレート）（ＰＨＥＭ）、ポリ（２−エチル−２−オキサゾリン）（Ｐ２Ｅ２Ｏ）、ポリエチレンイミン（ＰＥＩ）、四級化ポリエチレンイミン、ポリ（ドーパミン）又はそれらの組合せを含む、実施形態５３〜７８及び８０のいずれか１つのフィルター媒体。
【０５５９】
実施形態８０．第１の基材層及び第２の基材層は、セルロース、ポリエステル、ポリアミド、ポリオレフィン、ガラス又はそれらの組合せをそれぞれ含む、実施形態５３〜７９のいずれか１つのフィルター媒体。
【０５６０】
実施形態８１．ＵＶ処理された表面である第１の表面を有する第１の基材層と；
第１の基材層に当接する第２の基材層であって、親水基含有ポリマーを有する第２の表面を含む第２の基材層と
を含むフィルター媒体。
【０５６１】
実施形態８２．第１の表面は、ＵＶ反応性樹脂を含む、実施形態８１及び８３〜１０１のいずれか１つのフィルター媒体。
【０５６２】
実施形態８３．第１の表面及び第２の表面は、トルエンに浸漬される場合、５０μＬの水滴について５０度〜９０度の範囲のロールオフ角及び９０度〜１８０度の範囲の接触角をそれぞれ有する、実施形態８１〜８２及び８４〜１０１のいずれか１つのフィルター媒体。
【０５６３】
実施形態８４．第１の表面のロールオフ角は、６０度〜９０度の範囲、７０度〜９０度の範囲又は８０度〜９０度の範囲である、実施形態８１〜８３及び８５〜１０１のいずれか１つのフィルター媒体。
【０５６４】
実施形態８５．第１の表面は、ＵＶ−酸素処理された表面を含む、実施形態８１〜８４及び８６〜１０１のいずれか１つのフィルター媒体。
【０５６５】
実施形態８６．第１の基材層は、芳香族成分及び不飽和成分の少なくとも１つを含む、実施形態８１〜８５及び８７〜１０１のいずれか１つのフィルター媒体。
【０５６６】
実施形態８７．第１の表面は、親水基含有ポリマーを含む、実施形態８１〜８６及び８８〜１０１のいずれか１つのフィルター媒体。
【０５６７】
実施形態８８．親水基含有ポリマーは、親水性ペンダント基を含む、実施形態８１〜８７及び８９〜１０１のいずれか１つのフィルター媒体。
【０５６８】
実施形態８９．親水基含有ポリマーは、フルオロポリマーを含まない、実施形態８１〜８８及び９０〜１０１のいずれか１つのフィルター媒体。
【０５６９】
実施形態９０．親水基含有ポリマーは、親水性ポリマーを含む、実施形態８１〜８９及び９１〜１０１のいずれか１つのフィルター媒体。
【０５７０】
実施形態９１．親水基含有ポリマーは、帯電ポリマーを含む、実施形態８１〜９０及び９２〜１０１のいずれか１つのフィルター媒体。
【０５７１】
実施形態９２．親水基含有ポリマーは、ヒドロキシル化メタクリレートポリマーを含む、実施形態８１〜９１及び９３〜１０１のいずれか１つのフィルター媒体。
【０５７２】
実施形態９３．第２の基材層は、変性樹脂を含む、実施形態８１〜９２及び９４〜１０１のいずれか１つのフィルター媒体。
【０５７３】
実施形態９４．第１の基材層は、最大で２ｍｍの平均直径を有する細孔を含む、実施形態８１〜９３及び９５〜１０１のいずれか１つのフィルター媒体。
【０５７４】
実施形態９５．第１の基材層は、４０μｍ〜５０μｍの範囲の平均直径を有する細孔を含む、実施形態８１〜９４及び９６〜１０１のいずれか１つのフィルター媒体。
【０５７５】
実施形態９６．第１の基材層は、少なくとも１５％多孔性であり、且つ最大で９９％多孔性である、実施形態８１〜９５及び９７〜１０１のいずれか１つのフィルター媒体。
【０５７６】
実施形態９７．第１の基材層は、芳香族成分及び不飽和成分の少なくとも１つを含み、第１の表面は、ＵＶ処理された表面を含み、第１の基材層は、最大で２ｍｍの平均直径を有する細孔を含み、第１の基材層は、少なくとも１５％多孔性であり、且つ最大で９９％多孔性である、実施形態８１〜９６及び９８〜１０１のいずれか１つのフィルター媒体。
【０５７７】
実施形態９８．第２の表面は、親水基含有ポリマーを含み、第２の基材層は、最大で２ｍｍの平均直径を有する細孔を含み、第２の基材層は、少なくとも１５％多孔性であり、且つ最大で９９％多孔性である、実施形態８１〜９７及び９９〜１０１のいずれか１つのフィルター媒体。
【０５７８】
実施形態９９．第１の基材層及び第２の基材層の少なくとも１つは、安定している、実施形態８１〜９８及び１００〜１０１のいずれか１つのフィルター媒体。
【０５７９】
実施形態１００．第１の表面は、ポリ（ヒドロキシプロピルメタクリレート）（ＰＨＰＭ）、ポリ（２−ヒドロキシエチルメタクリレート）（ＰＨＥＭ）、ポリ（２−エチル−２−オキサゾリン）（Ｐ２Ｅ２Ｏ）、ポリエチレンイミン（ＰＥＩ）、四級化ポリエチレンイミン、ポリ（ドーパミン）又はそれらの組合せを含む、実施形態８１〜９９及び１０１のいずれか１つのフィルター媒体。
【０５８０】
実施形態１０１．第１の基材層及び第２の基材層は、セルロース、ポリエステル、ポリアミド、ポリオレフィン、ガラス又はそれらの組合せをそれぞれ含む、実施形態８１〜１００のいずれか１つのフィルター媒体。
【０５８１】
実施形態１０２．第１の多孔度を有し、且つ第１の表面を画定する第１の基材と；
第１の基材に当接する第２の基材であって、第２の多孔度を有し、且つ第２の表面を画定する第２の基材と
を含むフィルター媒体であって、第１の多孔度は、第２の多孔度より大きく、第１の表面及び第２の表面は、表面がトルエンに浸漬される場合、５０μＬの水滴についての表面のロールオフ角を増加させる処理をそれぞれ有する、フィルター媒体。
【０５８２】
実施形態１０３．トルエンに浸漬される場合、５０μＬの水滴について、第１の表面及び第２の表面のそれぞれのロールオフ角は、５０度〜９０度の範囲であり、且つ第１の表面及び第２の表面のそれぞれは、９０度〜１８０度の範囲の接触角を有する、実施形態１０２及び１０４〜１２５のいずれか１つのフィルター媒体。
【０５８３】
実施形態１０４．第１の基材は、スクリーンである、実施形態１０２〜１０３及び１０５〜１２５のいずれか１つのフィルター媒体。
【０５８４】
実施形態１０５．第２の基材は、スクリーンである、実施形態１０２〜１０４及び１０６〜１２５のいずれか１つのフィルター媒体。
【０５８５】
実施形態１０６．第１の表面は、ＵＶ反応性樹脂を含む、実施形態１０２〜１０５及び１０７〜１２５のいずれか１つのフィルター媒体。
【０５８６】
実施形態１０７．第１の表面のロールオフ角は、６０度〜９０度の範囲、７０度〜９０度の範囲又は８０度〜９０度の範囲である、実施形態１０２〜１０６及び１０８〜１２５のいずれか１つのフィルター媒体。
【０５８７】
実施形態１０８．第２の表面のロールオフ角は、６０度〜９０度の範囲、７０度〜９０度の範囲又は８０度〜９０度の範囲である、実施形態１０２〜１０７及び１０９〜１２５のいずれか１つのフィルター媒体。
【０５８８】
実施形態１０９．第１の表面は、ＵＶ−酸素処理された表面を含む、実施形態１０２〜１０８及び１１０〜１２５のいずれか１つのフィルター媒体。
【０５８９】
実施形態１１０．第１の基材層は、芳香族成分及び不飽和成分の少なくとも１つを含む、実施形態１０２〜１０９及び１１〜１２５のいずれか１つのフィルター媒体。
【０５９０】
実施形態１１１．第２の表面は、親水基含有ポリマーを含む、実施形態１０２〜１１０及び１１２〜１２５のいずれか１つのフィルター媒体。
【０５９１】
実施形態１１２．親水基含有ポリマーは、親水性ペンダント基を含む、実施形態１０２〜１１１及び１１３〜１２５のいずれか１つのフィルター媒体。
【０５９２】
実施形態１１３．親水基含有ポリマーは、フルオロポリマーを含まない、実施形態１０２〜１１２及び１１４〜１２５のいずれか１つのフィルター媒体。
【０５９３】
実施形態１１４．親水基含有ポリマーは、親水性ポリマーを含む、実施形態１０２〜１１３及び１１５〜１２５のいずれか１つのフィルター媒体。
【０５９４】
実施形態１１５．親水基含有ポリマーは、帯電ポリマーを含む、実施形態１０２〜１１４及び１１６〜１２５のいずれか１つのフィルター媒体。
【０５９５】
実施形態１１６．親水基含有ポリマーは、ヒドロキシル化メタクリレートポリマーを含む、実施形態１０２〜１１５及び１１７〜１２５のいずれか１つのフィルター媒体。
【０５９６】
実施形態１１７．第２の基材層は、変性樹脂を含む、実施形態１０２〜１１６及び１１８〜１２５のいずれか１つのフィルター媒体。
【０５９７】
実施形態１１８．第１の基材層は、最大で２ｍｍの平均直径を有する細孔を含む、実施形態１０２〜１１７及び１１９〜１２５のいずれか１つのフィルター媒体。
【０５９８】
実施形態１１９．第１の基材層は、４０μｍ〜５０μｍの範囲の平均直径を有する細孔を含む、実施形態１０２〜１１８及び１２０〜１２５のいずれか１つのフィルター媒体。
【０５９９】
実施形態１２０．第１の基材層は、少なくとも１５％多孔性であり、且つ最大で９９％多孔性である、実施形態１０２〜１１９及び１２１〜１２５のいずれか１つのフィルター媒体。
【０６００】
実施形態１２１．第１の基材層は、芳香族成分及び不飽和成分の少なくとも１つを含み、第１の表面は、ＵＶ処理された表面を含み、第１の基材層は、最大で２ｍｍの平均直径を有する細孔を含み、第１の基材層は、少なくとも１５％多孔性であり、且つ最大で９９％多孔性である、実施形態１０２〜１２０及び１２２〜１２５のいずれか１つのフィルター媒体。
【０６０１】
実施形態１２２．第２の表面は、親水基含有ポリマーを含み、第２の基材層は、最大で２ｍｍの平均直径を有する細孔を含み、第２の基材層は、少なくとも１５％多孔性であり、且つ最大で９９％多孔性である、実施形態１０２〜１２１及び１２３〜１２５のいずれか１つのフィルター媒体。
【０６０２】
実施形態１２３．第１の基材層及び第２の基材層の少なくとも１つは、安定している、実施形態１０２〜１２２及び１２４〜１２５のいずれか１つのフィルター媒体。
【０６０３】
実施形態１２４．第１の表面は、ポリ（ヒドロキシプロピルメタクリレート）（ＰＨＰＭ）、ポリ（２−ヒドロキシエチルメタクリレート）（ＰＨＥＭ）、ポリ（２−エチル−２−オキサゾリン）（Ｐ２Ｅ２Ｏ）、ポリエチレンイミン（ＰＥＩ）、四級化ポリエチレンイミン、ポリ（ドーパミン）又はそれらの組合せを含む、実施形態１０２〜１２３及び１２５のいずれか１つのフィルター媒体。
【０６０４】
実施形態１２５．第１の基材層及び第２の基材層は、セルロース、ポリエステル、ポリアミド、ポリオレフィン、ガラス又はそれらの組合せをそれぞれ含む、実施形態１０２〜１２４のいずれか１つのフィルター媒体。
【０６０５】
本技術は、上記の実施例によって例証される。特定の実施例、材料、量及び手順が、本明細書に明示されるような本技術の範囲及び趣旨に従って概括的に解釈されることが理解される。
【０６０６】
本明細書に引用される全ての特許、特許出願及び刊行物並びに電子的に入手可能な資料の全開示は、参照によって組み込まれる。いずれかの不整合性が、本出願の開示と、参照によって本明細書に組み込まれるいずれの文献の開示との間に存在する場合、本出願の開示が優先されるべきである。上記の詳細な説明及び実施例は、理解の明澄性のためにのみ与えられた。それらから不要な限定が理解されることはない。本技術は、示され且つ記載された正確な詳細に限定されることなく、当業者にとって明らかな変形形態は、請求項によって定義される本技術の範囲内に含まれるであろう。
【０６０７】
他に明記されない限り、本明細書及び請求項において使用される成分の量、分子量などを表す全ての数値は、全ての例において、「約」という用語によって修飾されているものとして理解されるべきである。したがって、他に明記されない限り、本明細書及び請求項において明示された数値パラメーターは、本技術によって得られることが求められる所望の特性次第で変動し得る近似である。少なくとも且つ均等物の教義を請求項の範囲に限定する試みとしてではなく、それぞれの数値パラメーターは、少なくとも報告された有効である桁の数値の見地において且つ通常の切上げ機能技術を適用することによって解釈されるべきである。
【０６０８】
本技術の広い範囲を明示する数値範囲及びパラメーターが近似であるにもかかわらず、特定の実施例において明示された数値は、可能な限り正確に報告される。しかしながら、全ての数値は、それらのそれぞれの試験測定に見られる標準偏差から必ず得られる範囲を本質的に含む。
【０６０９】
全ての表題は、読者の便宜のためのものであり、そのように指定されない限り、表題後に続く本文の意味を限定するために使用されるべきではない。
【図１】
2021513911.tif 000012
【図２】
2021513911.tif 000013
【図３】
2021513911.tif 000014
【図４】
2021513911.tif 000015
【図５】
2021513911.tif 000016
【図６】
2021513911.tif 000017
【図７】
2021513911.tif 000018
【図８】
2021513911.tif 000019
【図９】
2021513911.tif 000020
【図１０】
2021513911.tif 000021
【図１１Ａ】
2021513911.tif 000022
【図１１Ｂ】
2021513911.tif 000023
【図１１Ｃ】
2021513911.tif 000024
【図１１Ｄ】
2021513911.tif 000025
【図１２】
2021513911.tif 000026
【図１３】
2021513911.tif 000027
【図１４】
2021513911.tif 000028
【図１５】
2021513911.tif 000029
【図１６】
2021513911.tif 000030
【図１７】
2021513911.tif 000031
【図１８】
2021513911.tif 000032
【図１９】
2021513911.tif 000033
【図２０】
2021513911.tif 000034
【図２１−１】
2021513911.tif 000035
【図２１−２】
2021513911.tif 000036
2021513911.tif 000037
【図２２】
2021513911.tif 000038
【図２３】
2021513911.tif 000039
【図２４】
2021513911.tif 000040
【図２５】
2021513911.tif 000041
【図２６Ａ】
2021513911.tif 000042
【図２６Ｂ】
2021513911.tif 000043
【図２６Ｃ】
2021513911.tif 000044
【図２７Ａ】
2021513911.tif 000045
【図２７Ｂ】
2021513911.tif 000046
【図２７Ｃ】
2021513911.tif 000047
【図２８Ａ】
2021513911.tif 000048
【図２８Ｂ】
2021513911.tif 000049
【図２８Ｃ】
2021513911.tif 000050
【図２８Ｄ】
2021513911.tif 000051
【国際調査報告】
2021513911.tif 000052
2021513911.tif 000053
2021513911.tif 000054
2021513911.tif 000055
2021513911.tif 000056